(57)【特許請求の範囲】
【請求項１】
液体貯蔵器、液体貯蔵器ライナー、液体貯蔵器若しくはライナー用の蓋、又はこれらの組み合わせであって、水との後退接触角が９０°〜１３５°の範囲であるような撥液性表面を備え、前記撥液性表面は、少なくとも１０ｇ／リットルの揮発性有機溶媒を含有する水性塗料を撥く、液体容器スプレー塗布システムの構成要素。
【請求項２】
前記撥液性表面がフルオロケミカル材料の表面層を含む、請求項１に記載の構成要素。
【請求項３】
前記撥液性表面が非フッ素化有機ポリマーバインダーを更に含む、請求項１又は２に記載の構成要素。
【請求項４】
前記フルオロケミカル材料が次式を有する化合物を含み、
（Ｒｆ−Ｌ−Ｐ）ｎＡ
Ｒｆは、フッ素化基であり、
Ｌは、独立して有機二価結合基であり、
Ｐは、カテナリーの二価ヘテロ原子含有カルボニル部分、例えば、−Ｃ（Ｏ）Ｏ−であり、
Ａは、炭化水素部分であり、
ｎは、典型的には、１〜３の範囲である、請求項２又は３に記載の構成要素。
【請求項５】
前記フルオロケミカル材料の少なくとも５０重量％について、ＲｆがＣＦ３［ＣＦ２］３−である、請求項４に記載の構成要素。
【請求項６】
前記撥液性表面が、テトラフルオロエチレン（ＴＦＥ）のコポリマーであるフルオロポリマーを含む、請求項１又は２に記載の構成要素。
【請求項７】
前記構成要素の少なくとも前記撥液性表面が、熱加工可能なポリマーとフルオロケミカル材料溶融添加剤とを含む、請求項１又は２に記載の構成要素。
【請求項８】
前記撥液性表面が多孔質層と前記多孔質層の孔に浸透した潤滑剤とを含む、請求項１〜７のいずれかに記載の構成要素。
【請求項９】
前記構成要素が熱可塑性ポリマー材料を含む、請求項１〜８のいずれかに記載の構成要素。
【請求項１０】
前記構成要素が取り外し可能な液体貯蔵器ライナーである、請求項１〜９のいずれかに記載の構成要素。
【請求項１１】
前記構成要素が、圧潰可能な液体貯蔵器又はライナーである、請求項１〜１０のいずれか一項に記載の構成要素。
【請求項１２】
前記撥液性表面が、少なくとも１５、２０、又は２５ｇ／リットルの揮発性有機溶媒を有する水性塗料を撥く、請求項１〜１１のいずれか一項に記載の構成要素。
【請求項１３】
前記揮発性有機溶媒がアルコールを含む、請求項１〜１２のいずれか一項に記載の構成要素。
【請求項１４】
前記揮発性有機溶媒がアルキレングリコールアルキルエーテルを含む、請求項１〜１３のいずれか一項に記載の構成要素。
【請求項１５】
１０重量％の２−ｎ−ブトキシエタノールと９０重量％の脱イオン水を含有する溶液との後退接触角が少なくとも４０°であるような撥液性表面を備える、スプレー塗布システムの構成要素。
【発明の詳細な説明】
【背景技術】
【０００１】
例えば国際公開第９８／３２５３９号に記載のように、液体（例えば、塗料、園芸用薬品等）を噴霧するためのスプレー塗布システムは、一般的に知られている。かかるシステムは、概ね、液体を収容するための貯蔵器と、それを通って液体が分与されるスプレーガンとを含む。液体は、重力下で貯蔵器から送り込まれてもよく、及び／又は外部供給源からガンに供給される加圧液体（例えば、空気又は水）の流れに同伴されてもよい。
【０００２】
同じく国際公開第９８／３２５３９号に記載のように、使い捨てライナーは（例えば、再使用可能な）液体貯蔵器と共に使用されてきた。ライナーは、内容物の廃棄に有用となり、貯蔵器又はその内容物を保護し、更には貯蔵器の洗浄を容易にし、又は省略さえする場合がある。
【発明の概要】
【課題を解決するための手段】
【０００３】
現在のスプレー（例えば、塗料）塗布システムでは、液体を分与した後に、液体（例えば、塗料）の一部が液体貯蔵器又はライナー内に残留する。液体貯蔵器又はライナーのサイズに応じて、残留する塗料の量は、約１／２〜１オンス（０．０１〜０．０３リットル）の範囲となり得る。スプレー可能なオンス量当たり３ドル〜６ドルを要し得る着色自動車用下塗り塗料のような比較的高額な液体の場合、このような無駄になる残留液体（例えば、塗料）のコストは大きくなり得る。したがって、業界はスプレー塗布システムの構成要素上に残留する塗料又はその他の液体の量を最小限に抑えることに利点を見出すと考えられる。
【０００４】
本明細書に記載されるのは、スプレー塗布システムの構成要素である。少なくとも１つの構成要素は、撥液性表面（例えば、層）を含む。幾つかの実施形態では、撥液性表面は、フルオロポリマー又は（例えば、非フッ素化）バインダー及びフルオロケミカル材料を含む。別の実施形態では、撥液性表面（例えば、層）は、多孔質層と、この多孔質層の孔に浸透した潤滑剤とを含む。構成要素は、典型的には、液体貯蔵器、液体貯蔵器ライナー、液体貯蔵器若しくはライナー用の蓋、又はこれらの組み合わせである。幾つかの実施形態では、構成要素は熱可塑性ポリマー材料を含む。幾つかの好ましい実施形態では、構成要素は、取り外し可能な液体貯蔵器又はライナーである。幾つかの好ましい実施形態では、構成要素は、圧潰可能な液体貯蔵器又はライナーである。スプレー塗布システムは、典型的には、重力供給式スプレーガンを更に含む。
【０００５】
スプレー塗布システム、スプレー塗布システムの使用方法、及びその構成要素が撥液性表面を有するスプレー塗布システムの構成要素の製造方法も記載される。
【図面の簡単な説明】
【０００６】
【図１】スプレー塗布システムの斜視図である。
【図２】ライナーを更に含む、図１のガン用の液体（例えば、塗料）貯蔵器の構成要素の分解図である。
【図３】組み立てた状態の図２の液体貯蔵器を、液体貯蔵器をスプレーガンに接続するためのアダプタ２１と共に示す。
【図４】図３の液体貯蔵器及びアダプタの長手方向断面図を示す。
【図５】液体（例えば、塗料）を貯蔵器又はライナーから分与した後、圧潰されたライナーを示す。
【図６Ａ】シリカナノ粒子を焼結せずに形成された比較例の多孔質層の表面の透過型電子顕微鏡写真である。
【図６Ｂ】焼結シリカナノ粒子を含む多孔質層の代表的な表面の透過型電子顕微鏡写真である。
【図７】撥性コーティングを含む物品の断面図である。
【図８】撥液性表面を含む物品の別の実施形態の断面図である。
【図９】撥液性表面を含む物品の別の実施形態の断面図である。
【図１０】撥液性表面を含む物品の別の実施形態の断面図である。
【図１１】撥液性表面を含む物品の別の実施形態の断面図である。
【０００７】
断面図は、一定の縮尺ではない。
【発明を実施するための形態】
【０００８】
図１は、具体化したスプレー塗布システムを例示する。ガン１は、本体２と、本体の後端から下方に延在するハンドル３と、本体の前端にあるスプレーノズル４とを備える。ガンは、ガンの両側に枢着される引金５によって手動で操作される。液体（例えば、塗料）貯蔵器６は本体２の上部に配置され、ハンドル３の下端のコネクタ７からノズル４までガンを通って延在する内部通路（不可視）と連通する。使用中、液体（例えば、塗料）は貯蔵器６に提供される。取り外し可能な蓋８は、（例えば、塗料）液体貯蔵器６の開放端と係合する。更に、コネクタ７は圧縮空気源（非表示）に接続し、その結果、ユーザーが引金５を引くと、圧縮空気がガンを通ってノズル４まで供給され、液体貯蔵器６から重力下で送達される塗料を取り込み、霧化する。この時、液体（例えば、塗料）は圧縮空気と共にノズル４からスプレーとして排出される。
【０００９】
例えば米国特許第５５８２３５０号、米国特許第５２６７６９３号、及び欧州特許第０７６８９２１号に記載のような、種々のスプレーガンの設計が、具体化されたスプレー塗布システムに使用できる。
【００１０】
図２は、液体（例えば、塗料）貯蔵器６の代わりに図１のガン１（又は任意の類似のガン）と共に使用できる別の具体化された液体（例えば、塗料）貯蔵器１１の構成要素を例示する。液体（例えば、塗料）貯蔵器１１は、（例えば、手持ち式）スプレーガンへの取り付けに適したサイズで、その底部に空気穴１２Ａを有しライナー１３が装備された、開放容器１２を備える。ライナー１３は、容器１２と形状が一致し、その内側に篏合する。（例えば、取り外し可能な）ライナーは、容器１２の上縁と接する開放端に幅細のリム１４を有する。容器１２は、（例えば、使い捨ての）蓋１５も有する。蓋１５は、典型的には、ライナー１３の開放端のリム１４に係合し、蓋１５が容器１２に取り付けられたときに、適所にしっかりと保持される。蓋は、図３に示されるように、容器にねじ込まれる環状のカラー２０によって取り付けできる。
【００１１】
液体貯蔵器６又は液体（例えば、塗料）貯蔵器１１の容器１２は、典型的には、任意の好適なサイズの自己支持型（例えば、剛性）の熱可塑性ポリマー材料、例えばポリエチレン又はポリプロピレンから形成される。塗料スプレーガンと使用する場合、２５０、５００又は８００ｍＬの容量のような、１００ｍＬ〜１リットルの範囲の容量を有する容器が一般的である。蓋１５も、典型的には、熱可塑性ポリマー材料、例えば、ポリエチレン又はポリプロピレンから形成される。蓋は、透明、半透明又は不透明であってもよく、任意に着色されていてもよい。カラー２０は、成形された熱可塑性材料であってもよく、又は機械加工された金属（例えば、アルミニウム）であってもよい。幾つかの実施形態では、流体貯蔵器６及び容器１２は、熱可塑性ポリマーの射出成形によって形成される。
【００１２】
液体貯蔵器６、及びライナー１３は、典型的には、自己支持型でもあるが、圧潰可能（すなわち、スプレーガンの操作中に（例えば、塗料）液体がライナー又は液体（例えば、塗料）貯蔵器から抜き出されたとき潰れる）でもあってよい。一実施形態では、ライナー１３又は液体（例えば、塗料）貯蔵器６は、（例えば、より厚い）剛性底部１３Ａ及び（例えば、より薄い）可撓性側壁１３Ｂを有する。この実施形態では、底部は、約２５０〜４００マイクロメートルの厚さを有してもよい。対照的に、側壁は約１００〜２５０マイクロメートルの範囲であってよく、幾つかの実施形態では、２２５、２００又は１７５マイクロメートル以下である。ライナーが潰れるとき、ライナーは、典型的には、底部よりも側壁が潰れることによって長手方向に潰れる。ライナー１３及び幾つかの実施形態の液体（例えば、塗料）貯蔵器６は、好ましくは、低密度ポリエチレン（ＬＤＰＥ）のような熱可塑性材料のシートを熱／真空成形することによって形成される。ライナー１３又は液体（例えば、塗料）貯蔵器６が圧潰可能である場合、１回使用又は換言すれば「使い捨て」の構成要素として特徴付けることができる。
【００１３】
蓋１５は、典型的には、（例えば、中央）開口部１６を含み、この開口部からコネクタ管１７が延在し、その端部に外延部１８が設けられ、差し込み接続（すなわち、ソケットに押し込まれた後、回されて適所に固定される係合した取り付け部品）等の接続の一部を形成する。液体（例えば、塗料）貯蔵器１１は、図３及び図４に示すように、アダプタ２１の使用によってスプレーガン１に取り付けられてもよい。アダプタ２１は、一方の端部２２で、コネクタ管１７への取り付けのための接続（例えば、差し込み）の他の部分と内部で形成される管状構成要素である。アダプタのもう一方の端部２３は、スプレーガンの標準的取り付けに適合する形状（典型的には、ねじ山）であってよい。アダプタ２１は、機械加工された金属構成要素でもよく、例えば、陽極酸化アルミニウムから作製されてもよい。
【００１４】
スプレー塗布システムの使用中、アダプタ２１はスプレーガンに（端部２３で）しっかりと取り付けられる。ライナー１３は、容器１２に挿入される。次いで、液体（例えば、塗料）がライナー１３に入れられ、蓋１５が適所に押し込まれ、カラー２０は容器１２と密接に係合して（例えば、ねじ込まれて）、蓋を適所に保持する。ライナー１３のリム１４は、典型的には、図４に示すように、蓋１５と容器１２との間の適所に保持される。塗料がライナー１３内から除去されると、ライナー内が減圧する結果、図５に示すようにライナーの側部が潰れる。ライナーの底部は、より剛性であって、その形状を保つことから、ライナーは横断方向よりも長手方向に潰れる傾向があり、それによって、一部の塗料がライナー内に閉じ込められる可能性が低下する。
【００１５】
ライナー１３は、典型的には平滑な（例えば、連続的な）内側表面を有し、液体（例えば、塗料）の保持を増大すると考えられる構造がない。それ故、ライナーは、典型的には、側壁１３Ｂと底部１３Ａの内部接合部に、プリーツ、波、継目、目地、まち、又は溝等の平坦面からの不連続部（突起部又は圧痕）がない。更に、ライナーは、容器１２の内側と容積測定的に一致する。
【００１６】
液体（例えば、塗料）は、ライナー１３内又は液体（例えば、塗料）貯蔵器６内で混合され得る。混合収容部としての使用を容易にするため、容器１２又は液体（例えば、塗料）貯蔵器６の側壁に、標識２５（図２及び図３）を付し、容器内の内容物の体積を確認できるようしてもよい。
【００１７】
流体貯蔵器６、容器１２、及びライナー１３は、不透明であってもよいが、かかる構成要素は、好ましくは、壁を通して液体を目視観察できるように、透明又は半透明である。これも、流体貯蔵器６、又は容器１２及びライナー１３の混合収容部としての使用を容易にする。
【００１８】
液体貯蔵器６又はライナー１３に収容された液体（例えば、塗料）は、多くの場合、手で混合される。手で混合することは、空気閉じ込めを避けるために有益となり得る。手で混合した場合、液体貯蔵器６又はライナー１３の内面はまた、典型的には大きな混合力に曝されない。しかし、混合容器の側壁は、全てのトナーが十分に混合されることを確実とするために、「こそげられる」場合がある。
【００１９】
幾つかの実施形態では、ライナーは、低密度ポリエチレン、ポリプロピレン、ポリエチレン、及び／又はこれらのブレンド等であるがこれらに必ずしも限定されない材料から、熱成形、射出成形、吹込み成形される（又は何らかのその他のプラスチック加工技法を用いて成形される）。好適なライナー構成要素は、３Ｍ  Ｃｏｍｐａｎｙ（Ｓｔ．Ｐａｕｌ，ＭＮ）より商品名「３Ｍ  ＰＰＳ  ＰＡＩＮＴ  ＰＲＥＰＡＲＡＴＩＯＮ  ＳＹＳＴＥＭ」で市販されている。
【００２０】
不要な粒子が存在しないことを確実とするため、液体（例えば、塗料）は、典型的には、スプレー塗布システムの使用中に（例えば、塗料）液体が液体貯蔵器６又はライナー１３からスプレーノズルまで通過する際に（例えば、取り外し可能な）フィルターを通過する。かかるフィルターは、様々な場所に位置付けることができる。一実施形態では、図４に示すように、開口部１６はフィルターメッシュ１９によって覆われ、上記フィルターメッシュは開口部に押し嵌めされてもよく、蓋１５の一体部分であってもよい。別の実施形態では、フィルターは、国際公開第９８／３２５３９号の図１２に記載及び図示されるように、液体貯蔵器６内に設けられてもよい。
【００２１】
図１〜７並びに８及び１１は、例示的な液体（例えば、塗料）貯蔵器、液体貯蔵器ライナー、液体（例えば、塗料）貯蔵器及びライナー用の蓋の例を示す。かかる構成要素は、スプレー塗布システムの技術分野で知られるような、例えば国際公開第９８／３２５３９号に記載されるような、種々のその他の適応形態を任意に含んでもよい。
【００２２】
本発明では、スプレー塗布システムの構成要素（例えば、液体貯蔵器、液体貯蔵器ライナー、液体貯蔵器若しくはライナー用の蓋、又はこれらの組み合わせ）は、撥液性表面（例えば、層）を備える。撥液性表面層は、かかる構成要素のうちの少なくとも１つの表面の一部に存在してもよく、又は撥液性表面層は、使用中に液体（例えば、塗料）と接触する表面全体に存在してもよい。液体貯蔵器、ライナー、蓋等の外面は本明細書に記載の撥液性表面層を備えてもよいが、典型的な実施形態では、かかる構成要素のうちの少なくとも１つの内面が、撥液性表面層を備える。
【００２３】
図７を参照すると、物品１００は、基材１１０（例えば、ライナー、液体貯蔵器、又は蓋）と、基材の表面（例えば、塗料又はその他の液体に接触する表面）に配置された多孔質層１２８を含む液体（例えば、塗料）撥性表面と、表面処理された多孔質層の孔１２５内に配置された潤滑剤１５０とを備えた、スプレー塗布システムの構成要素である。表面処理された多孔質層（１２８を有する１２０）は、基材１１０と浸透した潤滑剤１５０との間に位置付けられる。しかしながら、幾つかの実施形態では、多孔質層の部分は潤滑剤の谷部分によって囲まれた最も外側の表面であることは明らかである。
【００２４】
１つの好ましい実施形態では、多孔質層は、多孔質三次元ネットワークを形成するように配置された複数の焼結無機酸化物（例えば、シリカ）粒子１２５を含む。多孔質層は、多孔質三次元ネットワーク上に配置された疎水性層１２８を備える。疎水性層は概ね、スプレー塗布システムの基材又は構成要素上に（例えば、接触して）配置された多孔質層の表面に対して、反対側の多孔質層の表面上に配置される。それ故、多孔質層は、基材又は構成要素上に配置された１つの主表面と、潤滑剤が浸透した疎水性コーティングを含む反対側の主表面という、２つの主表面を有すると考えることができる。
【００２５】
幾つかの実施形態では、多孔質層は、焼結無機酸化物粒子の多孔質ネットワークを含む。典型的な実施形態では、無機酸化物粒子は、シリカを含むか又はシリカからなる。しかし、アルミナ、チタニア等の種々のその他の無機酸化物粒子を、シリカの代わりに、又はシリカと組み合わせて、使用してもよい。
【００２６】
用語「ナノ粒子」は、大きさがサブミクロンである粒子を指す。幾つかの実施形態では、ナノ粒子は、５００ナノメートル以下、２００ナノメートル以下、１００ナノメートル以下、７５ナノメートル以下、５０ナノメートル以下、４０ナノメートル以下、２５ナノメートル以下、２０ナノメートル以下、１０ナノメートル以下、又は５ナノメートル以下の平均粒径（典型的に、粒子の平均最大寸法を指す）を有する。
【００２７】
平均粒径は、多くの場合、透過型電子顕微鏡を使用して決定されるが、様々な光散乱法も使用することができる。平均粒径は、多孔質層コーティングを形成するために使用されるナノ粒子の平均粒径を指す。つまり、平均粒径は、図１Ａに示すような、焼結前の無機酸化物ナノ粒子の平均粒径を指す。
【００２８】
幾つかの実施形態では、多孔質層は、ヒュームドシリカのような、熱焼結した無機酸化物ナノ粒子を含む。ヒュームドシリカは、有利には、より小さい非凝集ナノ粒子と比べて低コストである。ヒュームドシリカは、Ｅｖｏｎｉｋからの商品名「Ａｅｒｏｓｉｌ」、Ｃａｂｏｔからの商品名「Ｃａｂ−Ｏ−Ｓｉｌ」、及びＷａｃｋｅｒ  Ｃｈｅｍｉｅ−Ｄｏｗ  Ｃｏｒｎｉｎｇ等の、種々の供給業者から市販されている。ヒュームドシリカは、分枝状、鎖状の三次元二次凝集体粒子へと融解した非晶質シリカの微小液滴からなる。それ故、ヒュームドシリカ凝集体は、しばしば一次粒子と呼ばれ、典型的には約５〜５０ｎｍの範囲のサイズのサブ粒子を含む。更に、凝集体は粒塊となり得る。したがって、凝集体及び粒塊の粒径は、かなり大きい。例えば、（凝集体及び粒塊の）平均粒径は、典型的には、（音波処理なしで）１０マイクロメートルを超える。更に、９０秒の音波処理後の平均凝集体粒径は、典型的には０．３〜０．４マイクロメートルの範囲である。ヒュームドシリカを液体媒体に混合するエネルギーは、概ね、９０秒の音波処理よりも小さい。したがって、液体媒体中及びその乾燥コーティングのヒュームドシリカの粒径は、凝集体粒径（例えば、０．３〜０．４マイクロメートル）と音波処理なしの粒径（１０マイクロメートル）との間の範囲と推測される。
【００２９】
特定の実施形態では、二峰性の粒径分布を使用してもよい。例えば、少なくとも１５０又は２００ナノメートルの平均粒径を有するナノ粒子又は粒子を、１００、８０、５０、４０、３０、２０、又は１０ナノメートル以下の平均（非凝集）粒径を有するナノ粒子と組み合わせて使用してもよい。より小さいサイズの焼結ナノ粒子は、より大きい粒径の「レンガ」に対する「モルタル」と考えることができる。より小さいナノ粒子に対するより大きいナノ粒子の重量比は、２：９８〜９８：２の範囲、５：９５〜９５：５の範囲、１０：９０〜９０：１０の範囲、又は２０：８０〜８０：２０の範囲であってもよい。この実施形態において、より大きいサイズの粒子は、ヒュームドシリカであってもよい。より大きい無機酸化物粒子の粒径は、典型的には、３０、２５、２０又は１５マイクロメートル以下である。幾つかの実施形態では、多孔質層は、１０マイクロメートルを超える粒径を有する粒子を含まない。
【００３０】
より大きい粒子を含むことで、多孔率が増大し、コストが低減される可能性がある。しかしながら、より大きい粒子の使用は、薄く均一な多孔質層の提供を減じる。更に、より大きい粒子は、曇った外観を有する多孔質層及び撥性コーティングを生じ得る。
【００３１】
幾つかの実施形態では、（例えば、シリカ）ナノ粒子は、好ましくは、１００、８０、５０、４０、３０、２０又は１０ナノメートル以下である平均粒径（すなわち、最大寸法）を有する。この実施形態では、多孔質層は、１００、２００、３００、４００、又は５００ナノメートルを超える平均粒径を有する粒子、例えば、ヒュームドシリカを含まなくてもよい。
【００３２】
多孔質層コーティング組成物を調製するために使用される（例えば、シリカ）無機酸化物粒子は、任意の所望の形状又は形状の混合物を有することができる。（例えば、シリカ）粒子は、任意の所望のアスペクト比を有する球状又は非球状（すなわち、針状）であってもよい。アスペクト比は、針状粒子の平均最小寸法に対する粒子の平均最大寸法の比を指す。針状（例えば、シリカ）粒子のアスペクト比は、多くの場合、少なくとも２：１、少なくとも３：１、少なくとも５：１、又は少なくとも１０：１である。幾つかの針状粒子は、棒、楕円、針等の形状である。粒子の形状は、規則的又は不規則であってもよい。コーティングの多孔率は、組成物中の規則的及び不規則な形状の粒子の量を変更することによって、並びに／又は組成物中の球状及び針状の粒子の量を変更することによって、変えることができる。
【００３３】
（例えば、シリカ）ナノ粒子が球状である実施形態では、平均直径は、多くの場合、５０ナノメートル未満、４０ナノメートル未満、２５ナノメートル未満、又は２０ナノメートル未満である。幾つかのナノ粒子は、１０ナノメートル未満又は５ナノメートル未満等の、更に小さい平均直径を有することができる。
【００３４】
（例えば、シリカ）ナノ粒子が針状である実施形態では、それらは、多くの場合、少なくとも１ナノメートル、少なくとも２ナノメートル、又は少なくとも５ナノメートルに等しい平均幅（最小寸法）を有する。針状（例えば、シリカ）ナノ粒子の平均幅は、多くの場合、２５ナノメートル以下、２０ナノメートル以下、又は１０ナノメートル以下である。針状ナノ粒子は、例えば、少なくとも４０ナノメートル、少なくとも５０ナノメートル、少なくとも７５ナノメートル、又は少なくとも１００ナノメートルである、動的光散乱法によって測定される平均長Ｄ１を有してよい。平均長Ｄ１（例えば、より長い寸法）は、最大２００ナノメートル、最大４００ナノメートル、又は最大５００ナノメートルであってもよい。針状ナノ粒子は、米国特許第５，２２１，４９７号（Ｗａｔａｎａｂｅ  ｅｔ  ａｌ．）に記載されているように、５〜３０の範囲の伸長度Ｄ１／Ｄ２を有してもよく、式中、Ｄ２は、等式Ｄ２＝２７２０／Ｓによって計算される直径（ナノメートル）を意味し、Ｓは、ナノ粒子の比表面積（１グラム当りの平方メートル（ｍ２／グラム））を意味する。
【００３５】
幾つかの実施形態では、粒子（例えば、ナノ粒子）は、典型的には、少なくとも１５０ｍ２／グラム、少なくとも２００ｍ２／グラム、少なくとも２５０ｍ２／グラム、少なくとも３００ｍ２／グラム、又は少なくとも４００ｍ２／グラムに等しい平均比表面積を有する。他の実施形態では、粒子（例えば、ナノ粒子）は、典型的には、少なくとも５００ｍ２／グラム、少なくとも６００ｍ２／グラム、又は少なくとも７００ｍ２／グラムに等しい平均比表面積を有する。
【００３６】
（例えば、シリカ）無機酸化物ナノ粒子は、典型的には、ゾルの形態で市販されている。球形シリカナノ粒子を含む水性シリカゾルの幾つかの例は、Ｅ．Ｉ．ＤｕＰｏｎｔ  ｄｅ  Ｎｅｍｏｕｒｓ  ａｎｄ  Ｃｏ．，Ｉｎｃ．（Ｗｉｌｍｉｎｇｔｏｎ，ＤＥ）からＬＵＤＯＸ（例えばＬＵＤＯＸ  ＳＭ）の商品名で市販されている。他の水性シリカゾルは、Ｎｙａｃｏｌ  Ｃｏ．（Ａｓｈｌａｎｄ，ＭＡ）からＮＹＡＣＯＬの商品名で市販されている。更に他の水性シリカゾルは、Ｏｎｄｅａ  Ｎａｌｃｏ  Ｃｈｅｍｉｃａｌ  Ｃｏ．（Ｏａｋ  Ｂｒｏｏｋ，ＩＬ）からＮＡＬＣＯ（例えば、ＮＡＬＣＯ  １１１５、ＮＡＬＣＯ  ２３２６、及びＮＡＬＣＯ  １１３０）の商品名で市販されている。また他の水性シリカゾルは、Ｒｅｍｅｔ  Ｃｏｒｐｏｒａｔｉｏｎ（Ｕｔｉｃａ，ＮＹ）からＲＥＭＡＳＯＬ（例えば、ＲＥＭＡＳＯＬ  ＳＰ３０）の商品名、及びＳｉｌｃｏ  Ｉｎｔｅｒｎａｔｉｏｎａｌ  Ｉｎｃ（Ｐｏｒｔｌａｎｄ，ＯＲ）からＳＩＬＣＯ（例えば、ＳＩＬＣＯ  ＬＩ−５１８）の商品名で、市販されている。
【００３７】
好適な非球形（すなわち、針状）無機酸化物ナノ粒子も、水性ゾルの形態で入手できる。幾つかの針状シリカナノ粒子ゾルは、Ｎｉｓｓａｎ  Ｃｈｅｍｉｃａｌ  Ｉｎｄｕｓｔｒｉｅｓ（日本国東京）からＳＮＯＷＴＥＸの商品名で入手できる。例えば、ＳＮＯＷＴＥＸ−ＵＰは、長さが４０〜３００ナノメートルの範囲の約９〜１５ナノメートルの範囲の直径を有するシリカナノ粒子を含有する。ＳＮＯＷＴＥＸ−ＰＳ−Ｓ及びＳＮＯＷＴＥＸ−ＰＳ−Ｍは、ビーズ形態の鎖を有する。ＳＮＯＷＴＥＸ−ＰＳ−Ｍ粒子は、直径約１８〜２５ナノメートルであり、長さ８０〜１５０ナノメートルである。ＳＮＯＷＴＥＸ−ＰＳ−Ｓは、粒径１０〜１５ｎｍ、長さ８０〜１２０ｎｍである。
【００３８】
多孔質層内の粒子は焼結される。少なくとも幾つかの隣接する無機酸化物粒子は、それらを一緒に接合する無機酸化物（例えば、シリカ）「ネック」等の結合を有する傾向がある。つまり、少なくとも幾つかの隣接する粒子は、一緒に接合（例えば、融合）して、三次元多孔質ネットワークを形成する傾向がある。図１Ｂは、焼結ナノ粒子を含む多孔質層の一例の透過型電子顕微鏡写真である。焼結は、粒子を互いに結合するために使用されることから、焼結粒子の多孔質層は、典型的には、粒子を構成要素に固定することを目的とする有機（例えば、ポリマー）バインダーを含まない。それ故、焼結多孔質層の無機酸化物含有量は、典型的には、少なくとも９０、９５、９６、９７、９８、９９又は１００重量％である。
【００３９】
用語「ネットワーク」は、無機酸化物（例えば、シリカ）粒子を一緒に連結することによって形成された連続する三次元構造を指す。用語「連続する」は、多孔質層が、疎水性層及び浸透した潤滑剤と共に、所望の撥水性又はその他の流体に対する撥性を提供し得るような十分な寸法（例えば、面積）にわたって連結されることを意味する。典型的な実施形態では、多孔質層には、焼結多孔質層が構成要素上に存在する領域に隙間又は不連続がない。しかしながら、その存在が所望の撥性を損なわないという条件で、いくらかの不連続又は隙間が存在してもよい。
【００４０】
用語「多孔質」は、（例えば、連続する）多孔質層コーティング内の個々の（例えば、シリカ）粒子間に空隙が存在することを指す。（乾燥）焼結粒子のネットワークは、２０〜５０体積％、２５〜４５体積％、又は３０〜４０体積％の多孔率を有する。多孔率は、Ｗ．Ｌ．Ｂｒａｇｇ  ａｎｄ  Ａ．Ｂ．Ｐｉｐｐａｒｄ，Ａｃｔａ  Ｃｒｙｓｔａｌｌｏｇｒａｐｈｉｃａ，６，８６５（１９５３）等に公表されている手順に従って、多孔質層コーティングの屈折率から算出できる。多孔率は、表面の粗度と相関する傾向がある。幾つかの実施形態では、多孔率は、５０体積％を超えてもよい。表面の多孔率は、多くの場合、より大きい平均粒径の（例えば、シリカ）粒子を使用することにより、又は異なる形状の粒子の混合物を使用することにより増大し得る。
【００４１】
幾つかの実施形態では、焼結ナノ粒子は酸焼結（例えば、シリカ）ナノ粒子である。この実施形態では、多孔質層は、３．５以下のｐＫａ（Ｈ２Ｏ）を有する酸を含有するコーティング組成物から調製される。４を超えるｐＫａを有する酸（例えば、酢酸）のような、より弱い酸を使用すると、均一性のより低いコーティングが生じる可能性がある。具体的には、酢酸等の弱酸を含むコーティング組成物は、典型的には、構成要素の表面上でビーズ状になる。コーティング組成物に添加される酸のｐＫａは、多くの場合、３未満、２．５未満、２未満、１．５未満、又は１未満である。多孔質コーティング組成物のｐＨを調節するために用いることができる有用な酸としては、有機酸及び無機酸の両方が挙げられる。酸の例としては、シュウ酸、クエン酸、Ｈ２ＳＯ３、Ｈ３ＰＯ４、ＣＦ３ＣＯ２Ｈ、ＨＣｌ、ＨＢｒ、ＨＩ、ＨＢｒＯ３、ＨＮＯ３、ＨＣｌＯ４、Ｈ２ＳＯ４、ＣＨ３ＳＯ３Ｈ、ＣＦ３ＳＯ３Ｈ、ＣＦ３ＣＯ２Ｈ、及びＣＨ３ＳＯ２ＯＨが挙げられるが、これらに限定されない。多くの実施形態では、酸は、ＨＣｌ、ＨＮＯ３、Ｈ２ＳＯ４、又はＨ３ＰＯ４である。幾つかの実施形態では、有機酸と無機酸との混合物を提供することが望ましい。市販の酸性シリカゾルを使用する場合、より強い酸を添加することで多孔質層の均一性を改良することができる。
【００４２】
焼結ナノ粒子が酸焼結（例えば、シリカ）ナノ粒子である実施形態では、コーティング組成物は、概ね、５以下のｐＨをもたらすのに十分な酸を含有する。ｐＨは、多くの場合、４．５以下、４以下、３．５以下、又は３以下である。例えば、ｐＨは、多くの場合、２〜５の範囲である。幾つかの実施形態では、コーティング組成物は、最初にｐＨを５未満に低下させた後に、５〜６の範囲のｐＨに調節してもよい。このｐＨの調節は、ｐＨ感応性がより高い構成要素のコーティングを可能にする。
【００４３】
酸性化（例えば、シリカ）ナノ粒子を含有する多孔質層コーティング組成物は、通常、構成要素の表面に塗布され、その後乾燥される。多くの実施形態では、多孔質層コーティング組成物は、（ａ）４０ナノメートル以下の平均粒径（すなわち、酸焼結前の平均粒径）を有する（例えば、シリカ）ナノ粒子、及び（ｂ）３．５以下のｐＫａ（Ｈ２Ｏ）を有する酸、を含有する。多孔質層コーティング組成物のｐＨは、多くの場合、５以下、例えば２〜５のｐＨ範囲である。
【００４４】
酸性化（例えば、シリカ）ナノ粒子は、ｐＨが２〜４の範囲であるときに安定な外観を示す。光散乱測定は、２〜３の範囲のｐＨ、１０重量％シリカナノ粒子の濃度の酸性化シリカナノ粒子が１週間以上又は１ヶ月以上の間同じ大きさを維持できることを示した。そのような酸性化多孔質層層コーティング組成物は、シリカナノ粒子の濃度が１０重量％より低い場合、更に長く安定を保つと予想される。
【００４５】
他の実施形態では、焼結ナノ粒子は塩基焼結（例えば、シリカ）ナノ粒子である。この実施形態では、多孔質層は、８、８．５、９、９．５、又は１０を超えるｐＨを有するナノ粒子ゾルから調製することができ、焼結ナノ粒子は、塩基焼結（例えば、シリカ）ナノ粒子として特徴付けられてもよい。
【００４６】
好適な有機塩基としては、アミジン、グアニジン（ビグアニド等の置換グアニジンを含む）、ホスファゼン、プロアザホスファトラン（Ｖｅｒｋａｄｅ塩基としても既知である）、水酸化アルキルアンモニウム、及びこれらの組み合わせが挙げられるが、これらに限定されない。自己プロトン化可能な形態の塩基（例えば、アルギニン等のアミノ酸）は、このような形態が少なくとも部分的に自己中和される傾向がある形態であることから、通常、あまり好適ではない。好ましい塩基としては、アミジン、グアニジン、及びこれらの組み合わせが挙げられる。
【００４７】
有機塩基は、硬化性組成物中で単独で（個別に）又は１つ以上の異なる塩基の混合物（異なる構造種からの塩基を含む）の形態で使用され得る。所望であれば、塩基は、潜在的形態で、例えば、熱に曝露するとその場で塩基を生成する活性化可能な組成物の形態で、存在し得る。
【００４８】
有用なアミジンとしては、以下の一般式によって表すことができるものが挙げられる：
【００４９】
【化１】
0006616395.tif 000002
式中、Ｒ１、Ｒ２、Ｒ３、及びＲ４は、それぞれ独立して、水素、一価の有機基、一価のヘテロ有機基（例えば、炭素原子を通して結合され、カルボキシル又はスルホン等の酸官能基を含有しない基又は部分の形態で、窒素、酸素、リン又はイオウを含む）、及びこれらの組み合わせから選択され；かつ、式中、Ｒ１、Ｒ２、Ｒ３、及びＲ４のうちの任意の２つ以上は、任意で互いに結合して環構造（好ましくは、５員環、６員環、又は７員環、より好ましくは６員環又は７員環）を形成し得る。有機基及びヘテロ有機基は、好ましくは、１〜２０個の炭素原子（より好ましくは、１〜１０個の炭素原子、最も好ましくは、１〜６個の炭素原子）を有する。
【００５０】
少なくとも１つの環構造を含むアミジン（すなわち、環式アミジン）が一般的には好ましい。２つの環構造を含む環式アミジン（すなわち、二環式アミジン）がより好ましい。
【００５１】
有用なアミジン化合物の代表例としては、１，２−ジメチル−１，４，５，６−テトラヒドロピリミジン、１−エチル−２−メチル−１，４，５，６−テトラヒドロピリミジン、１，２−ジエチル−１，４，５，６−テトラヒドロピリミジン、１−ｎ−プロピル−２−メチル−１，４，５，６−テトラヒドロピリミジン、１−イソプロピル−２−メチル−１，４，５，６−テトラヒドロピリミジン、１−エチル−２−ｎ−プロピル−１，４，５，６−テトラヒドロピリミジン、１−エチル−２−イソプロピル−１，４，５，６−テトラヒドロピリミジン、ＤＢＵ（すなわち、１，８−ジアザビシクロ［５．４．０］−７−ウンデセン）、ＤＢＮ（すなわち、１，５−ジアザビシクロ［４．３．０］−５−ノネン）等、及びこれらの組み合わせが挙げられる。好ましいアミジンとしては、１，２−ジメチル−１，４，５，６−テトラヒドロピリミジン、ＤＢＵ（すなわち、１，８−ジアザビシクロ［５．４．０］−７−ウンデセン）、ＤＢＮ（すなわち、１，５−ジアザビシクロ［４．３．０］−５−ノネン）、及びこれらの組み合わせが挙げられ、ＤＢＵ、ＤＢＮ、及びこれらの組み合わせがより好ましく、ＤＢＵが最も好ましい。
【００５２】
その他の有用な有機塩基は、参考として本明細書に援用される、国際公開第２０１３／１２７０５４号に記載されている。
【００５３】
多孔質層は、概ね、無機酸化物（例えば、シリカ）ナノ粒子ゾルを構成要素の表面にコーティングすることによって調製される。ゾルは、連続液体媒体中のナノ粒子のコロイド懸濁液である。それ故、ゾルは、コーティング組成物として利用される。ゾルは、典型的には、水、又は水と水混和性有機溶媒との混合物を含む。好適な水混和性有機溶媒は、様々なアルコール（例えば、エタノール又はイソプロパノール）及びグリコール（例えば、プロピレングリコール）、エーテル（例えば、プロピレングリコールメチルエーテル）、ケトン（例えば、アセトン）、並びにエステル（例えば、プロピレングリコールモノメチルエーテルアセテート）を含むが、これらに限定されない。多孔質層コーティング組成物に含まれる（例えば、シリカ）ナノ粒子は、典型的には、表面改質されていない。
【００５４】
幾つかの実施形態では、複数の反応性シリル基を含有する任意のシランカップリング剤が、多孔質層コーティング組成物に添加され得る。カップリング剤の幾つかの例としては、テトラアルコキシシラン（例えば、オルトケイ酸テトラエチル（ＴＥＯＳ））及びポリケイ酸アルキル（例えば、ポリ（ジエトキシシロキサン））等のテトラアルコキシシランのオリゴマー形態が挙げられるが、これらに限定されない。これらのカップリング剤は、少なくとも幾つかの実施形態では、シリカ粒子間の結合を改善し得る。カップリング剤は、添加される場合、典型的には、シリカ粒子の重量に対して、１〜１０又は１〜５重量％の量で多孔質層コーティング組成物に添加される。しかし、典型的な実施形態では、多孔質層（すなわち、疎水性層の付着前）は、テトラアルコキシシラン（例えば、オルトケイ酸テトラエチル（ＴＥＯＳ））及びポリケイ酸アルキル（例えば、ポリ（ジエトキシシロキサン））等のテトラアルコキシシランのオリゴマー形態のようなシランカップリング剤を含まない。
【００５５】
ゾルコーティング組成物は、任意の構成要素に直接塗布され得る。構成要素は、有機材料（例えば、ポリマー）又は無機材料（例えば、ガラス、セラミック、又は金属）であってもよい。構成要素表面の表面エネルギーは、コロナ放電又は火炎処理法等の方法を使用してコーティングする前に構成要素表面を酸化させることによって増加させることができる。これらの方法はまた、多孔質層の構成要素への接着も改良し得る。構成要素の表面エネルギーを増大させることができる他の方法としては、ポリ塩化ビニリデン（ＰＶＤＣ）の薄いコーティング等のプライマー層の使用が挙げられる。別の方法としては、多孔質層コーティング組成物の表面張力は、低級アルコール（例えば、１〜８個の炭素原子、１〜６個の炭素原子、又は１〜４個の炭素原子を有するアルコール）の添加により減少させることができる。
【００５６】
幾つかの実施形態では、界面活性剤が（例えば、ゾル）コーティング組成物に含まれてもよい。界面活性剤は、親水性（極性）及び疎水性（非極性）領域の両方を有し、かつ多孔質層コーティング組成物の表面張力を減少させることができる分子である。有用な界面活性剤としては、アニオン性界面活性剤、カチオン性界面活性剤、及び非イオン性界面活性剤が挙げられる。参考として本明細書に援用される、米国特許出願公開第２０１３／０２１６８２０号、米国特許出願公開第２０１４／０１２０３４０号及び国際公開第２０１３／１２７０５４号に記載のような、種々の界面活性剤を利用してよい。
【００５７】
添加される場合、界面活性剤は、典型的には、多孔質層コーティング組成物の総重量に対して、最大５重量％の量で存在する。例えば、量は、最大４重量％、最大２重量％、又は最大１重量％であってもよい。界面活性剤は、典型的には、少なくとも０．００１重量％、少なくとも０．００５重量％、少なくとも０．０１重量％、少なくとも０．０５重量％、少なくとも０．１重量％、又は少なくとも０．５重量％に等しい量で存在する。しかしながら、幾つかの実施形態では、多孔質層は界面活性剤を実質的に含まない。界面活性剤は、多孔質層の構成要素及び／又は疎水性層への接着を妨害し得る。
【００５８】
（例えば、ゾル）コーティング組成物は、典型的には、例えば、バーコーティング法、ロールコーティング法、カーテンコーティング法、輪転グラビアコーティング法、ナイフコーティング法、スプレーコーティング法、スピンコーティング法、又はディップコーティング法等の従来の技法を使用して、構成要素の表面に塗布される。バーコーティング、ロールコーティング、及びナイフコーティング等のコーティング技法は、多くの場合、コーティング組成物の厚みを調整するために使用される。コーティング組成物は、構成要素の１つ以上の側面にコーティングされ得る。
【００５９】
多孔質層の平均乾燥コーティング厚は、使用される特定の多孔質層コーティング組成物に依存する。一般的に、乾燥焼結多孔質層の平均厚さは、典型的には、少なくとも２５、３０、３５、４０、４５又は５０ｎｍであり、多くの場合、約５、４、３、２、又は１マイクロメートル以下である。幾つかの実施形態では、厚さは、５００、４００、又は３００ｎｍ以下である。その他の実施形態では、厚さは、２５０、２００、又は１００ｎｍ以下である。厚さは、Ｇａｅｒｔｎｅｒ  Ｓｃｉｅｎｔｉｆｉｃ  Ｃｏｒｐ．のモデル番号Ｌ１１５Ｃ等の楕円偏光計を使用して測定され得る。多孔質層の機械特性は、多くの場合、厚さが増すと改善される。
【００６０】
実際のコーティング厚は、ある特定の点から別の点までかなり変動する場合があるが、多くの場合、構成要素の表面にわたって均一に多孔質層コーティング組成物を塗布することが望ましい。幾つかの実施形態では、平均コーティング厚さを、２００Å以内、１５０Å以内、又は１００Å以内に制御することが望ましい場合がある。ナノ粒子及びそれよりも大きい粒子の粒径は、薄い、均一なコーティングを実現する能力に影響する。それ故、幾つかの実施形態では、コーティングの厚さは、ナノ粒子及びそれよりも大きい粒子の最大粒径よりも大きい。
【００６１】
構成要素に塗布されると、コーティング組成物は、典型的には、２０℃〜２５０℃の範囲の温度で乾燥される。幾つかの実施形態では、コーティング組成物は、２２５℃、２００℃、１７５℃、１５０℃、１２５℃又は１００℃以下の温度で乾燥される。空気又は窒素等の不活性ガスが循環するオーブンが、乾燥目的で使用されることが多い。乾燥プロセスを加速させるために更に温度を上げてもよいが、構成要素への損傷を避けるために注意を払うべきである。無機構成要素の場合、乾燥温度は２００℃超となり得る。乾燥多孔質層は、乾燥プロセス後に残る多孔質層を指す。
【００６２】
（例えば、ゾル）コーティング組成物が構成要素に塗布された後、ゾルが乾燥するにつれてゲル化材料が形成され、（例えば、シリカ）酸性化ナノ粒子が焼結して、連続するネットワークを形成する。それ故、この実施形態では、乾燥温度は、焼結が起こる温度でもある。顕微鏡写真は、シランカップリング剤等の他のケイ素含有材料の不在下でも生成する隣接するナノ粒子間での「ネック」の形成を示す。これらのネックの形成は、シロキサン結合の生成及び切断における強酸又は強塩基の触媒作用に起因する。
【００６３】
あるいは、十分な耐熱性を有する基材又は構成要素では、無機酸化物（シリカ）粒子を、典型的には実質的に２００℃を超える温度で熱焼結することができる。例えば、３００℃、４００℃、又は５００℃を超え１０００℃までの範囲の温度で（例えば、シリカ）粒子を熱焼結することは一般的である。
【００６４】
乾燥多孔質層は、多孔質層の環境に存在する大気水分と多孔質層との平衡に典型的に関連する水の量等の、ある程度の水を含有し得る。この水の平衡量は、典型的には、乾燥多孔質層の総重量に対して、５重量％以下、３重量％以下、２重量％以下、１重量％以下、又は０．５重量％以下である。
【００６５】
焼結無機酸化物（例えば、シリカ）粒子の三次元ネットワークは、耐久性の観点から好ましい多孔質層であるが、当該技術分野において記載されているように、種々の他の多孔質層も、潤滑剤浸透に好適である。例えば、米国特許出願公開第２０１４／０１４７６２７号に記載のように、多孔質層は、別の方法として、溶媒を乾燥すると多孔質層内に集まる粒子／ナノ粒子のエマルションを噴霧することによって形成できる。更に、多孔質層は、電着、機械的粗面化（例えば、ブラスト処理）、ドライエッチング、及びポリマー繊維紡績によっても製造できる。一実施形態では、多孔質層は、構成要素の表面を溶媒（例えば、アセトン）に曝露することによって形成される。例えば、溶媒は、結晶化を誘発することによってテクスチャーを付与する場合がある（例えば、ポリカーボネート製液体貯蔵器は、アセトンに曝露したときに結晶化する場合がある）。更に別の実施形態では、多孔質層は、粒子／ナノ粒子、溶媒、及びポリマー有機バインダーから形成し得る。
【００６６】
疎水性層は、焼結無機酸化物（例えば、シリカ）粒子の多孔質三次元ネットワークの表面上に配置される。疎水性層は、記載のような他の方法によって形成された多孔質層の表面上にも配置され得る。これは、（例えば、焼結）多孔質層の表面を疎水性材料でコーティングすることにより達成される。
【００６７】
疎水性材料の選択は、典型的には潤滑剤の選択に基づく。典型的な実施形態では、疎水性層は、潤滑剤と同じ化学的分類の材料を含む。例えば、疎水性層がフッ素化材料（例えば、フッ素化基を含む）を含む場合、潤滑剤は典型的にはフッ素化液体である。同様に、疎水性層が炭化水素材料（例えば、炭化水素基を含む）を含む場合、潤滑剤は典型的には炭化水素液体である。更に、疎水性層は、シラン又はシロキサン材料（長鎖アルキル基を含まない）を含み、潤滑剤は典型的にはシリコーン流体である。
【００６８】
幾つかの実施形態では、疎水性層は、ポリジメチルシロキサンのような有機ポリマー材料又はテトラフルオロエチレンを任意にヘキサフルオロプロピレン及び／又はフッ化ビニリデンとの組み合わせで含むフルオロポリマーを含んでもよい。
【００６９】
しかしながら、典型的な実施形態では、疎水性層は多孔質層に結合している。この実施形態では、疎水性層は、一般式Ａ−Ｂ又はＡ−Ｂ−Ａを有する化合物を含み、式中Ａは焼結（例えば、シリカ）粒子と結合することができる無機基であり、Ｂは疎水性基である。幾つかの実施形態では、Ａは、反応性シリル基である。（例えば、シラン）疎水性表面処理化合物は、典型的には、−Ｓｉ−Ｏ−Ｓｉ−結合を介して多孔質層に共有結合される。好適な疎水性基としては、脂肪族又は芳香族炭化水素基、ポリフルオロエーテル、ポリフルオロポリエーテル及びペルフルオロアルカンのようなフッ素化基が挙げられる。
【００７０】
幾つかの実施形態では、疎水性層を形成するために使用されるシラン化合物は、式（Ｉ）のものである。
Ｒｆ−［Ｑ−［Ｃ（Ｒ１）２−Ｓｉ（Ｒ２）３−ｘ（Ｒ３）ｘ］ｙ］ｚ
（Ｉ）
【００７１】
式（Ｉ）において、基Ｒｆは、ペルフルオロエーテル、ペルフルオロポリエーテル、又はペルフルオロアルカンのｚ価のラジカル（即ち、Ｒｆは、（ａ）ペルフルオロエーテルの一価又は二価のラジカル、（ｂ）ペルフルオロポリエーテルの一価又は二価のラジカル、又は（ｃ）ペルフルオロアルカンの一価又は二価のラジカル）である。基Ｑは、単結合、二価結合基、又は三価結合基である。各基Ｒ１は、独立して、水素又はアルキルである。各基Ｒ２は、独立して、ヒドロキシル基又は加水分解性基である。各基Ｒ３は、独立して、非加水分解性基である。変数ｘは、０、１、又は２に等しい整数である。変数ｙは、１又は２に等しい整数である。変数ｚは、１又は２に等しい整数である。
【００７２】
基Ｒｆは、ポリエーテルのｚ価のラジカル、ペルフルオロポリエーテルのｚ価のラジカル、又はペルフルオロアルカンのｚ価のラジカルである。本明細書で使用される、用語「ｚ価のラジカル」は、変数ｚと等しい価数を有するラジカルを指す。ｚは、１又は２に等しい整数であるため、ｚ価のラジカルは、一価又は二価のラジカルである。よって、Ｒｆは、（ａ）ペルフルオロエーテルの一価又は二価のラジカル、（ｂ）ペルフルオロポリエーテルの一価又は二価のラジカル、又は（ｃ）ペルフルオロアルカンの一価又は二価のラジカル、である。
【００７３】
式（Ｉ）中の変数ｚが１に等しい場合、フッ素化シランは、基Ｒｆが一価の基である、式（Ｉａ）のものである。
Ｒｆ−Ｑ−［Ｃ（Ｒ１）２−Ｓｉ（Ｒ２）３−ｘ（Ｒ３）ｘ］ｙ
（Ｉａ）
【００７４】
このような化合物は、式−Ｑ−［Ｃ（Ｒ１）２−Ｓｉ（Ｒ２）３−ｘ（Ｒ３）ｘ］ｙの単一の末端基が存在するため、単足性フッ素化シランと呼ぶことができる。変数ｙが１に等しい場合、単一のシリル基が存在し、又は変数ｙが２に等しい場合、２つのシリル基が存在し得る。
【００７５】
式（Ｉ）中の変数ｚが２に等しい場合、フッ素化シランは、基Ｒｆが二価の基である、式（Ｉｂ）のものである。
Ｒｆ−［Ｑ−［Ｃ（Ｒ１）２−Ｓｉ（Ｒ２）３−ｘ（Ｒ３）ｘ］ｙ］２
（Ｉｂ）
【００７６】
このような化合物は、式−Ｑ−［Ｃ（Ｒ１）−Ｓｉ（Ｒ２）３−ｘ（Ｒ３）ｘ］ｙの２つの末端基が存在するため、二足性フッ素化シランと呼ぶことができる。各末端基は、変数ｙが１に等しい場合、単一のシリル基を有するか、又は変数ｙが２に等しい場合、２つのシリル基を有することができる。式（Ｉｂ）は、Ｒｆ基の二価の性質を強調する以下の同等の式として書くことができる。
［（Ｒ３）ｘ（Ｒ２）３−ｘＳｉ−Ｃ（Ｒ１）２］ｙ−Ｑ−Ｒｆ−Ｑ−［Ｃ（Ｒ１）２−Ｓｉ（Ｒ２）３−ｘ（Ｒ３）ｘ］ｙ
【００７７】
任意の適切なペルフルオロ化基がＲｆに使用され得る。ペルフルオロ化基は、典型的には、ペルフルオロエーテル、ペルフルオロポリエーテル、又はペルフルオロアルカンの一価又は二価のラジカルである。この基は、単一の炭素原子を有することができるが、多くの場合、少なくとも２個の炭素原子、少なくとも４個の炭素原子、少なくとも６個の炭素原子、少なくとも８個の炭素原子、又は少なくとも１２個の炭素原子を有する。Ｒｆ基は、多くの場合、最大３００個又はそれ以上の炭素原子、最大２００個の炭素原子、最大１００個の炭素原子、最大８０個の炭素原子、最大６０の炭素原子、最大５０の炭素原子、最大４０の炭素原子、最大２０の炭素原子、又は最大１０の炭素原子を有する。Ｒｆ基は、通常、飽和であり、直鎖、分枝鎖、環式（例えば、脂環式）、又はこれらの組み合わせであってもよい。
【００７８】
ペルフルオロエーテル又はペルフルオロポリエーテルの一価又は二価ラジカルであるＲｆ基は、多くの場合、−ＣｂＦ２ｂＯ−、−ＣＦ（Ｚ）Ｏ−、−ＣＦ（Ｚ）ＣｂＦ２ｂＯ−、−ＣｂＦ２ｂＣＦ（Ｚ）Ｏ−、−ＣＦ２ＣＦ（Ｚ）Ｏ−、又はこれらの組み合わせから選択される少なくとも１つのペルフルオロ化単位を含有する。変数ｂは、少なくとも１に等しい整数である。例えば、変数ｂは、１〜１０の範囲、１〜８の範囲、１〜４の範囲、又は１〜３の範囲の整数であってもよい。基Ｚは、ペルフルオロアルキル基、ペルフルオロアルコキシ基、ペルフルオロエーテル基、又はペルフルオロポリエーテル基である。これらのＺ基のいずれかは、直鎖、分枝鎖、環式、又はこれらの組み合わせであってもよい。例示的なペルフルオロアルキル、ペルフルオロアルコキシ、ペルフルオロエーテル、及びペルフルオロポリエーテルＺ基は、多くの場合、最大２０個の炭素原子、最大１６個の炭素原子、最大１２個の炭素原子、最大８個の炭素原子、又は最大４個の炭素原子を有する。Ｚのペルフルオロポリエーテル基は、例えば、最大１０個の酸素原子、最大８個の酸素原子、最大６個の酸素原子、最大４個の酸素原子、又は最大３個の酸素原子を有することができる。幾つかの実施形態では、Ｚは、−ＣＦ３基である。
【００７９】
一価のペルフルオロエーテル基は、一般式Ｒｆ１−Ｏ−Ｒｆ２−であり、ここでＲｆ１はペルフルオロアルキルであり、Ｒｆ２はペルフルオロアルキレンである。Ｒｆ１及びＲｆ２は、それぞれ独立して、少なくとも１個の炭素原子を有し、多くの場合、少なくとも２個の炭素原子、少なくとも３個の炭素原子、又は少なくとも４個の炭素原子を有する。基Ｒｆ１及びＲｆ２は、それぞれ独立して、最大５０個の炭素原子、最大４０個の炭素原子、最大３０個の炭素原子、最大２５個の炭素原子、最大２０個の炭素原子、最大１６個の炭素原子、最大１２個の炭素原子、最大１０個の炭素原子、最大８個の炭素原子、最大４個の炭素原子、又は最大３個の炭素原子を有することができる。多くの実施形態では、ペルフルオロアルキレン基及び／又はペルフルオロアルキル基は、１〜１０個の炭素原子、１〜８個の炭素原子、１〜６個の炭素原子、１〜４個の炭素原子、又は１〜３個の炭素原子を有する。
【００８０】
一価のペルフルオロエーテル基は、多くの場合、式ＣｂＦ２ｂ＋１Ｏ−、ＣＦ２（Ｚ１）Ｏ−、ＣＦ２（Ｚ１）ＣｂＦ２ｂＯ−、ＣｂＦ２ｂ＋１ＣＦ（Ｚ１）Ｏ−、又はＣＦ３ＣＦ（Ｚ１）Ｏ−（式中、ｂは上に定義されたものと同一である）の末端基（すなわち、Ｒｆ１−Ｏ−基）を有する。基Ｚ１は、最大２０個の炭素原子、最大１６個の炭素原子、最大１２個の炭素原子、最大８個の炭素原子、最大６個の炭素原子、最大４個の炭素原子を有するペルフルオロアルキルである。幾つかの実施形態では、Ｚ１は、−ＣＦ３基である。末端基は、ペルフルオロアルキレン基に直接結合される。ペルフルオロアルキレン基は、直鎖又は分枝鎖であってもよく、多くの場合、最大２０個の炭素原子、最大１６個の炭素原子、最大１２個の炭素原子、最大８個の炭素原子、又は最大４個の炭素原子を有する。ペルフルオロエーテル基の具体例としては、限定するものではないが、ＣＦ３ＣＦ２ＯＣＦ２ＣＦ２ＣＦ２−、ＣＦ３ＯＣＦ２ＣＦ２ＣＦ２−、Ｃ３Ｆ７ＯＣＦ２ＣＦ２ＣＦ２−、ＣＦ３ＣＦ２ＯＣＦ（ＣＦ３）ＣＦ２−、ＣＦ３ＯＣＦ（ＣＦ３）ＣＦ２−、及びＣ３Ｆ７ＯＣＦ（ＣＦ３）ＣＦ２−が挙げられる。
【００８１】
二価のペルフルオロエーテル基は、一般式−Ｒｆ２−Ｏ−Ｒｆ３−のものであり、式中、Ｒｆ２及びＲｆ３はそれぞれ独立してペルフルオロアルキレンである。ペルフルオロアルキレンは、それぞれ独立して、少なくとも１個の炭素原子、少なくとも２個の炭素原子、少なくとも３個の炭素原子、又は少なくとも４個の炭素原子を有する。基Ｒｆ２及びＲｆ３は、それぞれ独立して、最大５０個の炭素原子、最大４０個の炭素原子、最大３０個の炭素原子、最大２５個の炭素原子、最大２０個の炭素原子、最大１６個の炭素原子、最大１２個の炭素原子、最大１０個の炭素原子、最大８個の炭素原子、最大４個の炭素原子、又は最大３個の炭素原子を有することができる。多くの実施形態では、ペルフルオロアルキレン基は、それぞれ、１〜１０個の炭素原子、１〜８個の炭素原子、１〜６個の炭素原子、１〜４個の炭素原子、１〜３個の炭素原子、又は１〜２個の炭素原子を有する。
【００８２】
一価のペルフルオロポリエーテル基は、一般式Ｒｆ１−Ｏ−（Ｒｆ２−Ｏ）ａ−Ｒｆ３−のものであり、式中、Ｒｆ１はペルフルオロアルキルであり、Ｒｆ２及びＲｆ３はそれぞれ独立してペルフルオロアルキレンであり、変数ａは、少なくとも１に等しい整数である。基Ｒｆ１、Ｒｆ２、及びＲｆ３は、ペルフルオロエーテル基に関して上に定義されたものと同一である。変数ａは、１〜５０の範囲、１〜４０の範囲、１〜３０の範囲、１〜２５の範囲、１〜２０の範囲、又は１〜１０の範囲の、任意の整数である。
【００８３】
一価のペルフルオロポリエーテル基は、多くの場合、式ＣｂＦ２ｂ＋１Ｏ−、ＣＦ２（Ｚ）Ｏ−、ＣＦ２（Ｚ）ＣｂＦ２ｂＯ−、ＣｂＦ２ｂ＋１ＣＦ（Ｚ）Ｏ−、又はＣＦ３ＣＦ（Ｚ）Ｏ−（式中、ｂ及びＺは上に定義されたものと同一である）の末端基（すなわち、Ｒｆ１−Ｏ−基）を有する。末端基は、少なくとも１つのペルフルオロアルキレンオキシ基又はポリ（ペルフルオロアルキレンオキシ）基（即ち−（Ｒｆ２−Ｏ）ａ−基）に直接結合する。各ペルフルオロアルキレンオキシ基は、多くの場合、１〜１０個の炭素原子、１〜８個の炭素原子、１〜６個の炭素原子、１〜４個の炭素原子、又は１〜３個の炭素原子を有する。ペルフルオロアルキレンオキシ基又はポリ（ペルフルオロアルキレンオキシ）基は、ペルフルオロアルキレン基（即ち、−Ｒｆ３−）に直接結合される。
【００８４】
有用な一価のペルフルオロポリエーテル基又は一価のペルフルオロポリエーテル基の末端基の代表的な例としては、限定するものではないが、Ｃ３Ｆ７Ｏ（ＣＦ（ＣＦ３）ＣＦ２Ｏ）ｎＣＦ（ＣＦ３）−、Ｃ３Ｆ７Ｏ（ＣＦ（ＣＦ３）ＣＦ２Ｏ）ｎＣＦ２ＣＦ２−、Ｃ３Ｆ７Ｏ（ＣＦ２ＣＦ２ＣＦ２Ｏ）ｎＣＦ２ＣＦ２−、Ｃ３Ｆ７Ｏ（ＣＦ２ＣＦ２ＣＦ２Ｏ）ｎＣＦ（ＣＦ３）−、ＣＦ３Ｏ（Ｃ２Ｆ４Ｏ）ｎＣＦ２−、ＣＦ３Ｏ（ＣＦ２Ｏ）ｍ（Ｃ２Ｆ４Ｏ）ｑＣＦ２−、Ｆ（ＣＦ２）３Ｏ（Ｃ３Ｆ６Ｏ）ｎ（ＣＦ２）３−、及びＣＦ３Ｏ（ＣＦ２ＣＦ（ＣＦ３）Ｏ）ｎ（ＣＦ２Ｏ）Ｘ−が挙げられる。基Ｘは、通常は−ＣＦ２−、−Ｃ２Ｆ４−、−Ｃ３Ｆ６−、又は−Ｃ４Ｆ８−である。変数ｎは、多くの場合、１〜５０の範囲、１〜４０の範囲、１〜３０の範囲、３〜３０の範囲、１〜２０の範囲、３〜２０の範囲、１〜１０の範囲、又は３〜１０の範囲である整数である。但し、合計（ｍ＋ｑ）が少なくとも１に等しいという条件で、変数ｍ及びｑは、それぞれ独立して、０〜５０の範囲、０〜４０の範囲、０〜３０の範囲、１〜３０の範囲、３〜２０の範囲、又は３〜１０の範囲であってもよい。合計（ｍ＋ｑ）は、多くの場合、１〜５０の範囲、１〜４０の範囲、１〜３０の範囲、３〜２０の範囲、１〜２０の範囲、３〜２０の範囲、１〜１０の範囲、又は３〜１０の範囲である。
【００８５】
二価のペルフルオロポリエーテル基又はセグメントの代表的な例としては、限定するものではないが、−ＣＦ２Ｏ（ＣＦ２Ｏ）ｍ（Ｃ２Ｆ４Ｏ）ｑＣＦ２−、−ＣＦ２Ｏ（Ｃ２Ｆ４Ｏ）ｎＣＦ２−、−（ＣＦ２）３Ｏ（Ｃ４Ｆ８Ｏ）ｎ（ＣＦ２）３−、−ＣＦ（ＣＦ３）Ｏ（ＣＦ２ＣＦ２ＣＦ２Ｏ）ｎＣＦ２ＣＦ２−、−ＣＦ（ＣＦ３）Ｏ（ＣＦ２ＣＦ２ＣＦ２Ｏ）ｎＣＦ（ＣＦ３）−、−（ＣＦ２）３Ｏ（Ｃ３Ｆ６Ｏ）ｎ（ＣＦ２）３−及び−ＣＦ（ＣＦ３）（ＯＣＦ２ＣＦ（ＣＦ３））ｍＯＣｔＦ２ｔＯ（ＣＦ（ＣＦ３）ＣＦ２Ｏ）ｑＣＦ（ＣＦ３）−が挙げられる。
【００８６】
変数ｎ、ｍ、及びｑは、上に定義されたものと同一である。変数ｔは、２〜８の範囲、２〜６の範囲、２〜４の範囲、又は３〜４の範囲の整数である。
【００８７】
多くの実施形態では、ペルフルオロポリエーテルは（一価であるか二価であるかに関らず）、少なくとも１つの二価のヘキサフルオロプロピレンオキシ基（−ＣＦ（ＣＦ３）−ＣＦ２Ｏ−又は−ＣＦ２ＣＦ２ＣＦ２Ｏ−）を含む。−ＣＦ（ＣＦ３）−ＣＦ２Ｏ−を有するセグメントは、ヘキサフルオロプロピレンオキシドのオリゴマー化により得ることができ、比較的環境に優しい特性のために好ましい場合がある。−ＣＦ２ＣＦ２ＣＦ２Ｏ−を有するセグメントは、テトラフルオロオキセタンのアニオン性オリゴマー化の後、直接フッ素化により得ることができる。ヘキサフルオロプロピレンオキシ基の例としては、限定するものではないが、Ｃ３Ｆ７Ｏ（ＣＦ（ＣＦ３）ＣＦ２Ｏ）ｎＣＦ（ＣＦ３）−、Ｃ３Ｆ７Ｏ（ＣＦ（ＣＦ３）ＣＦ２Ｏ）ｎＣＦ２ＣＦ２−、Ｃ３Ｆ７Ｏ（ＣＦ２ＣＦ２ＣＦ２Ｏ）ｎＣＦ２ＣＦ２−、Ｃ３Ｆ７Ｏ（ＣＦ２ＣＦ２ＣＦ２Ｏ）ｎＣＦ（ＣＦ３）−、−ＣＦ（ＣＦ３）Ｏ（ＣＦ（ＣＦ３）ＣＦ２Ｏ）ｎＣＦ（ＣＦ３）−、−ＣＦ（ＣＦ３）Ｏ（ＣＦ（ＣＦ３）ＣＦ２Ｏ）ｎＣＦ２ＣＦ２−、−ＣＦ（ＣＦ３）Ｏ（ＣＦ２ＣＦ２ＣＦ２Ｏ）ｎＣＦ２ＣＦ２−、−ＣＦ（ＣＦ３）Ｏ（ＣＦ２ＣＦ２ＣＦ２Ｏ）ｎＣＦ（ＣＦ３）−、及び−ＣＦ（ＣＦ３）（ＯＣＦ２ＣＦ（ＣＦ３））ｍＯＣｔＦ２ｔＯ（ＣＦ（ＣＦ３）ＣＦ２Ｏ）ｑＣＦ（ＣＦ３）−が挙げられる。変数ｎ、ｍ、ｑ、及びｔは、上に定義されたものと同一である。
【００８８】
しばしば、式（Ｉ）の化合物は、同じ基本構造であるが、炭素原子の数が異なるＲｆ基を有する材料の混合物として存在する。例えば、式（Ｉ）の化合物は、上の一価及び二価のペルフルオロポリエーテル基の例の異なる変数ｍ、ｎ、及び／又はｑを有する材料の混合物であってもよい。そのようなものとして、反復基の数は、多くの場合、整数でなくてもよい平均数として報告される。
【００８９】
式（Ｉ）の基Ｑは、単一の共有結合、二価結合基、又は三価結合基である。Ｑが単結合である場合、変数ｙは、１に等しい。一価のＲｆ基を有する式（Ｉａ）の化合物において、Ｑが単一の共有結合であり、ｙが１に等しい場合、化合物は、式（Ｉａ−１）のものである。
Ｒｆ−Ｃ（Ｒ１）２−Ｓｉ（Ｒ２）３−ｘ（Ｒ３）ｘ
（Ｉａ−１）
【００９０】
同様に、二価のＲｆ基を有する式（Ｉｂ）の化合物において、Ｑが単一の共有結合であり、ｙが１に等しい場合、化合物は、式（Ｉｂ−１）のものである。
Ｒｆ−［Ｃ（Ｒ１）２−Ｓｉ（Ｒ２）３−ｘ（Ｒ３）ｘ］２
（Ｉｂ−１）
【００９１】
基Ｑが、二価結合基である場合、変数ｙは、１に等しい。一価のＲｆ基を有する式（Ｉａ）の化合物において、Ｑが二価の基であり、ｙが１に等しい場合、化合物は、式（Ｉａ−２）のものである。
Ｒｆ−Ｑ−Ｃ（Ｒ１）２−Ｓｉ（Ｒ２）３−ｘ（Ｒ３）ｘ
（Ｉａ−２）
【００９２】
同様に、二価のＲｆ基を有する式（Ｉｂ）の化合物において、Ｑが二価の基であり、ｙが１に等しい場合、化合物は、式（Ｉｂ−２）のものである。
Ｒｆ−［Ｑ−Ｃ（Ｒ１）２−Ｓｉ（Ｒ２）３−ｘ（Ｒ３）ｘ］２
（Ｉｂ−２）
【００９３】
基Ｑが三価結合基である場合、変数ｙは、通常、２に等しい。一価のＲｆ基を有する式（Ｉａ）の化合物において、Ｑが三価の基であり、ｙが２に等しい場合、化合物は、式（Ｉａ−３）のものである。次式の２つの基が存在する。
−Ｃ（Ｒ１）２−Ｓｉ（Ｒ２）３−ｘ（Ｒ３）ｘ
Ｒｆ−Ｑ−［Ｃ（Ｒ１）２−Ｓｉ（Ｒ２）３−ｘ（Ｒ３）ｘ］２
（Ｉａ−３）
【００９４】
同様に、二価のＲｆ基を有する式（Ｉｂ）の化合物において、Ｑが三価の基であり、ｙが２に等しい場合、化合物は、式（Ｉｂ−３）のものである。
Ｒｆ−［Ｑ−［Ｃ（Ｒ１）２−Ｓｉ（Ｒ２）３−ｘ（Ｒ３）ｘ］２］２
（Ｉｂ−３）
【００９５】
基Ｑは、典型的に、少なくとも１つのアルキレン基（例えば、１〜３０個の炭素原子、１〜２０個の炭素原子、１〜１２個の炭素原子、１〜１０個の炭素原子、１〜６個の炭素原子、又は１〜４個の炭素原子を有するアルキレン）に加えて、オキシ、チオ、−ＮＲ４−、メチン、三級窒素、四級窒素、カルボニル、スルホニル、スルフィリル（sulfiryl）、カルボニルオキシ、カルボニルチオ、カルボニルイミノ、スルホニルイミノ、オキシカルボニルオキシ、イミノカルボニルイミノ、オキシカルボニルイミノ、又はこれらの組み合わせから選択される任意の基を含む。基Ｒ４は、水素、アルキル（例えば、１〜１０個の炭素原子、１〜６個の炭素原子、又は１〜４個の炭素原子を有するアルキル）、アリール（例えば、フェニル又はビフェニル等の６〜１２個の炭素原子を有するアリール）、又はアラルキル（例えば、１〜１０個の炭素原子、１〜６個の炭素原子、又は１〜４個の炭素原子を有するアルキル基及びフェニル等の６〜１２個の炭素原子を有するアリール基を有するアラルキル）である。式（Ｉ）の化合物が複数のＱ基を有する場合、Ｑ基は、同じであるか、又は異なってもよい。複数のＱ基を有する多くの実施形態では、これらの基は同じである。
【００９６】
幾つかの実施形態では、基Ｑは、式（Ｉ）の−Ｃ（Ｒ１）−基に直接結合される少なくとも１個又は少なくとも２個の炭素原子を有するアルキレンを含む。そのようなアルキレン基の存在は、加水分解及び求核攻撃等の他の化学変換に対して安定性をもたらす傾向がある。
【００９７】
幾つかの二価のＱ基は、式−（ＣＨ２）ｋ−のアルキレン基であり、式中、各変数ｋは、独立して、１を超える、２を超える、又は５を超える整数である。例えば、ｋは、１〜３０の範囲、１〜２５の範囲、１〜２０の範囲、１〜１５の範囲、２〜１５の範囲、２〜１２の範囲、１〜１０の範囲、１〜６の範囲、１〜４の範囲の整数であってもよい。具体例としては、限定するものではないが、−ＣＨ２−及び−ＣＨ２ＣＨ２−が挙げられる。このような基は、Ｒｆがペルフルオロアルカンの一価又は二価のラジカルであるときのＱでは一般的である。
【００９８】
幾つかの二価のＱ基は、任意の基のうちの１つ以上に直接結合される単一のアルキレン基を含む。そのような基は、アルキレンがカルボニルイミノ基に結合される−（ＣＯ）Ｎ（Ｒ４）−（ＣＨ２）ｋ−、アルキレンがオキシカルボニルイミノ基に結合される−Ｏ（ＣＯ）Ｎ（Ｒ４）−（ＣＨ２）ｋ−、アルキレンがカルボニルチオに連結される−（ＣＯ）Ｓ−（ＣＨ２）ｋ−、又はアルキレンがスルホニルイミノ基に連結される−Ｓ（Ｏ）２Ｎ（Ｒ４）−（ＣＨ２）ｋ−の式のものであってもよい。変数ｋ及び基Ｒ４は、上記と同じである。幾つかのより具体的な基としては、例えば、−（ＣＯ）ＮＨ（ＣＨ２）２−、又は−Ｏ（ＣＯ）ＮＨ（ＣＨ２）２−が挙げられる。これらのＱ基において、アルキレン基は−Ｃ（Ｒ１）２−基にも結合する。
【００９９】
その他の好適なＱ基は、参照により本明細書に援用される、米国特許出願公開第２０１３／０２１６８０号に記載されている。
【０１００】
Ｒｆがペルフルオロエーテル又はペルフルオロポリエーテルの一価又は二価のラジカルである幾つかの特定のフッ素化シランは、式Ｒｆ−（ＣＯ）Ｎ（Ｒ４）−（ＣＨ２）ｋ−ＣＨ２−Ｓｉ（Ｒ２）３のもの、式Ｒｆ−［（ＣＯ）Ｎ（Ｒ４）−（ＣＨ２）ｋ−ＣＨ２−Ｓｉ（Ｒ２）３］２のもの、又はこれらの混合物である。変数ｋは、上に定義されたものと同一である。幾つかの実施形態では、ｋは、１〜１０の範囲、１〜６の範囲、又は１〜４の範囲である。式Ｒｆ−（ＣＯ）Ｎ（Ｒ４）−ＣＨ２）ｋ−ＣＨ２−Ｓｉ（Ｒ２）３の幾つかの更に特定のフッ素化シランとしては、限定するものではないが、Ｆ（ＣＦ（ＣＦ３）ＣＦ２Ｏ）ａＣＦ（ＣＦ３）−ＣＯＮＨＣＨ２ＣＨ２ＣＨ２Ｓｉ（ＯＣＨ３）３（式中、ａは４〜２０の範囲の変数である）及びＣＦ３ＯＣ２Ｆ４ＯＣ２Ｆ４ＯＣＦ２ＣＯＮＨＣ３Ｈ６Ｓｉ（ＯＥｔ）３が挙げられる。式Ｒｆ−［（ＣＯ）Ｎ（Ｒ４）−ＣＨ２）ｋ−ＣＨ２−Ｓｉ（Ｒ２）３］２のより具体的な例は、式
【０１０１】
【化２】
0006616395.tif 000003
の化合物であり、式中、ｎ及びｍは、それぞれ、約９〜１０の範囲の変数である。
【０１０２】
Ｒｆがペルフルオロアルカンの一価又は二価のラジカルである幾つかの特定のフッ素化シランは、式Ｒｆ−（ＣＨ２）ｋ−ＣＨ２−Ｓｉ（Ｒ２）３、又は式Ｒｆ−［（ＣＨ２）ｋ−ＣＨ２−Ｓｉ（Ｒ２）３］２のもの、又はこれらの混合物である。変数ｋは、上に定義されたものと同一である。更に具体的なフッ素化シランは、式Ｒｆ−（ＣＨ２）２−Ｓｉ（Ｒ２）３、又は式Ｒｆ−［（ＣＨ２）２−Ｓｉ（Ｒ２）３］２のもの、又はこれらの混合物である。
【０１０３】
上記のフッ素化シラン化合物は、先に引用した米国特許出願公開第２０１３／０２１６８０号に記載されているような、標準的な技法を使用して合成できる。
【０１０４】
幾つかの実施形態では、疎水性層を形成するために使用されるシラン化合物は、式（ＩＩ）のものである。
Ｒ１Ｌ［Ｓｉ（Ｒ２）３−ｘ（Ｒ３）ｘ］ｙ
（ＩＩ）
【０１０５】
式（ＩＩ）において、基Ｒ１は脂肪族又は芳香族炭化水素基である。Ｌは、共有結合又は二価の有機結合基、例えば、ウレタン基である。各Ｒ２は、独立して、ヒドロキシル基又は加水分解性基である。各Ｒ３は、独立して、非加水分解性基である。各変数ｘは、０、１、又は２に等しい整数である。変数ｙは、１又は２に等しい整数である。
【０１０６】
式（ＩＩ）中の変数ｙが１に等しい場合、Ｒ１基は一価であり、式（ＩＩ）は式（ＩＩａ）に等しい。
Ｒ１ＬＳｉ（Ｒ２）３−ｘ（Ｒ３）ｘ
（ＩＩａ）
【０１０７】
式（ＩＩ）中の変数ｙが２に等しい場合、Ｒ１基は二価であり、式（ＩＩ）は式（ＩＩｂ）に等しい。
（Ｒ３）ｘ（Ｒ２）３−ｘＳｉＬＲ１ＬＳｉ（Ｒ２）３−ｘ（Ｒ３）ｘ
（ＩＩｂ）
【０１０８】
好適な二価基として、アルキレン、アリーレン、又はこれらの組み合わせが挙げられる。
【０１０９】
記載されたシラン化合物はそれぞれ、式−Ｓｉ（Ｒ２）３−ｘ（Ｒ３）ｘである少なくとも１つの基を有する。各基Ｒ２は、独立して、ヒドロキシル基又は加水分解性基である。各基Ｒ３は、独立して、非加水分解性基である。変数ｘは、０、１、又は２に等しい整数である。シラン化合物は、Ｒ１が一価の場合は単一のシリル基、Ｒ１が二価の場合は２つのシリル基を有する。
【０１１０】
幾つかの実施形態では、Ｒ１は、少なくとも１個の炭素原子、少なくとも２個の炭素原子、少なくとも３個の炭素原子、少なくとも４個の炭素原子、又は少なくとも５個の炭素原子を有する（例えば、直鎖又は分枝鎖）アルキル又はアルキレン基であり、例えば、最大４０個の炭素原子、最大３５個の炭素原子、最大３０個の炭素原子、最大２５個の炭素原子、最大２０個の炭素原子、最大１５個の炭素原子、又は最大１０個の炭素原子を有し得る。好適なアリール及びアリーレンＲ１基は、多くの場合、６〜１８個の炭素原子、６〜１２個の炭素原子、又は６〜１０個の炭素原子を有する。アリール基の幾つかの例は、フェニル、ジフェニル、及びナフチルである。アリーレン基の幾つかの例は、フェニレン、ジフェニレン、及びナフチレンである。
【０１１１】
Ｒ１が炭化水素基であるシラン化合物の例としては、限定するものではないが、Ｃ１０Ｈ２１−Ｓｉ（ＯＣ２Ｈ５）３、Ｃ１８Ｈ３７−Ｓｉ（ＯＣ２Ｈ５）３、Ｃ１８Ｈ３７−Ｓｉ（Ｃｌ）３、Ｃ８Ｈ１７−Ｓｉ（Ｃｌ）３、及びＣＨ３−Ｓｉ（Ｃｌ）３、（ＣＨ３Ｏ）３Ｓｉ−Ｃ８Ｈ１６−Ｓｉ（ＯＣＨ３）３、（Ｃ２Ｈ５Ｏ）３Ｓｉ−Ｃ２Ｈ４−Ｓｉ（ＯＣ２Ｈ５）３、（ＣＨ３Ｏ）３Ｓｉ−ＣＨ２ＣＨ（Ｃ８Ｈ１７）−Ｓｉ（ＯＣＨ３）３、Ｃ６Ｈ５−Ｓｉ（ＯＣＨ３）３、Ｃ６Ｈ５−Ｓｉ（Ｃｌ）３、Ｃ１０Ｈ７−Ｓｉ（ＯＣ２Ｈ５）３、及び（ＣＨ３Ｏ）３Ｓｉ−Ｃ２Ｈ４−Ｃ６Ｈ４−Ｃ２Ｈ４−Ｓｉ（ＯＣＨ３）３が挙げられる。
【０１１２】
幾つかの実施形態では、Ｒ１は、少なくとも５、６、７、又は８個の炭素原子を有する（例えば、直鎖又は分枝鎖）アルキル又はアルキレン基である。この種の化合物は、概ね、炭化水素潤滑剤との使用に好ましい。上記のシラン化合物の幾つかに加えて、好適なシラン化合物としては、トリアコンチルジメチルクロロシラン及び１３−（クロロジメチルシリルメチル）−ヘプタコサンが挙げられる。
【０１１３】
別の実施形態では、疎水性化合物は、上述のように、アルキレン基を含むジオールの反応生成物、及びイソシアナト官能性アルキルトリアルコキシシランである。１つの好適なジオールは、下図のＰＲＩＰＯＬ  ２０３３である。
【０１１４】
【化３】
0006616395.tif 000004
【０１１５】
二量体ジオールのＯＨ基は、基−Ｌ［Ｓｉ（Ｒ２）３−ｘ（Ｒ３）ｘ］ｙに変換され、式中、Ｌはウレタン結合である。
【０１１６】
式−Ｓｉ（Ｒ２）３−ｘ（Ｒ３）ｘの各基において、１つ、２つ、又は３つのＲ２基が存在してもよい。Ｒ２基は、多孔質層に含まれる焼結（例えば、シリカ）粒子と反応するための反応部位である。つまり、加水分解性基又はヒドロキシル基は、焼結（例えば、シリカ）粒子の表面と反応して、シラン化合物を多孔質層に共有結合させ、その結果、−Ｓｉ−Ｏ−Ｓｉ−結合を形成する。好適な加水分解性Ｒ２基は、例えば、アルコキシ基、アリールオキシ基、アラルキルオキシ基、アシルオキシ基、又はハロ基を含む。好適なアルコキシ基は、多くの場合、１〜１０個の炭素原子、１〜６個の炭素原子、１〜４個の炭素原子、又は１〜３個の炭素原子を有する。好適なアリールオキシ基は、多くの場合、例えばフェノキシ等の、６〜１２個の炭素原子又は６〜１０個の炭素原子を有する。好適なアラルキルオキシ基は、多くの場合、１〜１０個の炭素原子、１〜６個の炭素原子、又は１〜４個の炭素原子を有するアルコキシ基、及び６〜１２個の炭素原子又は６〜１０個の炭素原子を有するアリール基を有する。例示的なアラルキルオキシ基は、アルコキシ基に共有結合されるフェニル基を有する、１〜４個の炭素原子を有するアルコキシ基を有する。好適なハロ基は、クロロ、ブロモ、又はヨードであってもよいが、多くの場合、クロロである。好適なアシルオキシ基は、Ｒｂがアルキル、アリール、又はアラルキルである、式−Ｏ（ＣＯ）Ｒｂのものである。Ｒｂに好適なアルキル基は、多くの場合、１〜１０個の炭素原子、１〜６個の炭素原子、又は１〜４個の炭素原子を有する。Ｒｂに好適なアリール基は、多くの場合、例えばフェニル等の、６〜１２個の炭素原子又は６〜１０個の炭素原子を有する。Ｒｂに好適なアラルキル基は、多くの場合、例えばフェニル等の６〜１２個の炭素原子又は６〜１０個の炭素原子を有するアリールで置換される、１〜１０個の炭素原子、１〜６個の炭素原子、又は１〜４個の炭素原子を有するアルキル基を有する。複数のＲ２基が存在するとき、それらは、同じであるか、又は異なってもよい。多くの実施形態では、各Ｒ２はアルコキシ基又はクロロである。
【０１１７】
式のそれぞれの基に存在するＲ２基が３つ未満の場合、少なくとも１つのＲ３基が存在する。Ｒ３基は、非加水分解性基である。多くの非加水分解性基は、アルキル基、アリール基、及びアラルキル基である。好適なアルキル基は、１〜１０個の炭素原子、１〜６個の炭素原子、又は１〜４個の炭素原子を有するものを含む。好適なアリール基は、多くの場合、例えばフェニル又はビフェニルのように、６〜１２個の炭素原子、又は６〜１０個の炭素原子を有する。好適なアラルキル基は、多くの場合、例えばフェニル等の６〜１２個の炭素原子又は６〜１０個の炭素原子を有するアリールで置換される、１〜１０個の炭素原子、１〜６個の炭素原子、又は１〜４個の炭素原子を有するアルキル基を有する。複数のＲ３基が存在するとき、それらの基は、同じであるか、又は異なってもよい。多くの実施形態では、各Ｒ３基はアルキル基である。
【０１１８】
幾つかの実施形態では、シラザン化合物を使用して疎水性層を形成する。シラザンは、共有結合で結合したケイ素及び窒素原子の直鎖又は分枝鎖を有するケイ素及び窒素のヒドリドである。シラザンは、シロキサンの−Ｏ−が−ＮＨ−に置き換わった類似体である。好適なシラザン化合物としては、例えばヘキサメチルジシラザン（ＨＭＤＳ）；１，１，３，３−テトラメチルジシラザン；２，２，４，４，６，６−ヘキサメチルシクロトリシラザン；１，３−ジエチル−１，１，３，３−テトラメチルジシラザン；及び１，１，３，３−テトラメチル−１，３−ジフェニルジシラザンが挙げられる。
【０１１９】
水（例えば、蒸気）の存在下で、シラザンは、式（ＩＩＩ）の式を有する化合物を生成する。
Ｒ１［Ｓｉ（Ｒ２）３−ｘ（Ｒ３）ｘ］ｙ
（ＩＩＩ）
式中、Ｒ１及びＲ３は、独立して、非加水分解性基であり、Ｒ２はヒドロキシルであり、ｘは２であり、ｙは１である。典型的な実施形態では、Ｒ１及びＲ３は、独立して、水素、Ｃ１〜Ｃ４アルキル（例えば、メチル、エチル）又はフェニルである。
【０１２０】
その他の実施形態では、疎水性材料はシラノール末端ポリジメチルシロキサン又はヒドロキシ末端ポリジメチルシロキサンである。
【０１２１】
幾つかの実施形態では、疎水性材料は、一般的に長鎖アルキル又はアルキレン基を含まないＣ１〜Ｃ４アルキル基を含むシラン又はシロキサン化合物を、シリコーン潤滑剤と共に含む。
【０１２２】
疎水性材料は、多くの場合、焼結無機酸化物多孔質層の表面処理において、未希釈形態で使用され得る。別の方法としては、材料は、１つ以上の有機溶媒及び／又は１つ以上の他の任意の構成要素と混合されてもよい。
【０１２３】
好適な有機溶媒としては、限定するものではないが、例えば、メタノール、エタノール、及びイソプロパノール等の脂肪族アルコール；例えば、アセトン及びメチルエチルケトン等のケトン；例えば、酢酸エチル及びギ酸メチル等のエステル；例えば、ジエチルエーテル、ジイソプロピルエーテル、メチルｔ−ブチルエーテル、及びジプロピレングリコールモノメチルエーテル（ＤＰＭ）等のエーテル；例えば、ヘプタン、デカン等のアルカン、及びその他のパラフィン系（すなわち、オレフィン系）溶媒；例えば、ペルフルオロヘキサン及びペルフルオロオクタン等のペルフルオロ化炭化水素；例えば、ペンタフルオロブタン等のフッ素化炭化水素；例えば、メチルペルフルオロブチルエーテル及びエチルペルフルオロブチルエーテル等のヒドロフルオロエーテル等、並びにこれらの組み合わせが挙げられる。好ましい溶媒は、多くの場合、脂肪族アルコール類、ペルフルオロ化炭化水素類、フッ素化炭化水素類、ヒドロフルオロエーテル類、又はこれらの組み合わせを含む。幾つかの実施形態では、表面処理組成物は、脂肪族アルコール類、ヒドロフルオロエーテル類、又はこれらの組み合わせを含有する。他の実施形態では、炭化水素層コーティング組成物は、ヒドロフルオロエーテル類又はこれらの組み合わせを含有する。
【０１２４】
市販の幾つかの好適なフッ素化溶媒としては、例えば、３Ｍ  Ｃｏｍｐａｎｙ（Ｓａｉｎｔ  Ｐａｕｌ，ＭＮ）から商品名３Ｍ  ＮＯＶＥＣ  ＥＮＧＩＮＥＥＲＥＤ  ＦＬＵＩＤ（例えば、３Ｍ  ＮＯＶＥＣ  ＥＮＧＩＮＥＥＲＥＤ  ＦＬＵＩＤ  ７１００、７２００ＤＬ、及び７５００）で市販されているものが挙げられる。
【０１２５】
疎水性コーティング組成物は、多くの場合、疎水性コーティング組成物の総重量に基づき、少なくとも約０．１重量％の疎水性材料を溶解又は懸濁することができる量の有機溶媒を含有する。幾つかの実施形態では、疎水性材料（例えば、シラン）化合物は、コーティング組成物に、少なくとも０．５重量％かつ２０、１５、又は１０重量％以下の量で存在する。
【０１２６】
疎水性（例えば、シラン）化合物を含むコーティング組成物は、他の任意の化合物を含んでもよい。例えば、架橋剤を添加してもよい。先に引用したＲｉｄｄｌｅ  ｅｔ  ａｌ．の米国特許出願公開第２０１４／０１２０３４０号及び米国特許出願公開第２０１３／０２１６８２０号に更に記載されているように、架橋剤は、典型的には、シラン化合物上に複数のシリル基が存在するときに添加される。
【０１２７】
焼結多孔質層の表面を疎水性化合物でコーティングし、存在する溶媒を蒸発させた後、表面処理された焼結無機酸化物粒子の多孔質層に潤滑剤をコーティングし、それによって表面処理された多孔質層の孔に潤滑剤を浸透させる。浸透は、その孔が潤滑剤で飽和されることを意味する。更に、潤滑剤は、表面張力、毛管力、ファンデルワールス力（例えば、吸引）、又はこれらの組み合わせによって孔内の適所に保たれる。
【０１２８】
スプレー塗布システム構成要素の撥性表面層は、典型的には、潤滑剤を孔内の適所に保持する力を超える力に曝されない。したがって、幾つかの実施形態では、撥性表面層は、混合力が潤滑剤を多孔質層の孔内に保持する力よりも小さいような方法（手での混合等）で、構成要素内で液体（例えば、塗料）が混合される場合に、液体（例えば、塗料）貯蔵器、ライナー、及び蓋に好適である。
【０１２９】
浸透潤滑剤は、（例えば、表面処理された）多孔質層上に噴霧又ははけ塗りされてもよい。一実施形態では、潤滑剤は、（例えば、表面処理された）多孔質層を有する構成要素を含む容器に、充填又は部分的充填によって適用される。その後、余分な浸透液体が容器から除去される。潤滑剤を浸透させるその他の方法としては、スピンコーティングプロセス及び（例えば、表面処理された）多孔質層上への潤滑剤の濃縮が挙げられる。潤滑剤は、潤滑剤と１種類以上の揮発性液体との溶液を（例えば、上記の方法のいずれかにより）付着させ、上記１種類以上の揮発性液体を蒸発させることによっても適用できる。これらの方法のいずれかで、余分な潤滑剤は、機械的に除去する（例えば、固体物体又は流体で表面から押し出す）か、他の多孔質材料を用いて表面から吸収するか、重力若しくは遠心力によって除去するか、又は洗浄液（例えば、水又は塗料）を用いて余分な潤滑剤を除去してもよい。
【０１３０】
潤滑剤は、概ね、コーティングされた構成要素の使用温度で液体である。周囲使用温度は−４０℃〜４５℃の範囲をとり得るが、使用温度は、最も一般的には４０°Ｆ〜１２０°Ｆ（４℃〜４９℃）の範囲である。典型的な実施形態では、潤滑剤は、室温（例えば、２５℃）で液体である。典型的な実施形態では、単一の潤滑剤が利用される。しかしながら、潤滑剤の混合物、特に同じ化学的分類内の混合物も使用してもよい。
【０１３１】
「液体」は、その潤滑剤が、使用温度で少なくとも約０．１、０．５、又は１ｍＰａｓかつ１０７ｍＰａｓ以下の動的（剪断）粘度を有することを意味する。典型的な実施形態では、動的粘度は１０６、１０５、１０４、又は１０３ｍＰａｓ以下である。本明細書に記載の動的粘度の値は、１ｓｅｃ−１の剪断速度で測定した値を指す。
【０１３２】
潤滑剤は、一般的に水への溶解性がないか又は微溶性しかなく、例えば、０．０１ｇ／Ｌ又は０．００１ｇ／Ｌ以下の溶解度を有する。
【０１３３】
幾つかの実施形態では、潤滑剤の境界における表面張力は、２０℃で好ましくは≦５０ｍＮ／ｍであり、特に５〜４５ｍＮ／ｍの範囲であり、特に表面から撥かれる液体が水性液体である場合、具体的には１０〜４０ｍＮ／ｍの範囲である。
【０１３４】
幾つかの実施形態では、潤滑剤は、炭化水素流体である。好適な潤滑剤としては、少なくとも８個の炭素原子、好ましくは少なくとも１０個の炭素原子、特に１０〜約２０個の炭素原子を有する飽和炭化水素等の低分子量炭化水素、例えば、オクタン、ノナン、デカン、デカリン、ウンデカン、ドデカン、テトラデカン、及びヘキサデカンが挙げられる。
【０１３５】
幾つかの実施形態では、潤滑剤は分枝状Ｃ３〜Ｃ５０炭化水素、例えば、ポリイソブテン又は鉱油である。かかる材料は、分子量及び分枝に応じて、液体、高粘度液体、又は固体であり得る。
【０１３６】
炭化水素潤滑剤は、少なくとも８個の炭素原子、好ましくは少なくとも１０個の炭素原子を有するアルカノール及びジオール、例えば、３−オクタノール、１−デカノール、２−デカノール、ウンデカノール、ドデカノール、トリデカノール、２−ヘキサデカノール、２−へキシルデカノール、及び２−オクチル−１−ドデカノールの場合のように、任意に置換基を含んでもよい。
【０１３７】
幾つかの実施形態では、潤滑剤は、ペルフルオロ炭化水素（ペルフルオロアルカンとも呼ばれる）、ポリフルオロエーテル、及びポリフルオロポリエーテルのようなフッ素化流体である。ペルフルオロ炭化水素は、典型的には少なくとも８個の炭素原子、好ましくは少なくとも１０個の炭素原子、特に１０〜４０個の炭素原子を有し、例えば、ペルフルオロデカリン、ペルフルオロエイコサン、及びペルフルオロテトラコサンである。好適なペルフルオロポリエーテルは、ＤｕＰｏｎｔからＫＲＹＴＯＸの商品名で入手できる。その他の好適なペルフルオロポリエーテルは、Ｓｉｇｍａ−Ａｌｄｒｉｃｈから、分子量約１５００〜約３５００ａｍｕの範囲で入手でき、例えば、商品名ＦＯＭＢＬＩＮ  Ｙで入手できる。
【０１３８】
その他の好適な潤滑剤としては、シリコーン流体が挙げられる。シリコーンは、概ね、線状、分枝状、又は環状のポリジメチルシロキサン、又はポリメチルヒドロシロキサンである。これらは、種々の有機末端基又は側鎖を有してもよい。シリコーン潤滑剤は、Ｒｈｏｄｉａ、Ｇｅｌｅｓｔ、及びＦｉｓｃｈｅｒ  Ｓｃｉｅｎｔｉｆｉｃから市販されている。
【０１３９】
本明細書に記載の物品を製造する方法は、概ね、構成要素を提供する工程と、構成要素の表面上に表面処理された多孔質層を形成する工程であって、この多孔質層が焼結無機酸化物（例えば、シリカ）粒子を含む工程と、表面処理された多孔質層の孔に潤滑剤を浸透させる工程と、を含む。表面処理された多孔質層を形成する方法は、典型的には、液体媒体中に分散された複数の無機酸化物粒子を構成要素の表面にコーティングする工程を含む。かかるコーティングは、本明細書でゾルとも呼ばれる。無機酸化物ナノ粒子の焼結は、ゾルが強酸若しくは塩基を含有する場合にはゾルの乾燥中に起こる可能性があり、又は上記のように、無機酸化物粒子は、熱焼結されてもよい。焼結後、多孔質層は、（例えば、連続する）三次元ネットワークを形成するように配置された複数の焼結粒子を含有する。
【０１４０】
疎水性化合物は、液体媒体（例えば、水性及び／又は有機溶媒）中に分散され、コーティング組成物として多孔質層に塗布されてもよい。疎水性コーティング組成物は、任意の好適な塗布方法を使用して多孔質層に塗布されてもよい。塗布方法は、多くの場合、ディップコーティング、スピンコーティング、スプレーコーティング、払拭、ロールコーティング、はけ塗り、スプレッディング、フローコーティング等、又はこれらの組み合わせによってコーティング層を形成することを伴う。あるいは、疎水性化合物は、蒸着によって多孔質層に塗布されてもよい。
【０１４１】
疎水性コーティング組成物は、典型的には室温（典型的には、１５℃〜３０℃の範囲又は２０℃〜２５℃の範囲）で多孔質層に塗布される。あるいは、多孔質層は、疎水性コーティング組成物の塗布の前に、高温、例えば、４０℃〜２００℃の範囲、５０℃〜１７５℃の範囲、又は６０℃〜１５０℃の範囲に予熱されてもよい。得られたコーティングを、乾燥し、次いで周囲温度（例えば、１５℃〜３０℃の範囲又は２０℃〜２５℃の範囲）又は高温（例えば、４０℃〜２００℃の範囲、５０℃〜１７５℃の範囲、又は５０℃〜１００℃の範囲）で、硬化が起こるのに十分な時間、硬化してもよい。
【０１４２】
典型的には、疎水性層コーティングは、硬化後、疎水性層が多孔質層を覆って形成されるように、構成要素上の多孔質層に塗布される。つまり、多孔質層は、構成要素と疎水性層との間に位置付けられる。疎水性層は、厚さが単層以上であってもよい。単層を超える厚さの場合、疎水性層は、典型的には総厚の一部であり、概ね、数ナノメートルから５０、７５又は１００ｎｍまでの範囲であってもよい。
【０１４３】
幾つかの実施形態では、方法は、多孔質層内の焼結（例えば、シリカ）粒子の表面をシラン化合物と反応させることによって疎水性化合物を多孔質層に結合する工程を更に含む。シラン化合物は、反応性シリル基及び疎水性基の両方を含有する。
【０１４４】
多孔質層に塗布した後、疎水性コーティング組成物は、乾燥され、熱及び／又は湿気に曝露されることによって硬化され得る。硬化によって、シラン化合物が多孔質層に付着される。硬化によって、シラン化合物と多孔質層中の焼結された（例えば、シリカ）粒子との間に−Ｓｉ−Ｏ−Ｓｉ−結合が形成される。得られた疎水性層は、多孔質層を介して構成要素に付着される。
【０１４５】
架橋剤がコーティング組成物に含まれる場合、これらの材料は、シラン化合物上の任意の残存する反応性シリル基と反応することができる。湿気硬化は、室温（例えば、２０℃〜２５℃）から約８０℃又はそれ以上までの範囲の温度で実施できる。湿気硬化時間は、数分（例えば、８０℃以上等の高温で）〜数時間（例えば、室温又は室温付近等の低温で）の範囲であってもよい。
【０１４６】
シラン化合物の多孔質層への付着のためには、一般的には十分な水が存在して上記の加水分解性基の加水分解を引き起こし、その結果−Ｓｉ−Ｏ−Ｓｉ−基を形成するための縮合が生じる（それによって硬化が生じ得る）ことができる。水は、例えば、構成要素表面上に吸収された炭化水素層コーティング組成物中、又は周囲雰囲気中に存在し得る。典型的には、コーティング方法が、室温にて、含水雰囲気中（例えば、相対湿度が約３０％〜約５０％の雰囲気）で実行される場合、十分な水が存在し得る。シラン化合物は、多孔質層内の酸焼結された（例えば、シリカ）粒子の表面と化学反応を起こして、疎水性層を形成し得る。
【０１４７】
液体（例えば、塗料）撥性表面が、上記のように、多孔質層の孔に浸透した潤滑剤を含む場合、外側の露出面は、主に液体潤滑剤である。多孔質層の一部の構造体は、液体潤滑剤を通って突出し、外側の露出面上に存在する場合がある。しかしながら、外側の露出面は主に液体潤滑剤である。この実施形態では、典型的には、顕微鏡で決定できるように、表面積の少なくとも５０、５５、６０、６５、７０、７５、８０、８５、９０、９５％以上が液体潤滑剤である。それ故、撥かれる水性液体（例えば、塗料）は液体潤滑剤と接触し、液体潤滑剤によって撥かれる。
【０１４８】
他の実施形態では、スプレー塗布システム構成要素の液体（例えば、塗料）撥性表面は、潤滑剤浸透面ではない。むしろ、外側の露出面は、主に固体の液体（例えば、塗料）撥性材料である。この実施形態では、表面積の５０、４５、４０、３５、３０、２５、２０、１５、１０、５、４、３、２、１、０．５、０．１、０．００５、０．００１％未満が液体潤滑剤である。むしろ、外側の露出面の少なくとも５０、５５、６０、６５、７０、７５、８０、８５、９０、９５、９６、９７、９８、９９、９９．５％以上が、固体の撥液材料である。それ故、撥かれる水性液体（例えば、塗料）は固体撥液材料と接触し、固体撥液材料によって撥かれる。
【０１４９】
固体の液体（例えば、塗料）撥性材料は、概ね、スプレー塗布システム構成要素の使用温度で固体であり、この温度は一般的に４０°Ｆ〜１２０°Ｆ（４℃〜４９℃）の範囲である。典型的な実施形態では、固体の液体（例えば、塗料）撥性材料は、室温（例えば、２５℃）で固体である。典型的な実施形態では、単一の固体の液体（例えば、塗料）撥性材料が利用される。しかしながら、撥液性表面がコーティング組成物によって提供される場合、コーティング組成物は、固体の液体（例えば、塗料）撥性材料の混合物を含んでもよい。
【０１５０】
図８を参照すると、物品２００は、（例えば、非フッ素化）有機ポリマーバインダーとフルオロケミカル材料とを含む液体（例えば、塗料）撥性表面２５３を備える基材又は構成要素２１０（例えば、ライナー、液体貯蔵器、又は蓋）を備えるスプレー塗布システムの構成要素である。外側露出面（例えば、層）２５３におけるフルオロケミカル材料の濃度は、典型的には、基材２１０に隣接する（例えば、非フッ素化）有機ポリマーバインダー層２５１内のフルオロケミカル材料の濃度よりも高い。後述するように、一実施形態では、液体（例えば、塗料）撥性表面（例えば、層）は、有機溶媒と、（例えば、非フッ素化）有機ポリマーバインダーと、フルオロケミカル化合物のようなフルオロケミカル材料とを含むコーティング組成物を、基材２１０にコーティングすることによって提供され得る。
【０１５１】
図９を参照すると、物品３００は、フルオロケミカル材料を含む液体（例えば、塗料）撥性表面（例えば、層）３５３を備える基材又は構成要素３１０（例えば、ライナー、液体貯蔵器、又は蓋）を備えるスプレー塗布システムの構成要素である。外側露出面（例えば、層）３５３におけるフルオロケミカル材料の濃度は、典型的には、基材３１０の中央に隣接するフルオロケミカル材料の濃度よりも高い。一実施形態では、液体（例えば、塗料）撥性表面３５３は、フルオロケミカル化合物のようなフルオロケミカル材料を、熱加工されて、基材３１０をライナー、液体貯蔵器、又は蓋のような構成要素内に形成するポリマー材料中に溶融添加剤として含むことによって、提供され得る。
【０１５２】
図１０を参照すると、物品４００は、フルオロポリマー層４５１を含む液体（例えば、塗料）撥性表面４５３を備える基材又は構成要素４１０（例えば、ライナー、液体貯蔵器、又は蓋）を備えるスプレー塗布システムの構成要素である。後述するように、一実施形態では、液体（例えば、塗料）撥性表面４５３は、有機溶媒とフルオロポリマーとを含むコーティング組成物を基材４１０にコーティングすることによって提供され得る。フッ素含有量は、典型的には、フルオロポリマー層の厚さ全体を通して同一である。別の実施形態では、液体（例えば、塗料）撥性表面４５３は、基材４１０をフルオロポリマー層４５１と共にシート状に共押出し、このシートをライナー、液体貯蔵器、又は蓋に熱加工することによって、提供され得る。
【０１５３】
図１１を参照すると、物品５００は、フルオロポリマーを含むスプレー塗布システムの基材又は構成要素５１０、例えば、ライナー、液体貯蔵器、又は蓋である。フッ素含有量は、典型的には、構成要素の厚さ全体を通して同一である。構成要素の内面及び外面は、典型的には、フルオロポリマーを含む。一実施形態では、液体（例えば、塗料）撥性表面は、フルオロポリマーをライナー、液体貯蔵器、又は蓋のような構成要素に熱加工することによって提供され得る。
【０１５４】
幾つかの実施形態では、撥液性表面の（例えば、フッ素化）固体材料はフルオロポリマーである。
【０１５５】
一般的に知られるフルオロポリマーの一分類は、Ｔｅｆｌｏｎ（商標）ＰＴＦＥ樹脂又は別の言い方をすると、モノマーテトラフルオロエチレン（構造ＣＦ２＝ＣＦ２を有する「ＴＦＥ」）の重合によって調製されるポリテトラフルオロエチレンポリマーである。Ｔｅｆｌｏｎ（商標）ＰＴＦＥ樹脂は、結晶性材料として記載される。結晶性ＰＴＦＥ樹脂は、典型的には、約２．２ｇ／ｃｍ３の密度を有する。
【０１５６】
Ｔｅｆｌｏｎ（商標）ＰＴＦＥは、水との後退接触角が少なくとも９０°である、及び／又は表面の水との前進接触角と後退接触角との差が１０未満であるような撥液性表面をもたらさない。更に、Ｔｅｆｌｏｎ（商標）ＰＴＦＥは、（例えば、水性）塗料撥性表面を提供しない（実施例に記載の試験方法によって測定した場合）。
【０１５７】
しかしながら、出願人は、他のフルオロポリマー、例えば、ＴＦＥのコポリマーが、表面の水との前進接触角と後退接触角との差が１０未満であり、（例えば、水性）塗料撥性表面を提供するような撥液性表面をもたらし得ることを見出した。ＴＦＥのコポリマーは、ＴＦＥと少なくとも１つの他のコモノマーとの重合単位を含む。それ故、コポリマーはターポリマーを含む。
【０１５８】
本明細書に記載のような所望の液体（例えば、塗料）撥性をもたらすことが見出された１つの好適なフルオロポリマーは、非晶質フルオロプラスチックとして特徴付けることができる。かかるフルオロポリマーは、ＴＦＥの重合単位と複素環式フッ化炭素モノマーの重合単位とを含むコポリマーである。複素環式フッ化炭素モノマーは、典型的には、ジオキソールモノマーの場合のように、酸素原子を含む。一実施形態では、非晶質フルオロポリマーは、下に図示するように、テトラフルオロエチレンとペルフルオロアルキルジオキソール（例えば、Ｄｕｐｏｎｔから商品名Ｔｅｆｌｏｎ（商標）ＡＦで市販されているペルフルオロ−２，２−ジメチル−１，３−ジオキソール（ＰＤＤ））とのコポリマーであり、
【０１５９】
【化４】
0006616395.tif 000005
式中、ｎはペルフルオロアルキルジオキソールの重合単位の数であり、ｍはＴＦＥの重合単位の数である。この非晶質フルオロポリマーは、結晶性ＰＴＦＥよりも低い密度を有する。密度は、典型的には、２．１、２．０、１．９、又は１．８ｇ／ｃｍ３未満である。幾つかの実施形態では、密度は少なくとも１．６５、１．６６、又は１．６７ｇ／ｃｍ３、最大で１．７５、１．７６、１．７７、又は１．７８ｇ／ｃｍ３にまで及ぶ。
【０１６０】
本明細書に記載のような所望の液体（例えば、塗料）撥性をもたらすことが見出された別の好適なフルオロポリマーは、テトラフルオロエチレンとヘキサフルオロプロピレン（構造ＣＦ２＝ＣＦ−ＣＦ３を有する「ＨＦＰ」）とのコポリマーである。かかるフルオロポリマーは、フッ素化エチレンプロピレン（ＦＥＰ）とも記載される。ＦＥＰは、以下の一般式を有し、
【０１６１】
【化５】
0006616395.tif 000006
式中、ｎはＴＦＥの重合単位の数であり、ｍはＨＦＰの重合単位の数である。フッ素化プロピレンの量は、典型的には、少なくとも１、２、３、４、又は５重量％であり、最大１０、１１、１２、１３、１４、１５、１６、１７、１８、１９、又は２０重量％にまで及び得る。
【０１６２】
ＦＥＰは、典型的には、従来の射出成形及びスクリュー押出技法を用いて溶融加工が可能である。このフルオロポリマーは、少なくとも２５０、２５５、又は２６０℃、最大２８０℃にまで及ぶ融点、及び少なくとも２．１０又は２．５、最大２．２０ｇ／ｃｍ３にまで及ぶ密度を有する。典型的な実施形態では、密度は結晶性ＰＴＦＥよりも小さく、すなわち、２．１７又は２．１８ｇ／ｃｍ３以下である。フッ素化エチレンプロピレンは、Ｄｕｐｏｎｔから商標名「ＴＥＦＬＯＮ  ＦＥＰ」及びＤａｉｋｉｎから「ＮＥＯＦＬＯＮ  ＦＥＰ」で販売されている。
【０１６３】
ＴＦＥのその他のフルオロポリマーコポリマーは、水素及び特に−ＣＨ２−基を更に含む。例えば、幾つかのフルオロポリマーは、テトラフルオロエチレンＴＦＥ、ＨＦＰ、及びフッ化ビニリデン（構造ＣＨ２＝ＣＦ２を有する「ＶＤＦ」）の共重合によって調製される。かかるコポリマーは、以下の式によって表すことができる。
【０１６４】
【化６】
0006616395.tif 000007
式中、ｍはＴＦＥの重合単位の数であり、ｎはＨＦＰの重合単位の数であり、ｌはＶＤＦの重合単位の数である。
【０１６５】
しかしながら、ＶＤＦの重合単位の数が１９モル％の場合、かかるＴＦＥコポリマーは本明細書に記載のような所望の液体（例えば、塗料）撥性をもたらさないことが見出された。したがって、かかるテトラフルオロエチレンコポリマーは、概ね、１８、１７、１６、１５、１４、１３、１２、１１、１０、９、８、７、６、５、４、３、２又は１モル％未満のＶＤＦの重合単位を含む。
【０１６６】
その他の実施形態では、（例えば、塗料）撥液性表面は、フルオロケミカル材料及び（例えば、非フッ素化）有機ポリマーバインダーを含む。典型的な実施形態では、非フッ素化ポリマーバインダーの大部分は、上記のような所望の撥性をもたらす十分な量のフルオロケミカル材料と組み合わされる。
【０１６７】
典型的な実施形態では、フルオロケミカル材料の量は、少なくとも約０．０５、０．１、０．２５、０．５、１．５、２．０又は２．５重量％であり、幾つかの実施形態では、少なくとも約３．０、３．５、４．０、４．５又は５重量％である。フルオロケミカル材料の量は、典型的には、フルオロケミカル材料と非フッ素化ポリマーバインダーとの合計の５０、４５、４０、３５、３０、２５、２０又は１５重量％以下である。それ故、かかるフルオロケミカル材料含有ポリマー材料のフッ素含有量は、先に記載されたフルオロポリマーよりもはるかに少ない。低フッ素含有量のポリマー材料が、実質的に高いフッ素含有量を有するフルオロポリマーの液体（例えば、塗料）撥性に匹敵するか又はそれよりも改良された液体（例えば、塗料）撥性をもたらし得ることは、驚くべき結果である。
【０１６８】
幾つかの実施形態では、フルオロケミカル材料は、下記式ＩＶによって表される化合物又は化合物の混合物を含んでもよい。
（Ｒｆ−Ｌ−Ｐ）ｎＡ
Ｒｆは、フッ素化基であり、
Ｌは、独立して、有機二価結合基であり、
Ｐは、独立して、カテナリーの二価ヘテロ原子含有カルボニル部分であり、
Ａは、炭化水素部分であり、
ｎは、典型的には、１〜３の範囲である。
【０１６９】
幾つかの実施形態では、ｎは好ましくは２である。フルオロケミカル材料が化合物の混合物を含む場合、ｎが２であるフルオロケミカル化合物の重量濃度は、典型的には、ｎが２ではない（例えば、ｎ＝１又はｎ＝３）場合の画分のそれぞれよりも大きい。更に、ｎが２である場合の濃度は、典型的には、化合物の混合物の少なくとも５０重量％、５５重量％、６０重量％、６５重量％、７０重量％、７５重量％、８０重量％、８５重量％、９０重量％、若しくは９５重量％又はそれ以上である。他の実施形態では、フッ素化材料は、ｎ＝２である単一化合物であり得る。
【０１７０】
フッ素化基、Ｒｆは、典型的には、少なくとも３又は４個の炭素原子、典型的には１２、８、又は６個以下の炭素原子を含有するフルオロアルキル基である。フルオロアルキル基は、直鎖、分枝鎖、環状又はこれらの組み合わせであり得る。典型的な実施形態では、フルオロアルキル基は、好ましくはオレフィン性不飽和を含まない。幾つかの実施形態では、各末端フッ素化基は、少なくとも５０、５５、６０、６５、又は７０重量％〜７８重量％のフッ素を含有する。そのような末端基は、典型的にはペルフルオロ化されている。幾つかの実施形態では、化合物の混合物の少なくとも５０重量％、５５重量％、６０重量％、６５重量％、７０重量％、７５重量％、８０重量％、８５重量％、９０重量％、又は９５重量％以上について、Ｒｆは、ＣＦ３（ＣＦ２）３−又は換言すればＣ４Ｆ９−である。他の実施形態では、フッ素化材料は、ＲｆがＣＦ３（ＣＦ２）３−である単一化合物であり得る。
【０１７１】
有機二価結合基、Ｌは、共有結合、ヘテロ原子（例えば、Ｏ又はＳ）、又は有機部分であってよい。有機二価結合基は、典型的には、２０個以下の炭素原子を含有し、任意に酸素、窒素、若しくは硫黄含有基又はこれらの組み合わせを含有する。Ｌは、典型的には、活性水素原子を含まない。Ｌ部分の例としては、直鎖、分枝鎖、又は環状アルキレン、アリーレン、アラルキレン、オキシ、チオ、スルホニル、及びこれらの組み合わせ、例えば、スルホンアミドアルキレンである。以下は、好適な有機二価結合基の代表的リストである。
−ＳＯ２Ｎ（Ｒ’）（ＣＨ２）ｋ−
−ＣＯＮ（Ｒ’）（ＣＨ２）ｋ−
−（ＣＨ２）ｋ−
−（ＣＨ２）ｋＯ（ＣＨ２）ｋ−
−（ＣＨ２）ｋＳ（ＣＨ２）ｋ−
−（ＣＨ２）ｋＳＯ２（ＣＨ２）ｋ−
【０１７２】
このリストの目的で、各ｋは、独立して、１〜１２の整数である。Ｒ’は、水素、フェニル、又は１〜約４個の炭素原子のアルキル（好ましくは、メチル）である。幾つかの実施形態では、ｋは６、５、４、３、又は２以下である。
【０１７３】
上記の部分、Ａは、直鎖、分枝鎖、環状炭化水素又はこれらの組み合わせであり得る。典型的なＡ部分としては、４〜５０個の炭素原子を有するアルキレン、アルケン、アリーレン、及びアラルキレンが挙げられる。幾つかの実施形態では、Ａは、好ましくは飽和炭化水素部分、又は換言すれば、平均で少なくとも４、６、８、１０、又は１２個の炭素原子を有するアルキレン基である。幾つかの実施形態では、アルキレン基は平均で４５、４０、３５、３０、３５、３０、２５又は２０個以下の炭素原子を有する。典型的な実施形態では、Ａは、ジカルボン酸又は脂肪酸の炭化水素部分である。
【０１７４】
二価のカルボニル部分、Ｐは、典型的にはジカルボン酸又は脂肪酸の残基であり、したがってカルボニルオキシ（−Ｃ（Ｏ）Ｏ−）又は換言すればエステル基である。
【０１７５】
フルオロケミカル材料は、米国特許第６１７１９８３号に記載のような、当該技術分野において既知の種々の方法によって調製できる。フルオロケミカルは、典型的には、フッ素化アルコールをジカルボン酸又は脂肪酸でエステル化することによって調製される。特に、脂肪酸が出発材料として使用される場合、得られるフルオロケミカル材料は、典型的には化合物の混合物を含有する。
【０１７６】
好適なジカルボン酸としては、上記のＡ基を提供するアジピン酸、スベリン酸、アゼライン酸、ドデカン二酸、オクタデカン二酸、エイコサン二酸等が挙げられる。
【０１７７】
好適な不飽和脂肪酸としては、例えばパルミトレイン酸、リノール酸、リノレン酸、オレイン酸、リシノール酸（rinoleic acid）、ガドレイン酸、エルカ酸（eracic acid）又はこれらの混合物が挙げられる。重合脂肪酸は、フルオロケミカル材料が平均で３０、３５、４０、４５又は５０個の炭素原子を有するように多数の炭素原子を含有し得る。
【０１７８】
好適な飽和脂肪酸としては、カプリル酸、ＣＨ３（ＣＨ２）６ＣＯＯＨ；カプリン酸、ＣＨ３（ＣＨ２）８ＣＯＯＨ；ラウリン酸、ＣＨ３（ＣＨ２）１０ＣＯＯＨ；ミリスチン酸、ＣＨ３（ＣＨ２）１２ＣＯＯＨ；パルミチン酸ＣＨ３（ＣＨ２）１４ＣＯＯＨ；ステアリン酸ＣＨ３（ＣＨ２）１６ＣＯＯＨ；アラキジン酸、ＣＨ３（ＣＨ２）１８ＣＯＯＨ；ベヘン酸ＣＨ３（ＣＨ２）２０ＣＯＯＨ；リグノセリン酸、ＣＨ３（ＣＨ２）２２ＣＯＯＨ；及びセロチン酸ＣＨ３（ＣＨ２）２４ＣＯＯＨが挙げられる。
【０１７９】
有用なフッ素含有モノアルコールの代表例としては、Ｒｆが上記のようなフッ素化基である以下のものが挙げられる。
【０１８０】
【表１】
0006616395.tif 000008
【０１８１】
その他のフッ素含有モノアルコールは、参考として本明細書に援用される米国特許第６５８６５２２号に記載されている。
【０１８２】
幾つかの実施形態では、フルオロケミカル材料の調製に有用な一官能性フルオロ脂肪族アルコールとしては、米国特許第２，８０３，６５６号（Ａｈｌｂｒｅｃｈｔ  ｅｔ  ａｌ．）に記載のＮ−アルカノールペルフルオロアルキルスルホンアミドが挙げられ、これは一般式ＲｆＳＯ２Ｎ（Ｒ）Ｒ１ＣＨ２ＯＨを有し、式中、Ｒｆは３〜６個、好ましくは４個の炭素原子を有するペルフルオロアルキル基であり、Ｒ１は１〜１２個の炭素原子を有するアルキレンラジカルであり、Ｒは水素原子又は１〜４個の炭素原子を含有するアルキル基であり、好ましくはメチルである。幾つかの実施形態では、Ｒ１は、８、７、６、５、４、３又は２個以下の炭素原子を有するアルキレンラジカルである。これらの一官能性アルコールは、ハロヒドリンの酢酸エステルと対応するペルフルオロアルキルスルホンアミドのナトリウム又はカリウム塩との反応によって調製できる。
【０１８３】
幾つかの実施形態では、フルオロケミカル化合物は、次式
Ｃ４Ｆ９ＳＯ２Ｎ（ＣＨ３）（ＣＨ２）ｋＯＣ（Ｏ）−Ａ−Ｃ（Ｏ）Ｏ（ＣＨ２）ｋＮ（ＣＨ３）ＳＯ２Ｃ４Ｆ９
又は
Ｃ４Ｆ９ＳＯ２Ｎ（ＣＨ３）（ＣＨ２）ｋＯＣ（Ｏ）−Ａ
のうちの１つを有し、式中、ｋ及びＡは、既に記載したとおりである。
【０１８４】
本明細書に記載の式に従うフルオロケミカル化合物は、化学式［ＲＳｉＯ３／２］ｎ（式中、Ｒはフルオロアルキル又はその他のフッ素化有機基を含む）を有するフルオロアルキルシルセスキオキサン材料ではない。本明細書に記載の式に従うフルオロケミカル化合物は、（例えば、ビニル末端）ポリジメチルシロキサンでもない。典型的な実施形態では、フルオロケミカル材料は、ケイ素原子（silicone atom）並びにシロキサン結合を含まない。
【０１８５】
幾つかの実施形態では、フルオロケミカル材料（例えば、添加剤）は、少なくとも２５重量％のフッ素含有量を有する。幾つかの実施形態では、フルオロケミカル材料のフッ素含有量は、少なくとも２６、２７、２８、２９、３０、３１、３２、３３、又は３４重量％、典型的には５８、５７、５６、５５、５４、５３、５２、５１、又は５０重量％以下である。
【０１８６】
種々の有機ポリマーバインダーを使用できる。フッ素化有機ポリマーバインダーも使用できるが、フッ素化有機ポリマーバインダーは、一般的に、非フッ素化バインダーよりもかなり高額である。更に、非フッ素化有機ポリマーバインダーは、スプレー塗布システムのポリマー構成要素（例えば、貯蔵器、ライナー、又は蓋）に対してより良好な接着を示し得る。
【０１８７】
好適な非フッ素化バインダーとしては、例えば、ポリスチレン、アタクチックポリスチレン、アクリル（すなわち、ポリ（メタ）アクリレート）、ポリエステル、ポリウレタン（ポリエステル型熱可塑性ポリウレタン「ＴＰＵ」を含む）、ポリオレフィン（例えば、ポリエチレン）、及びポリ塩化ビニルが挙げられる。熱加工してスプレー塗布システムの構成要素（例えば、貯蔵器、ライナー、又は蓋）を製造できるポリマー材料の多くは、後述するように、（例えば、有機溶媒）コーティング組成物の非フッ素化有機ポリマーバインダーとして使用できる。しかし、典型的な実施形態では、非フッ素化有機ポリマーバインダーは、構成要素のポリマー材料とは異なる材料である。
【０１８８】
幾つかの実施形態では、（例えば、非フッ素化）有機ポリマーバインダーは、比較的高い分子量を有する、フィルムグレード樹脂である。フィルムグレード樹脂は、撥かれる液体（例えば、塗料）中に存在し得る有機溶媒中で、より耐久性があり、より溶解しにくい可能性がある。他の実施形態では、（例えば、非フッ素化）有機ポリマーバインダーは、より低い分子量のフィルム形成樹脂であり得る。フィルム形成樹脂は、液体（例えば、塗料）貯蔵器又はライナーに対する適合性により優れ、圧潰性に影響する可能性が低い可能性がある。粘度及びメルトフローインデックスは、分子量の指標である。（例えば、非フッ素化）有機ポリマーバインダーの混合物も使用してよい。
【０１８９】
幾つかの実施形態では、フィルムグレードの（例えば、非フッ素化）有機ポリマーバインダーは、典型的には、２００℃／５ｋｇで少なくとも１、１．５、２、２．５、３、４、又は５ｇ／１０分、２００℃／５ｋｇで最大２０、２５、又は３０ｇ／１０分にまで及ぶメルトフローインデックスを有する。メルトフローインデックスは、ＡＳＴＭ  Ｄ−１２３８に従って測定できる。（例えば、非フッ素化）有機ポリマーバインダーの引張り強度は、典型的には、少なくとも４０、４５、５０、５５、又は６０ＭＰａである。更に、（例えば、非フッ素化）有機ポリマーバインダーは、１０％又は５％未満の低い破断点伸びを有し得る。引張り及び伸び特性は、ＡＳＴＭ  Ｄ−６３８に従って測定できる。
【０１９０】
他の実施形態では、（例えば、非フッ素化）有機ポリマーバインダーは、フィルムグレードポリマーよりも低い分子量及び低い引張り強度を有する。一実施形態では、４００°Ｆ（２０４℃）における（例えば、非フッ素化）有機ポリマーバインダーの溶融粘度（ＡＳＴＭ  Ｄ−１０８４−８８により測定したとき）は、約５０，０００〜１００，０００ｃｐｓの範囲である。別の実施形態では、（例えば、非フッ素化）有機ポリマーバインダーの分子量（Ｍｗ）は、典型的には、少なくとも約１０００、２０００、３０００、４０００、又は５０００ｇ／モル、最大１０，０００、２５，０００、５０，０００、７５，０００、１００，０００、２００，０００、３００，０００、４００，０００、又は５００，０００ｇ／モルにまで及ぶ。幾つかの実施形態では、（例えば、非フッ素化）有機ポリマーバインダーは、少なくとも５、１０、又は１５ＭＰａ、最大２５、３０又は３５ＭＰａにまで及ぶ引張り強度を有する。幾つかの実施形態では、（例えば、非フッ素化）有機ポリマーバインダーは、最大２５、５０、１００、２００、３００、４００又は５００％にまで及ぶ破断点伸びを有する。
【０１９１】
典型的な実施形態では、非フッ素化有機ポリマーバインダーは、最も外側の表面層へのフルオロケミカル材料（例えば、化合物）の移行を妨げ得ることから、フルオロケミカル材料との化学結合を形成しない。
【０１９２】
幾つかの実施形態では、（例えば、非フッ素化）有機ポリマーバインダーは、アルキド樹脂の場合のように、硬化性ではない。アルキド樹脂は、脂肪酸及びその他の構成成分の添加によって変性されたポリエステルである。アルキド樹脂は、ポリオールとジカルボン酸又はカルボン酸無水物から誘導される。アルキドは、大部分の市販「油性」塗料及びコーティングの最も一般的な樹脂又は「バインダー」である。
【０１９３】
幾つかの実施形態では、非フッ素化ポリマーバインダーの選択は、所望の液体（例えば、塗料）撥性をもたらすフルオロケミカル材料の濃度に影響し得る。例えば、バインダーが８００〜５０００ｋｇ／モルの分子量を有するアタクチックポリスチレンの場合、所望の液体（例えば、塗料）撥性を得るためのフルオロケミカル材料の濃度は、２．５重量％超であることが確認された。したがって、幾つかの非フッ素化ポリマーバインダーに関して、フルオロケミカル材料の濃度は、フルオロケミカル材料及び（例えば、非フッ素化）ポリマーバインダーの総量の少なくとも３、３．５、４、又は５重量％であってもよい。
【０１９４】
フルオロケミカル材料及び非フッ素化有機ポリマーバインダーを含むフルオロポリマー又は組成物を、種々の有機溶媒に溶解、懸濁、又は分散して、基材又はスプレー塗布システムの構成要素上への組成物のコーティングに使用するのに好適なコーティング組成物を形成することができる。有機コーティング組成物は、典型的には、コーティング組成物の重量に対して少なくとも約９０％、９１％、９２％、９３％、９４％、９５％、９６％、９７％、９８％、９９％の有機溶媒又はそれ以上を含有する。コーティング組成物は、典型的には、コーティング組成物の総重量に対して、少なくとも約０．０１％、０．１％、０．５％、１％、２％、３％、４％、５％，６％、７％、８％、９％、１０％、１５％又はそれ以上の固形分のフルオロポリマー又は（例えば、非フッ素化）有機ポリマーバインダー及びフルオロケミカル材料を含有する。しかし、コーティング組成物は、更に固体量の多い、例えば、２０、３０、４０、又は５０重量％の固形分の濃縮物として提供されてもよい。好適な溶媒としては、例えば、アルコール、エステル、グリコールエーテル、アミド、ケトン、炭化水素、塩化炭化水素、ヒドロフルオロカーボン、ヒドロフルオロエーテル、クロロカーボン、及びこれらの混合物が挙げられる。幾つかの実施形態では、コーティング組成物は、少なくとも５０重量％以上の水及び有機共溶媒を含む水性懸濁液、エマルション、又は溶液である。
【０１９５】
コーティング組成物は、そのような含有が液体（例えば、塗料）撥性を損なわないという条件で、１種類以上の添加剤を含有してもよい。
【０１９６】
コーティング組成物は、例えば、噴霧、パディング、浸漬、ロールコーティング、はけ塗り、又は染着等の標準的な方法（所望により、任意の残っている水又は有機溶媒を除去するために処理済基材を乾燥する工程が続く）により、基材又は構成要素に塗布することができる。基材は、後で液体（例えば、塗料）貯蔵器、ライナー又は蓋に熱成形することができるシート物品の形態であってもよい。適切な大きさの平坦な基材をコーティングするとき、確実に基材を均一にコーティングするため、ナイフコーティング又はバーコーティングを使用してもよい。
【０１９７】
有機コーティング組成物の含水量は、好ましくは１０００、５００、２５０、１００、５０ｐｐｍ未満である。幾つかの実施形態では、コーティング組成物は低い相対湿度、例えば、２５℃で４０％、３０％又は２０％未満で基材に塗布される。
【０１９８】
コーティング組成物は、所望の撥性を達成するために十分な量で塗布することができる。２５０、３００、３５０、４００、４５０、又は５００ｎｍ、最大で１、１．５、２、２．５、３、３．５、４、４．５又は５マイクロメートルに及ぶ薄いコーティングが、所望の撥性をもたらし得る。しかしながら、より厚いコーティング（例えば、最大約１０、１５、２０マイクロメートル又はそれ以上）もまた使用することができる。より厚いコーティングは、比較的高濃度の固体を含有するコーティング組成物のより厚い単層を基材に塗布することによって、得ることができる。より厚いコーティングは、逐次の層を基材に塗布することによっても得ることができる。
【０１９９】
別の実施形態では、フルオロケミカル材料は、熱加工可能な（例えば、熱可塑性）ポリマーと組み合わせ、次いで表面層、基材、又は液体（例えば、塗料）撥性貯蔵器、ライナー若しくは蓋のような構成要素へと溶融加工されてもよい。この実施形態では、フルオロケミカル材料は、典型的には表面に移行して、フルオロケミカル材料及び熱加工可能なポリマーの総量に対して、フルオロケミカル材料の濃度が高い表面層を形成する。
【０２００】
典型的な実施形態では、フルオロケミカル材料の量は、少なくとも約０．０５、０．１、０．２５、０．５、１．５、２．０又は２．５重量％であり、幾つかの実施形態では、少なくとも約３．０、３．５、４．０、４．５又は５重量％である。フルオロケミカル材料の量は、典型的には、フルオロケミカル材料（溶融添加剤）と熱加工可能なポリマーとの合計の２５、２０、１５、又は１０重量％以下である。
【０２０１】
溶融加工によってポリマーブレンドを作製するため、フルオロケミカル材料を、例えば、ペレット、顆粒、粉末、又はその他の形態の熱加工可能なポリマーと混合し、次いで、例えば、型成形又は溶融押出のような既知の方法によって溶融加工してもよい。フルオロケミカル材料は、ポリマーと直接混合することができ、又は、ポリマーの中におけるフルオロケミカル材料の「マスターバッチ」（濃縮物）の形態でポリマーと混合することができる。所望される場合には、フルオロケミカル材料の有機溶液は、粉末状又はペレット状のポリマーと共に混合することができ、その後、乾燥され（溶媒を除去するため）、続いて溶融加工が行われる。あるいは、押出又は型成形して物品にする直前に、フルオロケミカル組成物をポリマー溶融物に添加して混合物を生成するか又は溶融ポリマーの流れに注入してブレンドを作製してもよい。
【０２０２】
幾つかの実施形態では、溶融加工可能な（例えば、熱可塑性）ポリマーは、ポリオレフィン、ポリエステル、ポリアミド、ポリウレタン、又はポリアクリレートである。熱可塑性ポリマーは、好ましくは、ポリオレフィン、１種類以上のポリオレフィンの混合物若しくはブレンド、ポリオレフィンコポリマー、ポリオレフィンコポリマーの混合物、又は少なくとも１つのポリオレフィンと少なくとも１つのポリオレフィンコポリマーとの混合物である。熱可塑性ポリマーは、より好ましくは、ポリマー単位又はコポリマー単位が、エチレン、プロピレン若しくはブチレン又はこれらの混合物であるポリオレフィンポリマー又はコポリマーである。したがって、ポリオレフィンは、好ましくはポリプロピレン、ポリエチレン、ポリブチレン又はこれらのブレンド若しくはコポリマーである。一実施形態では、熱可塑性ポリマーは、９０〜１４０℃の範囲である融点を有するポリエチレン、例えば、Ｃｈｅｖｒｏｎ  Ｐｈｉｌｌｉｐｓから商品名「ＭａｒＦｌｅｘ  １１２２  Ｐｏｌｙｅｔｈｙｌｅｎｅ」で入手可能なものである。
【０２０３】
ポリマーフィルムの形成に、押出を使用してもよい。フィルム用途において、フィルム形成ポリマーは、回転する１本又は複数のスクリューによって押出機内を運ばれる際に同時に溶融及び混合され、その後スロット又はフラットダイを通して押し出され、例えば、そこでフィルムは当業者に既知の種々の技法によってクエンチされる。フィルムは、フィルムを高温で延伸又は伸長することによって、任意にクエンチの前に配向される。
【０２０４】
成形物品は、上記のように溶融押出機から溶融ポリマーを金型内にプレス又は射出し、金型内でポリマーが固化することによって、製造される。典型的な溶融成形技法としては、射出成形、吹込み成形、圧縮成形及び押出成形が挙げられ、これらは当業者に周知である。成形物品は、次いで、金型から取り出され、任意に、ポリマー添加剤の物品表面への移行をもたらすために熱処理される。
【０２０５】
溶融加工後に、焼きなまし工程を実行して撥性の発現を向上させることができる。焼きなまし工程は、典型的にはポリマーの溶融温度よりも低温又は高温で、十分な時間実施される。焼きなまし工程は、任意とすることができる。
【０２０６】
ＴＦＥコポリマーも、フルオロポリマーの溶融温度よりも高い温度で、液体（例えば、塗料）撥性貯蔵器、ライナー又は蓋のようなスプレー塗布システムの構成要素へと熱加工することができる。
【０２０７】
潤滑剤が浸透した多孔質層及び本明細書に記載のその他の（例えば、固体の）液体（例えば、塗料）撥性材料のような撥性表面層を、多種多様な有機又は無機構成要素上に提供することができる。
【０２０８】
幾つかの実施形態では、異なる構成要素は異なる固体材料でコーティングされる。他の実施形態では、構成要素の一部の表面は、１種類の固体の液体（例えば、塗料）撥性材料を含み、表面の別の部分は、異なる種類の固体材料を含んでもよい。同様に、構成要素の一部の表面は、１種類の固体の液体（例えば、塗料）撥性材料を含み、表面の別の部分は、多孔質層の孔に浸透した潤滑剤を含んでもよい。
【０２０９】
典型的な実施形態では、液体（例えば、塗料）と通常接触するスプレー塗布システムの構成要素（例えば、貯蔵器、ライナー又は蓋）の全表面が、本明細書に記載の液体（例えば、塗料）撥性表面を含む。他の実施形態では、液体（例えば、塗料）と通常接触するスプレー塗布システムの構成要素（例えば、貯蔵器、ライナー又は蓋）の表面の一部のみが、本明細書に記載の液体（例えば、塗料）撥性表面を含む。この後者の実施形態は、液体（例えば、塗料）撥性表面のない構成要素と比較して、なお有益である。
【０２１０】
構成要素に好適なポリマー材料としては、ポリエステル（例えば、ポリエチレンテレフタレート又はポリブチレンテレフタレート）、ポリカーボネート、アクリロニトリルブタジエンスチレン（ＡＢＳ）コポリマー、ポリ（メタ）アクリレート（例えば、ポリメチルメタクリレート又は様々な（メタ）アクリレートのコポリマー）、ポリスチレン、ポリスルホン、ポリエーテルスルホン、エポキシポリマー（例えば、ホモポリマー又はポリジアミン又はポリジチオールを伴うエポキシ付加ポリマー）、ポリオレフィン（例えば、ポリエチレン及びそのコポリマー又はポリプロピレン及びそのコポリマー）、ポリ塩化ビニル、ポリウレタン、フッ素化ポリマー、セルロース材料、それらの誘導体等が挙げられるが、これらに限定されない。
【０２１１】
幾つかの実施形態では、透過率の増大が所望される場合、ポリマー構成要素は、透明であってもよい。用語「透明」は、可視スペクトル（４００〜７００ナノメートルの範囲の波長）で少なくとも８５％、少なくとも９０％、少なくとも９５％の入射光を透過することを意味する。透明な構成要素は、有色されていても無色でもよい。
【０２１２】
好適な無機基材としては、金属及びガラスのようなケイ質材料が挙げられる。好適な金属は、例えば、純金属、金属合金、金属酸化物、及び他の金属化合物を含む。金属の例としては、クロム、鉄、アルミニウム、銀、金、銅、ニッケル、亜鉛、コバルト、スズ、鋼（例えば、ステンレス鋼又は炭素鋼）、真鍮、これらの酸化物、これらの合金、及びこれらの混合物が挙げられるが、これらに限定されない。
【０２１３】
多孔質層と浸透した潤滑剤との組み合わせ、及び本明細書に記載のその他の（例えば、固体）材料は、コーティングされた表面を疎水性にし得る。用語「疎水性の」及び「疎水性」は、その上で水又は水性液体の液滴が少なくとも５０°、少なくとも６０°、少なくとも７０°、少なくとも９０°、少なくとも９５°、又は少なくとも１００°の前進及び／又は後退水接触角を示す表面を指す。
【０２１４】
幾つかの実施形態では、基材又は構成要素の撥性表面の水との前進及び／又は後退接触角は、液体（例えば、塗料）撥性表面のない基材又は構成要素と比較して、少なくとも１０、１５、２０、２５、３０、３５、４０°増大し得る。幾つかの実施形態では、水との後退接触角は、少なくとも４５、５０、５５、６０、又は６５°増大し得る。
【０２１５】
幾つかの実施形態では、表面処理及び浸透した潤滑剤、並びに本発明に記載のその他の（例えば、固体）材料は、少なくとも１０５、１１０、又は１１５°の水との前進及び／又は後退接触角を示す表面を提供する。水との前進及び／又は後退接触角は、典型的には１３５、１３４、１３３、１３２、１３１、又は１３０°以下であり、幾つかの実施形態では、１２９、１２８、１２７、１２６、１２５、１２４、１２３、１２２、１２１、又は１２０°以下である。撥液性表面層の水との前進及び／又は後退接触角間の差は、少なくとも５、１０、１５、２０、２５、３０、３５、４０、４５、又は５０°であり得る。好ましくは、表面処理された疎水性潤滑剤の浸透した多孔質表面、及び本明細書に記載のその他の（例えば、固体）材料の水との前進接触角と後退接触角との間の差は、１５、１４、１３、１２、１１、１０、９、８、７、６、５、４、３、２、又は１°以下である。水との前進及び／又は後退接触角間の差が増大するにつれて、平坦表面から（例えば、水又は塗料の）液滴が滑り又は転がり落ちるために必要な傾斜角が増大する。当業者は、水との接触角を測定するときは、脱イオン水を使用することを理解する。
【０２１６】
基材又は構成要素の液体（例えば、塗料）撥性表面の接触角は、水の代わりに、他の液体でも評価できる。例えば、塗料は、多くの場合、２−ｎ−ブトキシエタノールを含むことから、液体（例えば、塗料）撥性表面の、１０重量％の２−ｎ−ブトキシエタノールと９０重量％の脱イオン水との溶液との接触角も重要となり得る。幾つかの実施形態では、かかる２−ｎ−ブトキシエタノール溶液との前進接触角は、少なくとも６０、６１、６２、６３、６４、６５、６６、６７、６８、６９、７０°であり、幾つかの実施形態では、少なくとも７５又は８０°である。幾つかの実施形態では、かかる２−ｎ−ブトキシエタノール溶液との後退接触角は、少なくとも４０、４５、５０、５５、６０、６５、又は７０°である。幾つかの実施形態では、基材又は構成要素の液体（例えば、塗料）撥性表面の、１０重量％の２−ｎ−ブトキシエタノールと９０重量％の脱イオン水との溶液との前進及び／又は後退接触角は、１００、９５、９０、８５、８０、又は７５°以下である。
【０２１７】
別の実施形態では、基材又は構成要素の液体（例えば、塗料）撥性表面のヘキサデカンとの接触角は、少なくとも５０、５５、６０、６５、７０、又は７５°である。ヘキサデカンとの前進接触角は、典型的には少なくとも５０、５５、６０、６５、７０、７５、８０、又は８４°である。典型的な実施形態では、ヘキサデカンとの後退又は前進接触角は、８５又は８０°以下である。
【０２１８】
多孔質層と浸透した潤滑剤との組み合わせ及び本明細書に記載のその他の（例えば、固体）材料を使用して、種々の基材の（例えば、水性）液体撥性を付与又は増強することができる。
【０２１９】
用語「水性」は、少なくとも５０、５５、６０、６５、又は７０重量％の水を含有する液体媒体を意味する。液体媒体は、少なくとも７５、８０、８５、９０、９５、９６、９７、９８、９９、又は１００重量％の水のような、更に大量の水を含有してもよい。液体媒体は、水と１種類以上の水溶性有機共溶媒との、水性液体媒体が単一の相を形成するような量の混合物を含んでもよい。水溶性有機共溶媒の例としては、例えば、メタノール、エタノール、イソプロパノール、２−メトキシエタノール、（２−メトキシメチルエトキシ）プロパノール、３−メトキシプロパノール、１−メトキシ−２−プロパノール、２−ブトキシエタノール、エチレングリコール、エチレングリコールモノ−２−エチルへキシルエーテル、テトラヒドロフラン、２，２，４−トリメチル−１，３−ペンタンジオールモノイソブチレート、テトラエチレングリコールジ（２−エチルヘキソエート）、２−エチルへキシルベンゾエート、及びケトン又はエステル溶媒が挙げられる。有機共溶媒の量は、コーティング組成物の全液体の５０重量％を超えない。幾つかの実施形態では、有機共溶媒の量は、４５、４０、３５、３０、２５、２０、１５、１０又は５重量％の有機共溶媒を超えない。したがって、水性という用語は、（例えば、蒸留）水並びに塗料のような水性溶液及び分散体を包含する。
【０２２０】
幾つかの実施形態では、本明細書に記載の水性（例えば、塗料）の「そのままスプレーできる（ready to spray）」分散体、例えば、塗料は、少なくとも５、１０，又は１５重量％の固形分を含み、残りは水性液体媒体であってもよい。幾つかの実施形態では、本明細書に記載の水性（例えば、塗料）の「そのままスプレーできる」分散体、例えば、塗料は、少なくとも２０、２５、３０、又は３５重量％の固形分を含み、残りは水性液体媒体であってもよい。更に、幾つかの実施形態では、水性（例えば、塗料）分散体は、少なくとも４０、４５、５０、５５、６０、６５、７０、７５、８０、又は８５重量％の固形分を含み、残りは水性液体媒体である濃縮物であってもよい。濃縮物は、概ね希釈されて、（例えば、塗料）の「そのままスプレーできる」分散体が調製される。
【０２２１】
幾つかの実施形態では、多孔質層及び浸透した潤滑剤、並びに本明細書に記載のその他の（例えば、固体）材料は、スプレー塗布システムの使用後、又は撥性表面を指定された時間（例えば、３０秒〜５分）垂直に保持した後で水性液体（例えば、塗料）を目視（顕微鏡なしで）判定して、撥性表面積の４０％、３５％、３０％、２５％、２０％、１５％、１０％、５％、又は１％以下が水性試験液体を含むような程度の水性液体撥性を付与することができる。
【０２２２】
幾つかの実施形態では、潤滑剤の浸透した多孔質層、及び本明細書に記載のその他の（例えば、固体）材料は、残留水性液体（例えば、塗料）の質量が０．０１ｇ／ｃｍ２、０．００５ｇ／ｃｍ２、０．００１ｇ／ｃｍ２、又は０．０００５ｇ／ｃｍ２以下であるような程度の撥液性を付与することができる。
【０２２３】
塗料撥性は、本明細書に記載の試験方法のいずれか１つ又は組み合わせに従って、試験塗料を使用して、評価してよい。ＰＰＧ  ＥＮＶＩＲＯＢＡＳＥ  ＨＩＧＨ  ＰＥＲＦＯＲＭＡＮＣＥ  Ｔ４０９、ＳＩＫＫＥＮＳ  ＡＵＴＯＷＡＶＥ、ＳＰＩＥＳ  ＨＥＣＫＥＲ  ＰＥＲＭＡＨＹＤ  ＨＩ−ＴＥＣ  ＢＡＳＥ  ＣＯＡＴ  ４８０、及びＧＬＡＳＵＲＩＴ  ＡＤＪＵＳＴＩＮＧ  ＢＡＳＥ  ９３−Ｅ３のような、種々の水性自動車用塗料が、本明細書に記載の表面によって撥かれることが確認された。他に特記のない限り、本明細書に記載の試験方法に従って塗料撥性を判定するための試験塗料は、ＰＰＧ  Ｉｎｄｕｓｔｒｉｅｓ（Ｐｉｔｔｓｂｕｒｇｈ  ＰＡ）から入手可能な、９０重量％のＥＮＶＩＲＯＮＢＡＳＥ  ＨＩＧＨ  ＰＥＲＦＯＲＭＡＮＣＥ  Ｔ４０９  ＤＥＥＰ  ＢＬＡＣＫと１０重量％のＥＮＶＩＲＯＮＢＡＳＥ  ＨＩＧＨ  ＰＥＲＦＯＲＭＡＮＣＥ  Ｔ４９４  ＰＡＩＮＴ  ＴＨＩＮＮＥＲとを含有する仕様に混合したＰＰＧ  Ｅｎｖｉｒｏｂａｓｅ自動車用塗料又は３Ｍ（Ｓｔ．Ｐａｕｌ，ＭＮ）から入手可能なものであった。
【０２２４】
本明細書に記載のスプレー塗布システムは、塗料のような、水性液体混合物の塗布に利用できる。
【０２２５】
本明細書で使用するとき、用語「塗料」は、上記の水性液体媒体と、その水性液体媒体中に分散されたポリマー（例えば、ラテックス）バインダーと、を有する組成物を指す。塗料に使用される一般的なポリマーバインダーとしては、アクリル系ポリマー、アルキドポリマー、ウレタンポリマー、エポキシポリマー、及びこれらの組み合わせが挙げられる。幾つかの実施形態では、（例えば、下塗り）塗料は、アクリル系ポリマーとアルキドポリマーとの組み合わせを含んでもよい。他の実施形態では、（例えば、クリアコート）塗料は、「そのままスプレーできる」組成物の場合、ヘキサメチレンイソシアネートオリゴマー及び／又はシクロヘキシルイソシアネートオリゴマーを約２０〜４０重量％の範囲の濃度で含んでもよい。
【０２２６】
二酸化チタン、シリカ、カーボンブラック等の不透明化顔料、又はその他の着色剤（すなわち、黒又は白以外の顔料又は染料）の不在下では、塗料は「クリアコート」として特徴付けられてもよい。不透明化顔料を更に含むが、着色顔料を含まない塗料は、プライマーとして特徴付けられてもよい。更に、不透明化顔料及び着色剤の両方を更に含む塗料は、下塗りとして特徴付けられてもよい。
【０２２７】
クリアコートは概ね不透明化顔料及び着色剤を含まないのに対し、プライマー及び下塗りは、典型的には、少なくとも１０、１５、２０、２５又は３０重量％以上の二酸化チタン等の不透明化顔料を含む。下塗りは、種々の濃度で着色剤を更に含む。幾つかの実施形態では、塗料は５〜２５重量％の着色剤を含む。
【０２２８】
液体媒体は、比較的低濃度の揮発性有機溶媒を含んでもよい。例えば、水性艶消し建築用塗料、水性自動車用プライマー、及び水性クリアコートの揮発性有機物含有量は、典型的には、２５０グラム／リットル以下であり、幾つかの実施形態では、２００グラム／リットル、１５０グラム／リットル、１００グラム／リットル、又は５０グラム／リットル以下である。ＶＯＣ含有量は、更に高くてもよく、特に自動車用下塗りでは、少なくとも２７５、３００、又は３２５グラム／リットルから最大５００グラム／リットルまでの範囲であってもよい。幾つかの実施形態では、ＶＯＣ含有量は４５０又は４２５グラム／リットル以下である。非ＶＯＣと呼ばれる塗料は、典型的には、５グラム／リットル以下の揮発性有機溶媒を含有してもよい。本明細書で使用するとき、ＶＯＣは、１０１．３ｋＰａの標準大気圧で測定したときに２５０℃以下の沸点を有する任意の有機化合物である。
【０２２９】
着色顔料の濃度が増すにつれて、かかる着色顔料の溶解及び分散を目的として存在する（例えば、揮発性）有機溶媒の濃度も増大し得る。更に、（例えば、揮発性）有機溶媒は、塗料の粘度を低下させるためにも使用できる。粘度は、選択した薄め液のレベルと共に変動するであろう。しかしながら、幾つかの実施形態では、「そのままスプレーできる」塗料の２０℃における粘度は、５０〜１００ｃｐｓの範囲である。
【０２３０】
塗料は、アルコール（例えば、アルキレングリコールアルキルエーテル）のような水溶性有機溶媒を含んでもよい。例えば、塗料は、１７１℃（３４０°Ｆ）の沸点を有する２−ブトキシエタノール（エチレングリコールモノブチルエーテル）；１７１℃（３４０°Ｆ）の沸点を有するブトキシプロパン−２−オール（プロピレングリコールｎ−ブチルエーテル）；２３０℃（４４６°Ｆ）の沸点を有する２−（２−ブトキシエトキシ）エタノール（ジエチレングリコールモノブチルエーテル）；及びこれらの組み合わせを含んでもよい。塗料は、かかるアルコールの１種類以上を、少なくとも５重量％、最大１０、１５、２０、又は２５重量％にまで及ぶ総濃度で含んでもよい。
【０２３１】
塗料は、「除外」溶媒、すなわち、環境化学者により、地表レベルのオゾン（スモッグ）を生じないと特徴付けされ得るその他の溶媒を更に含んでもよい。代表例としては、アセトン、酢酸エチル、第三級酢酸ブチル（ＴＢＡｃ）、及びイソプロパノールが挙げられる。
【０２３２】
本明細書に記載のスプレー塗布システムを使用して塗料のような水性液体混合物を塗布する場合、その方法は、同じ又は異なる塗料組成物の１回を超えるコーティングを塗布する工程を含んでもよい。例えば、一実施形態では、方法は、プライマー又はシーラーの１回以上のコーティングを塗布する工程を含んでもよい。別の実施形態では、方法は、（例えば、着色された）下塗りの１回以上のコーティングを塗布する工程を含んでもよい。別の実施形態では、方法は、クリアコートの１回以上のコーティングを塗布する工程を含んでもよい。方法は、プライマー、シーラー、ベースコート、及び／又はクリアコートの組み合わせを塗布する工程を含んでもよい。方法は、プライマー、シーラー及びクリアコートよりも実質的に高額である（例えば、自動車用）下塗りとの使用に特に有利である。
【０２３３】
幾つかの実施形態では、３〜４回のコーティングを（例えば、自動車パネルに）塗布してもよく、その各コーティング、又は換言すれば「１回のウェットコートで構築されるフィルム」は、厚さが０．８０〜１．０ｍｉｌ（０．０２〜０．０２５ミリメートル）の範囲である。これを乾燥すると、約０．１０〜０．２０ｍｉｌ（０．００２５〜０．００５ミリメートル）の範囲で構築される乾燥フィルムが製造できる。
【０２３４】
幾つかの実施形態では、この方法の各コーティングは、水性塗料を利用する。他の実施形態では、少なくとも１つのコーティングは有機溶媒系塗料、すなわち、水と共に単一相を形成しない場合がある有機溶媒を５０重量％超含む塗料であってもよい。有機溶媒系塗料は、典型的には、いかなる水も含有しない。例えば、溶媒系クリアコートは、有機極性及び非極性溶媒、例えば、キシレン、アセトン、ナフサ、アルキルベンゼン、トルエン、ヘプタン−２−オン等を、少なくとも５０重量％、又は６０重量％から最大約７５重量％以上の範囲の全有機溶媒濃度で含有してもよい。
【０２３５】
１つの具体化された方法において、溶媒系クリアコートは、乾燥した水性下塗りに塗布される。
【０２３６】
塗料が有機溶媒を含む場合、潤滑剤（又は潤滑剤と疎水性層との組み合わせ）は、潤滑剤（又は潤滑剤と疎水性層との組み合わせ）が塗料の有機溶媒に対して溶解性がないか又は微溶性しかなく、例えば、０．０１グラム／リットル又は０．００１グラム／リットル以下の溶解度を有するように選択されてもよい。更に、塗料が有機溶媒を含む場合、非フッ素化ポリマーバインダー、フルオロケミカル材料、又はフルオロポリマーは、塗料の有機溶媒に対して溶解性がないか又は微溶性しか示さず、例えば、０．０１グラム／リットル又は０．００１グラム／リットル以下の溶解度を示すように選択されてもよい。
【０２３７】
別の方法として、又は微溶性と組み合わせて、潤滑剤（又は潤滑剤と疎水性層との組み合わせ）並びに非フッ素化ポリマーバインダー、フルオロケミカル材料、及び／又はフルオロポリマーは、塗料及び塗料塗布方法との適合性のあるように選択されてもよい。潤滑剤（又は潤滑剤と疎水性層との組み合わせ）、非フッ素化ポリマーバインダー、フルオロケミカル材料、及び／又はフルオロポリマーは、塗料中に更に高い濃度、すなわち、０．０１グラム／リットル超、０．１グラム／リットル超、又は０．２５グラム／リットル超、又は０．５グラム／リットル超で存在してもよく、なおも塗料及び塗料塗布方法との適合性がある場合がある。幾つかの実施形態では、潤滑剤（又は潤滑剤と疎水性層との組み合わせ）、非フッ素化ポリマーバインダー、フルオロケミカル材料、及び／又はフルオロポリマーは、塗料添加剤として機能してもよく、塗料中に約０．５グラム／リットルから塗料の１、１．５、２、２．５、又は３重量％までの範囲の濃度で存在してもよい。
【０２３８】
潤滑剤（又は潤滑剤と疎水性層との組み合わせ）、非フッ素化ポリマーバインダー、フルオロケミカル材料、及び／又はフルオロポリマーの塗料との適合性を判定するために種々のアプローチをとることができる。
【０２３９】
１つのアプローチでは、潤滑剤（又は潤滑剤と疎水性層との組み合わせ）は、潤滑剤（又は潤滑剤と疎水性層との組み合わせ）が塗料の表面に移行しないような、塗料との十分な（例えば、化学的）適合性があってもよい。これは、１つの主表面における乾燥塗料の潤滑剤（又は潤滑剤と疎水性層との組み合わせ）の濃度を、乾燥塗料の下又は反対側の主表面層と比較することによって評価できる。乾燥塗料の反対側の主表面層が実質的に同じ濃度（より高い濃度を有する主表面と比較して１０、５又は１％未満の差）の潤滑剤（又は潤滑剤と疎水性層との組み合わせ）を含む場合、潤滑剤（又は潤滑剤と疎水性層との組み合わせ）は、化学的に適合性があると特徴付けることができる。同様に、乾燥塗料の反対側の主表面層が実質的に同じ濃度（より高い濃度を有する主表面と比較して１０、５又は１％未満の差）の非フッ素化ポリマーバインダー、フルオロケミカル材料、及び／又はフルオロポリマーを含む場合、かかる材料は、塗料との化学的適合性があると特徴付けることができる。
【０２４０】
別のアプローチでは、潤滑剤（又は潤滑剤と疎水性層との組み合わせ）は、潤滑剤（又は潤滑剤と疎水性層との組み合わせ）が塗装された基材の層間接着に影響しないような、塗料との十分な適合性があってもよい。これは、テープ試験による接着測定の標準試験方法（ＡＳＴＭ  Ｄ３３５９−０９）に従って評価できる。クロスハッチ接着性が、潤滑剤（又は潤滑剤と疎水性層との組み合わせ）不在の同じ塗料の対照と比較して実質的に同じである場合、潤滑剤（又は潤滑剤と疎水性層との組み合わせ）の存在は、層間接着に影響しないと特徴付けることができる。典型的には、ＡＳＴＭ  Ｄ３３５９−０９に従うクロスハッチ接着試験の後で、９０、９５、又は１００％の塗料が保持される。同様に、非フッ素化ポリマーバインダー、フルオロケミカル材料、及び／又はフルオロポリマーは、その存在が塗装された基材の層間接着に影響しないような、塗料との十分な適合性があってもよい。
【０２４１】
更に別のアプローチでは、潤滑剤（又は潤滑剤と疎水性層との組み合わせ）、非フッ素化ポリマーバインダー、フルオロケミカル材料、及び／又はフルオロポリマーは、潤滑剤（又は潤滑剤と疎水性層との組み合わせ）、非フッ素化ポリマーバインダー、フルオロケミカル材料、及び／又はフルオロポリマーが塗料の塗布方法に影響しないような、塗料との十分な適合性があってもよい。例えば、同じ塗料の追加コーティングは、上記のように、十分なフィルム厚で均一に塗布され得る。更に別の実施例では、異なる塗料（例えば、乾燥した下塗りに塗布されたクリアコート）の追加コーティングは、上記のように、十分なフィルム厚で均一に塗布され得る。塗装されたパネル又は基材全体に均一性がないことは、典型的には、塗料の塗布中に「フィッシュアイ」若しくはその他の不適合性関連のコーティング不良の発生を観察することによって、又は塗布した塗料が乾燥した後に測定され得る不均一な光沢及び／若しくは色によって、視覚的に検出することができる。
【０２４２】
特記のない限り、以下の定義が本発明に適用される。
【０２４３】
端点による任意の数範囲の引用は、いずれも、その範囲の端点、その範囲内の全ての数、及び述べられた範囲内の任意のより狭い範囲を含むことを意味する。
【０２４４】
用語「１つの（a）」、「１つの（an）」、及び「その（the）」は、「少なくとも１つの」と同義に使用され、記載される要素のうちの１つ以上を意味する。
【０２４５】
用語「及び／又は（and/or）」は、一方又は両方を意味する。例えば、表現「Ａ及び／又はＢ」は、Ａ、Ｂ、又はＡとＢとの組み合わせを意味する。
【０２４６】
用語「アルキル」は、アルカンのラジカルである一価の基を指し、直鎖、分枝鎖、環式、二環式又はこれらの組み合わせである基を含む。アルキル基は通常、１〜３０個の炭素原子を有する。一部の実施形態では、アルキル基は、１〜２０個の炭素原子、１〜１０個の炭素原子、１〜６個の炭素原子、１〜４個の炭素原子、又は１〜３個の炭素原子を含有する。
【０２４７】
用語「アルキレン」は、アルカンのラジカルである二価の基を指し、直鎖、分枝鎖、環式、二環式、又はこれらの組み合わせである基を含む。アルキレン基は、典型的には、１〜３０個の炭素原子を有する。幾つかの実施形態では、アルキレン基は、１〜２０個の炭素原子、１〜１０個の炭素原子、１〜６個の炭素原子、又は１〜４個の炭素原子を有する。
【０２４８】
用語「アルコキシ」は、アルキル基に直接結合するオキシ基を有する一価の基を指す。
【０２４９】
用語「アリール」は、芳香族及び炭素環式である一価の基を指す。アリールは、少なくとも１つの芳香環を有し、芳香環に縮合される１つ以上の更なる炭素環式環を有することができる。任意の更なる環は、不飽和、部分飽和、又は飽和であってもよい。アリール基は、多くの場合、６〜２０個の炭素原子、６〜１８個の炭素原子、６〜１６個の炭素原子、６〜１２個の炭素原子、又は６〜１０個の炭素原子を有する。
【０２５０】
用語「アリーレン」は、芳香族かつ炭素環式である、二価の基を指す。アリーレンは、少なくとも１つの芳香環を有し、芳香環に縮合される１つ以上の更なる炭素環式環を有することができる。任意の更なる環は、不飽和、部分飽和、又は飽和であってもよい。アリーレン基は、多くの場合、６〜２０個の炭素原子、６〜１８個の炭素原子、６〜１６個の炭素原子、６〜１２個の炭素原子、又は６〜１０個の炭素原子を有する。
【０２５１】
用語「加水分解性基」は、大気圧の条件下で１〜１０のｐＨを有する水と反応し得る基を指す。加水分解性基は、多くの場合、反応の際に、ヒドロキシル基に変換される。ヒドロキシル基は、多くの場合、更に反応を受ける。典型的な加水分解性基は、アルコキシ、アリールオキシ、アラルキルオキシ、アシルオキシ、又はハロを含むが、これらに限定されない。本明細書で使用するとき、多くの場合、この用語はシリル基のケイ素原子に結合した１つ又は複数の基に関連して用いられる。
【０２５２】
用語「アリールオキシ」は、アリール基に直接結合されるオキシ基を有する一価の基を指す。
【０２５３】
用語「アラルキルオキシ」は、アラルキル基に直接結合されるオキシ基を有する一価の基を指す。同等に、それは、アリール基で置換されたアルコキシ基であることが考慮され得る。
【０２５４】
用語「アシルオキシ」は、Ｒｂが、アルキル、アリール、又はアラルキルである式−Ｏ（ＣＯ）Ｒｂの一価の基を指す。Ｒｂに好適なアルキル基は、多くの場合、１〜２０個の炭素原子、１〜１０個の炭素原子、１〜６個の炭素原子、又は１〜４個の炭素原子を有する。Ｒｂに好適なアリール基は、多くの場合、例えばフェニル等の、６〜１２個の炭素原子を有する。Ｒｂに好適なアラルキル基は、多くの場合、例えばフェニル等の６〜１２個の炭素原子を有するアリールで置換される、１〜１０個の炭素原子、１〜６個の炭素原子、又は１〜４個の炭素原子を有するアルキル基を有する。
【０２５５】
用語「ハロ」は、フルオロ、ブロモ、ヨード、又はクロロ等のハロゲン原子を指す。ハロ基は、反応性シリルの一部であるとき、多くの場合、クロロである。
【０２５６】
用語「シリル」は、Ｒｃが、ヒドロキシル、加水分解性基、又は非加水分解性基である式−Ｓｉ（Ｒｃ）３の一価の基を指す。多くの実施形態では、シリル基は、「反応性シリル」基であり、これは、シリル基がヒドロキシル基又は加水分解性基である少なくとも１つのＲｃ基を含有することを意味する。幾つかの反応性シリル基は、式−Ｓｉ（Ｒ２）３−ｘ（Ｒ３）ｘで表され、式中、各基Ｒ２は独立してヒドロキシル基又は加水分解性基であり、かつ各基Ｒ３は独立して、非加水分解性基である。変数ｘは、０、１、又は２に等しい整数である。
【０２５７】
用語「非加水分解性基」は、大気圧の条件下で１〜１０のｐＨを有する水と反応することができない基を指す。典型的な非加水分解性基は、アルキル、アリール、及びアラルキルを含むが、これらに限定されない。本明細書で使用するとき、多くの場合、この用語はシリル基のケイ素原子に結合した１つ又は複数の基に関連して用いられる。
【０２５８】
用語「フッ素化」は、炭素原子に結合する少なくとも１個のフッ素原子を含有する基又は化合物を指す。炭素−水素結合がないペルフルオロ化基は、フッ素化基のサブセットである。
【０２５９】
用語「ペルフルオロ化基」は、全てのＣ−Ｈ結合がＣ−Ｆ結合で置換された基を指す。例としては、ペルフルオロポリエーテル、ペルフルオロエーテル、又はペルフルオロアルカンの一価又は二価のラジカルが挙げられる。
【０２６０】
用語「ペルフルオロエーテル」は、Ｃ−Ｈ結合の全てがＣ−Ｆ結合で置換されるエーテルを指す。それは、酸素原子と連結された２つのペルフルオロ化基（例えば、ペルフルオロアルキレン及び／又はペルフルオロアルキル）を有する基又は化合物を指す。つまり、単一の連結された酸素原子が存在する。ペルフルオロ化基は、飽和又は不飽和であってもよく、直鎖、分枝鎖、環式、又はこれらの組み合わせであってもよい。
【０２６１】
用語「ペルフルオロポリエーテル」は、Ｃ−Ｈ結合の全てがＣ−Ｆ結合で置換されるポリエーテルを指す。それは、酸素原子と連結された３つ以上のペルフルオロ化基（例えば、ペルフルオロアルキレン及び／又はペルフルオロアルキル）を有する基又は化合物を指す。つまり、２個以上の連結された酸素原子が存在する。ペルフルオロ化基は、飽和又は不飽和であってもよく、直鎖、分枝鎖、環式、又はこれらの組み合わせであってもよい。
【０２６２】
用語「ペルフルオロアルキル」は、全ての水素原子がフッ素原子で置換されたアルキルを指す。つまり、Ｃ−Ｈ結合の全てがＣ−Ｆ結合で置換される。
【０２６３】
用語「ペルフルオロアルカン」は、全てのＣ−Ｈ結合がＣ−Ｆ結合で置換されたアルカンを指す。
【０２６４】
用語「粒塊」とは、電荷又は極性によってまとまる場合があり、かつより小さい構成要素に分解可能である、一次粒子間の弱い会合を意味する。
【０２６５】
用語「一次粒径」とは、１個の（非凝集、非粒塊）粒子の平均直径を指す。
【０２６６】
粒子に関する用語「凝集体」とは、得られた外表面積が個別の構成要素の計算された表面積の合計より有意に小さくてもよい、強く結合した、又は縮合した粒子を指す。例えば、共有結合、又は焼結若しくは複雑な物理的交絡に起因するものなど、凝集体を一体に保持する力は強い力である。したがって、凝集体は、個別の一次粒子のような、それよりも小さい実体へと分解し得ない。
【０２６７】
本発明の目的及び利点を、以下の実施例によって更に説明するが、これらの実施例に記載する特定の材料及びその量、並びに他の条件及び詳細は、本発明を不要に限定するものと解釈されるべきではない。
【０２６８】
本発明は、以下の実施形態を包含するが、これらに限定されるものではない：
実施形態１は、水との前進接触角と後退接触角との差が１０未満であるような撥液性表面を備える、スプレー塗布システムの構成要素である。
【０２６９】
実施形態２は、上記撥液性表面がフルオロケミカル材料の表面層を含む、実施形態１に記載の構成要素である。
【０２７０】
実施形態３は、上記撥液性表面層が非フッ素化有機ポリマーバインダーを更に含む、実施形態１〜２の構成要素である。
【０２７１】
実施形態４は、上記フルオロケミカル材料が次式を有する化合物であり、
（Ｒｆ−Ｌ−Ｐ）ｎＡ
Ｒｆは、フッ素化基であり、
Ｌは、独立して有機二価結合基であり、
Ｐは、カテナリーの二価ヘテロ原子含有カルボニル部分、例えば、−Ｃ（Ｏ）Ｏ−であり、
Ａは、炭化水素部分であり、
ｎは、典型的には、１〜３の範囲である、実施形態３に記載の構成要素である。
【０２７２】
実施形態５は、Ｌが４〜４０個の炭素原子を含む炭化水素部分である、実施形態４の構成要素である。
【０２７３】
実施形態６は、Ｌが−ＳＯ２Ｎ（ＣＨ３）（ＣＨ２）ｎ−であり、式中、ｎは１〜４の範囲である、実施形態１〜５の構成要素である。
【０２７４】
実施形態７は、上記フルオロケミカル材料の少なくとも５０重量％について、式中、ＲｆがＣＦ３［ＣＦ２］３−である、実施形態１〜６の構成要素である。
【０２７５】
実施形態８は、上記炭化水素部分が飽和アルキレン部分である、実施形態１〜７の構成要素である。
【０２７６】
実施形態９は、上記フルオロケミカル材料が少なくとも２５重量％のフッ素含有量を有する、実施形態１〜８の構成要素である。
【０２７７】
実施形態１０は、ｎが平均で少なくとも２である、実施形態１〜９の構成要素である。
【０２７８】
実施形態１１は、上記炭化水素部分が平均で２５個以下の炭素原子を有する、実施形態１〜１０の構成要素である。
【０２７９】
実施形態１２は、上記非フッ素化有機ポリマーバインダーが、ポリスチレン、アクリル、ポリエステル、ポリウレタン、ポリオレフィン、及びポリ塩化ビニルから選択される、実施形態１〜１１の構成要素である。
【０２８０】
実施形態１３は、上記フルオロケミカル材料が上記非フッ素化ポリマーバインダーとの共有結合を形成しない、実施形態１〜１２の構成要素である。
【０２８１】
実施形態１４は、上記撥液性表面がフルオロポリマーを含む、実施形態１〜１３の構成要素である。
【０２８２】
実施形態１５は、上記フルオロポリマーがテトラフルオロエチレン（ＴＦＥ）のコポリマーである、実施形態１４の構成要素である。
【０２８３】
実施形態１６は、上記コポリマーが２．１８ｇ／ｃｍ３未満の密度を有する、実施形態１５の構成要素である。
【０２８４】
実施形態１７は、上記フルオロポリマーが複素環式フッ化炭素基の重合単位を含む、実施形態１〜１６の構成要素である。
【０２８５】
実施形態１８は、上記複素環式フッ化炭素基が酸素原子を含む、実施形態１７の構成要素である。
【０２８６】
実施形態１９は、上記フルオロポリマーがテトラフルオロエチレンとペルフルオロアルキルジオキソールとのコポリマーである、実施形態１〜１８の構成要素である。
【０２８７】
実施形態２０は、上記フルオロポリマーがテトラフルオロエチレンとヘキサフルオロプロピレンとのコポリマーである、実施形態１〜１９の構成要素である。
【０２８８】
実施形態２１は、上記フルオロポリマーが１９モル％未満のフッ化ビニリデンの重合単位を更に含む、実施形態１〜２０の構成要素である。
【０２８９】
実施形態２２は、上記構成要素が熱加工可能なポリマーとフルオロケミカル材料溶融添加剤とを含む、実施形態１〜２の構成要素である。
【０２９０】
実施形態２３は、上記フルオロケミカル材料溶融添加剤が、実施形態４〜１１のいずれか１つ又は組み合わせに従う、実施形態２２の構成要素である。
【０２９１】
実施形態２４は、スプレー塗布システムの構成要素であって、この構成要素は撥液性表面層を含み、この撥液性表面層が多孔質層と多孔質層の孔に浸透した潤滑剤とを含む、構成要素である。
【０２９２】
構成要素２５は、上記構成要素が液体貯蔵器、液体貯蔵器ライナー、液体貯蔵器若しくはライナー用の蓋、又はこれらの組み合わせである、実施形態１〜２４の構成要素である。
【０２９３】
実施形態２６は、上記構成要素が熱可塑性ポリマー材料を含む、実施形態１〜２５の構成要素である。
【０２９４】
実施形態２７は、上記構成要素が取り外し可能な液体貯蔵器ライナーである、実施形態１〜２６の構成要素である。
【０２９５】
実施形態２８は、上記構成要素が圧潰可能な液体貯蔵器又はライナーである、実施形態１〜２７の構成要素である。
【０２９６】
実施形態２９は、上記スプレー塗布システムが重力供給式スプレーガンを更に含む、実施形態１〜２８の構成要素である。
【０２９７】
実施形態３０は、上記撥液性表面層が、少なくとも５、１０、１５、２０、又は２５ｇ／リットルの揮発性有機溶媒を有する水性塗料を撥く、実施形態１〜２９の構成要素である。
【０２９８】
実施形態３１は、上記揮発性有機溶媒が水溶性である、実施形態３０の構成要素である。
【０２９９】
実施形態３２は、上記有機溶媒が１種類以上のアルコールを含む、実施形態１〜３１の構成要素である。
【０３００】
実施形態３３は、上記有機溶媒がアルキレングリコールアルキルエーテルを含む、実施形態１〜３２の構成要素である。
【０３０１】
実施形態３４は、上記有機溶媒が２−ブトキシエタノール、ブトキシプロパン−２−オール、２−（２−ブトキシエトキシ）エタノール、及びこれらの混合物を含む、実施形態１〜３３の構成要素である。
【０３０２】
実施形態３５は、上記撥液性表面層が、少なくとも１０、１５、２０重量％の顔料含有量を有する水性塗料を撥く、実施形態１〜３４の構成要素である。
【０３０３】
実施形態３６は、スプレー塗布システムの使用後又は塗料撥性評価のための試験方法３〜５に従い、撥性表面の２０％、１５％、１０％、５％、又は１％以下が水性塗料を含む、実施形態１〜３５の構成要素である。
【０３０４】
実施形態３７は、スプレー塗布システムの使用後又は塗料撥性評価のための試験方法３〜５に従い、撥性表面が、０．０１ｇ／ｃｍ２以下の残留水性塗料質量を有する、実施形態１〜３６の構成要素である。
【０３０５】
実施形態３８は、上記多孔質層が多孔質三次元ネットワークを形成するように配置された複数の焼結無機酸化物粒子を含む、実施形態１〜３７の構成要素である。
【０３０６】
実施形態３９は、上記多孔質三次元ネットワークの表面上に配置された疎水性層を更に含む、実施形態３７の構成要素である。
【０３０７】
実施形態４０は、疎水性層を更に含み、この疎水性層がフッ素化基、炭化水素基、シラン基、又はこれらの組み合わせを含む、実施形態１〜３９の構成要素である。
【０３０８】
実施形態４１は、上記無機酸化物粒子が有機ポリマーバインダー不在下で構成要素に固着される、実施形態１〜４０の構成要素である。
【０３０９】
実施形態４２は、上記焼結無機酸化物粒子の多孔質三次元ネットワークが、少なくとも９０重量％の無機物含有量を有する、実施形態１〜４１の構成要素である。
【０３１０】
実施形態４３は、上記焼結無機酸化物粒子が、シリカ、アルミナ、又はこれらの混合物を含む、実施形態１〜４２の構成要素である。
【０３１１】
実施形態４４は、上記焼結無機酸化物粒子が、１００ナノメートル以下の平均粒径を有するナノ粒子、１５０ナノメートルを超える平均粒径を有するナノ粒子若しくは粒子、又はこれらの混合物を含む、実施形態１〜４３の構成要素である。
【０３１２】
実施形態４５は、スプレー塗布システムの使用後又は塗料撥性評価のための試験方法３〜５に従い、残留水性塗料質量が０．０１ｇ／ｃｍ２以下であるような撥液性表面を備える、スプレー塗布システムの構成要素である。
【０３１３】
実施形態４６は、水との後退接触角が９０°〜１３５°の範囲であるような撥液性表面を備える、スプレー塗布システムの構成要素である。
【０３１４】
実施形態４７は、１０重量％の２−ｎ−ブトキシエタノールと９０重量％の脱イオン水とを含有する溶液との後退接触角が少なくとも４５°であるような撥液性表面を備える、スプレー塗布システムの構成要素である。
【０３１５】
実施形態４８は、撥液性表面を垂直に配向したときに塗料の液滴が表面から滑り落ちるような撥液性表面を備える、スプレー塗布システムの構成要素である。
【０３１６】
実施形態４９は、上記構成要素が実施形態１〜４３のいずれか１つ又は組み合わせを更なる特徴とする、実施形態４５〜４８の構成要素である。
【０３１７】
実施形態５０は、スプレーガンと、スプレーガンに取り付けられた液体貯蔵器と、任意に液体貯蔵器用のライナーと、
液体貯蔵器及び／又はライナー用の蓋と、を備え、少なくとも上記液体貯蔵器及び／又はライナーは、多孔質層及びその多孔質層の孔に浸透した潤滑剤を含む撥液性表面層又は実施形態１〜２４による撥液性表面を備える、スプレー塗布システムである。
【０３１８】
実施形態５１は、実施形態２５〜４９のいずれか１つ又は組み合わせを更なる特徴とする、実施形態４９のスプレー塗布システムである。
【０３１９】
実施形態５２は、
実施形態５０〜５１のスプレー塗布システムを提供する工程と、上記スプレー塗布システムを利用して水性液体を塗布する工程と、を含む、スプレー塗布システムの使用方法である。
【０３２０】
実施形態５３は、上記水性液体が塗料である、実施形態５２の方法である。
【０３２１】
実施形態５４は、スプレー塗布システムの少なくとも１つの構成要素を提供する工程と、実施形態１〜４９のいずれかによる撥液性表面を構成要素上に提供する工程と、を含む、スプレー塗布システムの撥液性構成要素を製造する方法である。
【０３２２】
実施形態５５は、上記撥液性表面が、有機溶媒とフルオロポリマー又は非フッ素化有機ポリマーバインダーとフルオロケミカル材料を含む組成物を構成要素にコーティングし、有機溶媒を除去することによって提供される、実施形態５４の方法である。
【０３２３】
実施形態５６は、フルオロケミカル材料添加剤を更に含む溶融加工可能なポリマーから構成要素を形成する工程を含む、スプレー塗布システムの撥性構成要素を製造する方法である。
【０３２４】
実施形態５７は、スプレー塗布システムの少なくとも１つの構成要素を提供する工程と、撥液性表面層を構成要素上に提供する工程と、を含み、この撥液性表面層が多孔質層と多孔質層の孔に浸透した潤滑剤とを含む、スプレー塗布システムの撥性構成要素を製造する方法である。
【０３２５】
実施形態５８は、
（ａ）構成要素を提供する工程と、（ｂ）表面処理された多孔質層を構成要素の表面上に形成する工程であって、多孔質層が焼結無機酸化物粒子を含み、多孔質層の表面が疎水性層を含む、工程と、（ｃ）潤滑剤を、表面処理された多孔質層の孔に浸透させる工程と、を含む、実施形態５７の方法である。
【０３２６】
実施形態５９は、上記表面処理された多孔質層を形成する工程が、（ｂ１）液体媒体中に分散された複数の無機酸化物粒子を基材の表面上にコーティングする工程と、（ｂ２）多孔質層を形成する無機酸化物粒子を焼結する工程と、（ｂ３）多孔質層の表面を疎水性材料でコーティングする工程と、を含む、実施形態５８の方法である。
【０３２７】
実施形態６０は、上記液体媒体が酸又は塩基を更に含み、上記無機酸化物粒子が２５０℃以下の温度で焼結されたナノ粒子である、実施形態５９の方法である。
【０３２８】
多孔質層と浸透した潤滑剤とを含む、撥液性表面の実施例
【０３２９】
【表２−１】
0006616395.tif 000009
【０３３０】
【表２−２】
0006616395.tif 000010
【０３３１】
試験方法
ＩＲデータは、Ｎｉｃｏｌｅｔ  ６７００シリーズＦＴ−ＩＲ分光計（Ｔｈｅｒｍｏ  Ｓｃｉｅｎｔｉｆｉｃ，Ｗａｌｔｈａｍ，ＭＡ）を使用して得た。
【０３３２】
水接触角の測定方法
水接触角は、Ｒａｍｅ−Ｈａｒｔゴニオメータ−（Ｒａｍｅ−Ｈａｒｔ  Ｉｎｓｔｒｕｍｅｎｔ  Ｃｏ．，Ｓｕｃｃａｓｕｎｎａ，ＮＪ）を使用して測定した。前進角（θａｄｖ）及び後退角（θｒｅｃ）は、水が注射器を介して静止液滴の内外へ供給されたときに測定した（液滴体積約５μＬ）。測定は、各表面上の２つの異なる点で行い、報告する測定値は、各試料について４つの値の平均である（各液滴について、左側及び右側の測定値）。
【０３３３】
塗料撥性評価の試験方法１
試験表面をＰＰＧ  Ｅｎｖｉｒｏｂａｓｅ塗料に浸漬し、一晩静置した。次いで、試験基材を塗料から取り出し、５分間垂直に保持して、コーティングから塗料が潜在的に流れ落ちるようにする。その後も塗料によって被覆されている表面の割合（百分率で表示）を、目視検査によって推測した。
【０３３４】
ヘキサフルオロプロピレンオキシド（ＨＦＰＯ）シランの合成
ＨＦＰＯシランは、式Ｆ（ＣＦ（ＣＦ３）ＣＦ２Ｏ）ａＣＦ（ＣＦ３）−ＣＯＮＨ（ＣＨ２）３Ｓｉ（ＯＣＨ３）３の化合物で、式中、変数ａは４〜２０の範囲である。この材料は、ＨＦＰＯ−ＣＯＯＣＨ３（２０ｇ、０．０１５７９モル）及びＮＨ２ＣＨ２ＣＨ２ＣＨ２−Ｓｉ（ＯＣＨ３）３（２．８２ｇ、０．０１５７９モル）を、Ｎ２雰囲気下で、電磁攪拌棒、窒素（Ｎ２）入口、及び還流冷却器を備えた１００ｍＬ  ３つ口丸底フラスコに仕込むことによって調製した。反応混合物を７５℃で１２時間加熱した。反応は、赤外（ＩＲ）分光法によって監視し、エステルピークが消失した後、得られた透明で粘稠な油を更に８時間真空下で保持し、そのまま使用した。
【０３３５】
α−ωヘキサフルオロプロピレンオキシド（ＨＦＰＯ）シランの合成
α，ω  ＨＦＰＯジメチルエステルＣＨ３ＯＣ（Ｏ）−ＨＦＰＯ−Ｃ（Ｏ）ＯＣＨ３は、米国特許第７，７１８，２６４号の調製第２６番に類似した方法によって調製した。
【０３３６】
出発ジオールＨＯＣＨ２ＣＨ２ＮＨＣ（Ｏ）−ＨＦＰＯ−Ｃ（Ｏ）ＮＨＣＨ２ＣＨ２ＯＨは、１００ｇ（０．０７０４モル、１４２０ＭＷ）の上記の二価のα，ω  ＨＦＰＯジメチルエステル（ＣＨ３ＯＣ（Ｏ）−ＨＦＰＯ−Ｃ（Ｏ）ＯＣＨ３）及び１１．１８ｇ（０．１８３１モル）のエタノールアミンを用いて、米国特許第７，７１８，２６４号の調製第２７番に類似した手順によって調製した。
【０３３７】
撹拌棒を備えた３０ｍＬジャーに、１０ｇ（０．００６７６６モル、１４７８ＭＷ）のＨＯＣＨ２ＣＨ２ＮＨＣ（Ｏ）−ＨＦＰＯ−Ｃ（Ｏ）ＮＨＣＨ２ＣＨ２ＯＨ及び２．７８ｇ（０．０１３５３２当量）のＧｅｎｉｏｓｉｌ  ＧＦ−４０、及びＤＢＴＤＬの１０％  ＭＥＫ溶液７５マイクロリットルを仕込んだ。ジャーをシールし、７５℃の浴中に置き、磁気撹拌しながら２時間加熱した。２時間の終了時点で、反応のＦＴＩＲ分析により、約２２６５ｃｍ−１に残留−ＮＣＯのピークがなく、生成物（ＣＨ３Ｏ）３Ｓｉ（ＣＨ２）３ＮＨＣ（Ｏ）ＯＣＨ２ＣＨ２ＮＨＣ（Ｏ）−ＨＦＰＯ−Ｃ（Ｏ）ＮＨＣＨ２ＣＨ２ＯＣ（Ｏ）ＮＨ（ＣＨ２）３Ｓｉ（ＯＣＨ３）３が得られたことが示された。
【０３３８】
ダイポーダルヘキサフルオロプロピレンオキシド（ＨＦＰＯ）シランの合成
出発ジオールＨＦＰＯ−ＣＯＮＨＣＨ［ＣＨ２ＯＨ］２は、撹拌棒を備えた５００ｍＬの丸底に、１００ｇ（０．０７０４モル、１４２０ＭＷ）のＨＦＰＯ−Ｃ（Ｏ）ＯＣＨ３及び８．３４ｇ（０．０９１５モル）の２−アミノ−１，３−プロパンジオールを仕込み、７５℃で２時間加熱することによって調製した。この反応に２００ｇのメチル−ｔ−ブチルエーテルを加え、黄色の油（おそらく未反応の２−アミノ−１，３−プロパンジオール）が反応から分離された。次いで、黄色の油は加えずに、反応を分液漏斗に注いだ。反応を２０ｍＬの２Ｎ  ＨＣｌ水溶液で洗浄し、一晩放置して分離させた。有機層を２０ｍＬの１Ｎ水酸化アンモニウムで洗浄し、３０分放置して分離させ、２０ｍＬの水で洗浄し、３０分放置して分離させ、無水硫酸マグネシウムで乾燥し、濾過し、最大９５℃で約１．５時間濃縮して、ジオールＨＦＰＯ−ＣＯＮＨＣＨ［ＣＨ２ＯＨ］２を得た。
【０３３９】
撹拌棒を備えた３０ｍＬジャーに、１２．７９ｇ（０．００８６モル）のＨＦＰＯ−ＣＯＮＨＣＨ［ＣＨ２ＯＨ］２及び２．７８ｇ（０．０１３５３２当量）のＧｅｎｉｏｓｉｌ  ＧＦ−４０、並びにＤＢＴＤＬの１０％  ＭＥＫ溶液７５マイクロリットルを仕込み、シールし、７５℃の浴中に置いて、磁気撹拌しながら約２４時間加熱した。２時間の終了時点で、反応のＦＴＩＲ分析により、約２２６５ｃｍ−１に残留−ＮＣＯのピークがなく、生成物ＨＦＰＯ−ＣＯＮＨＣＨ［ＣＨ２ＯＣ（Ｏ）ＮＨ（ＣＨ２）３Ｓｉ（ＯＣＨ３）３］２が得られたことが示された。
【０３４０】
二量体ジオールシランの合成
撹拌棒を備えた２５ｍＬジャーに、１０ｇ（５７０ＭＷ、２８５ＭＷ、０．０３５１当量）のＰｒｉｐｏｌ  ２０３３、７．２０ｇ（２０５．２９ＭＷ、０．０３５１モル）のＧｅｎｉｏｓｉｌ  ＧＦ−４０、及びＤＢＴＤＬの１０％  ＭＥＫ溶液１００マイクロリットルを仕込んだ。このジャーをシールし、７５℃の浴中に置き、磁気撹拌しながら２時間加熱した。２時間の終了時点で、反応のＦＴＩＲ分析は、約２２６５ｃｍ−１に残留−ＮＣＯのピークを示さなかった。
【０３４１】
調製例１〜１３（ＰＥ１〜ＰＥ１３）
ＰＥ１コーティング配合物の調製は、最初にＮＡＬＣＯ  １１１５の分散体を、適量の蒸留（ＤＩ）水を添加することによって固形分５重量％まで希釈した。次いで、１Ｍ  ＨＮＯ３触媒を上記の希釈分散体に添加し、分散体のｐＨを２に調節した。
【０３４２】
ＰＥ２〜ＰＥ１６コーティング配合物は、シリカ、シリカ／アルミナ、又はアルミナ分散体を変更したことを除き、ＰＥ１と同じ方法で調製した。ＡＥＲＯＳＩＬ  ２００を含有するＰＥ６〜ＰＥ８コーティング配合物は、ＡＥＲＯＳＩＬ  ２００を、ＮＡＬＣＯ  １１１５の希釈分散体に所望の比で添加し、固形分を（ＤＩ水の添加により）５重量％に調節することによって調製した。
【０３４３】
ＰＥ１７及びＰＥ１８は、シリカ分散体を変更し、ＨＮＯ３触媒の代わりにＤＢＵ触媒をシリカ分散体に添加して、分散体のｐＨを１２に調節したことを除き、ＰＥ１と同じ方法で調製した。ＰＥ１０及びＰＥ１１コーティング配合物は、更に０．０５重量％のＤＳ−１０界面活性剤を含有した。
【０３４４】
ＰＥ１９及びＰＥ２０コーティング配合物は、ＤＢＵ又はＨＮＯ３を配合物に添加しなかったことを除き、それぞれＰＥ１８及びＰＥ−１９と同じ方法で調製した。
【０３４５】
ＰＥ２１コーティング配合物は、ＡＥＲＯＳＩＬ  ２００粉末を、固形分が５重量％に達するまで蒸留水に添加することによって調製した。この配合物は、更に０．０５重量％のＤＳ−１０界面活性剤を含有した。
【０３４６】
ＰＥ２２コーティング配合物の調製は、最初にＮＡＬＣＯ  ８６７６の分散体を、適量の蒸留（ＤＩ）水を添加することによって固形分５重量％まで希釈した。次いで、ＤＳ−１０界面活性剤を、配合物が０．０５重量％のＤＳ−１０界面活性剤を含有するまで添加した。
【０３４７】
下の表１に、ＰＥ１〜ＰＥ２３のコーティング配合物をまとめる。
【０３４８】
【表３】
0006616395.tif 000011
【０３４９】
次いで、ＰＥ１〜ＰＥ２３コーティング配合物を、ＰＥＴフィルム（ＰＥ１〜ＰＥ１９）又はスライドガラス（ＰＥ２０〜２３）上に、マイヤーロッド４番（ＰＥ１〜ＰＥ１６、ＰＥ１８〜ＰＥ２３）又はマイヤーロッド２５番（ＰＥ１７）（それぞれ湿潤厚さ約９．１マイクロメートル又は５７．１マイクロメートルに対応する）を用いて、コーティングした。
【０３５０】
ＰＥＴフィルム上にコーティングされた試料全てを、３〜１０分間空気乾燥し、次いで１５０℃のオーブン内に１０分間置いて粒子を焼結した。コーティングされた基材は、熱的焼きなましの間にカールする傾向があったことから、コーティングされた基材の縁部の上にスライドガラスを置いて、基材がカールするのを防いだ。
【０３５１】
コーティングされたスライドガラスは、３〜１０分間空気乾燥し、５５０℃の炉内に１時間置いて粒子を熱焼結し、次いで、室温まで冷却した。
【０３５２】
次いで、多孔質層でコーティングされたＰＥ１〜ＰＥ２３試料に、表面改質処理を施した。幾つかの実施形態では、種々の反応種を使用して、以下のように疎水性層を形成した：ＨＦＰＯシランで処理するため、ＨＦＥ  ７１００（９８重量％）及びＩＰＡ（１．５重量％）中に０．５重量％のＨＦＰＯシランを含む溶液を、コーティングされたＰＥ１〜ＰＥ２３試料上に滴下し、試料を一晩放置して溶媒を蒸発させた。
【０３５３】
コーティングされたＰＥ３試料をＨＭＤＳで処理するため、コーティングされた試料を、５ｍＬのＨＭＤＳが入ったバイアルと共に、封止した真空デシケータ内に置いて一晩静置した。
【０３５４】
コーティングされたＰＥ３又はＰＥ７試料を１３−（クロロジメチルシリルメチル）ヘプタコサン、トリアコンチルジメチルクロロシラン、又は二量体ジオールシランで処理するため、１重量％の所望のシラン、９重量％の脱イオン水、及び９０重量％のイソプロパノールを含む溶液を、一晩撹拌した。コーティングされたＰＥ３又はＰＥ７試料をこの溶液に浸し、一晩自然乾燥した。
【０３５５】
コーティングされたＰＥ３をトリメトキシ（オクタデシル）シラン、ダイポーダルＨＦＰＯシラン、又はα−ω  ＨＦＰＯシランで処理するため、９８％  ＩＰＡ：Ｈ２Ｏ（９５：５ｖ／ｖ）中に２重量％の所望のシランをに含む溶液を一晩撹拌した。コーティングされたＰＥ３試料を、この溶液に浸し、一晩自然乾燥した。
【０３５６】
ＴＨＶ２２１で処理するため、ＴＨＶ２２１の０．１重量％ＭＥＫ溶液を、コーティングされたＰＥ７試料上に滴下し、試料を一晩放置して溶媒を蒸発させた。
【０３５７】
実施例２４〜６６（ＥＸ２４〜ＥＸ６６）及び比較例Ａ〜Ｅ（ＣＥ．Ａ〜ＣＥ．Ｅ）
ＥＸ２４〜ＥＸ６６の試料は、種々の潤滑剤を、上記の表面処理された多孔質ＰＥ１〜ＰＥ２３試料に浸透させることによって調製した。これは、潤滑剤が広がって表面処理された多孔質層の全体が覆われるまで、所望の潤滑剤をＰＥ１〜ＰＥ２３試料上に滴下し、その後、試料を垂直に一晩保持して、余分な潤滑剤が流れ去るようにすることで実施した。
【０３５８】
下の表２に、コーティング配合物、疎水性表面処理剤、及び潤滑剤、並びに測定した水接触角をまとめる。
【０３５９】
【表４】
0006616395.tif 000012
【０３６０】
潤滑剤浸透試料（ＥＸ２４〜ＥＸ５１）の全てについて、前進接触角と後退接触角との間の差は１０°未満であり、接触した水滴の軽快な動きと一致する。対照的に、比較例は、１０°を超える水接触角ヒステリシスを特徴とし、滴下運動への抵抗がより大きいことを示す。ＣＥ．Ｂは、接触した水滴が瞬時に多孔質層上に広がることから、前進接触角と後退接触角との間に差がないことを特徴とすることに注意する。しかし、この薄く広がった水は、傾けることで容易に除去されなかった。これは、ＣＥ．Ｂが撥水性ではないことを意味する。下の表３に、種々の実施例の塗料撥性（試験方法１による）をまとめる。
【０３６１】
【表５】
0006616395.tif 000013
【０３６２】
ＣＥ．Ａ及びＥＸ３４を、顕微鏡で観察した。ＣＥ．Ａでは、塗料が表面全体に均一に配置された。ＥＸ３４では、数滴の塗料が表面積の１０％未満を覆ったことを除き、表面に塗料が存在しなかった。
【０３６３】
塗料撥性評価のための試験方法２−潤滑剤浸透多孔質表面層あり又はなしの約４ｃｍ×４ｃｍのＰＥＴフィルム片を、上記のようにして調製し、初期質量を測定した。ＰＰＧ  Ｅｎｖｉｒｏｂａｓｅ塗料を、上記のフィルム片上に、表面全体が塗料で覆われるまで、ピペットで移した。次いで、この塗装されたフィルム試料を、５分間垂直に向けて塗料が表面から流れ落ちるようにした。塗料が流れた後のフィルム片の質量を測定し、表面上に残った塗料残渣の質量を決定した。塗料が流れた後のフィルム片は、目視検査も行い、塗料でコーティングされたままのフィルム表面の割合（百分率で表示）を推定した。この試験の結果は以下のとおりである：
【０３６４】
【表６】
0006616395.tif 000014
【０３６５】
実施例３１−スプレー塗布システム構成要素上の撥液表面層
熱成形低密度ポリエチレン（ＬＤＰＥ）ＰＰＳ（商標）ライナー（４００ｍＬ）は、３Ｍ製であった。
【０３６６】
ライナーは、最初に、Ｄｉｅｎｅｒ  ｉｎｓｔｒｕｍｅｎｔ（Ａｔｔｏ  Ｖｅｒｓｉｏｎ  １  Ｍｏｄｅｌ）を用い、ポンプでチャンバを０．２ｍｂａｒ（２０Ｐａ）まで減圧し、出力をフル（読取値１００）に設定し、空気を流量３５±２５ＮＩ／時に設定し、ライナーの内側を５分間プラズマ処理することで、エアプラズマ処理した。
【０３６７】
ライナーをプラズマチャンバから取り出し、直ちに５重量％のＰＥ  ５（上記のとおり）の多孔質コーティング配合物を、ピペットを用いてライナーの内側に塗布した。ライナーを手で回転させて、コーティング配合物で完全に湿潤し、容器を逆さまにひっくり返すことで余分なコーティングを排出した。次いで、コーティングされたライナーを７５℃で１５分間乾燥した。
【０３６８】
疎水性層を、上記のＨＦＰＯシラン溶液を用いて、同じ方法で多孔質層に塗布した。溶媒を、一晩蒸発させた。
【０３６９】
次いで、Ｆｏｍｂｌｉｎ  Ｙ  １４／６潤滑剤を、同じ方法で、内面の約１／３が潤滑剤で被覆されるまで、表面処理された多孔質層上にコーティングした。次いで、潤滑剤が広がって孔に浸透するように、ライナーをローラー上に３０分間置いた。ライナーをローラーから除去し、垂直に約３週間保持して、余分な潤滑剤が流れ落ちるようにすると、ライナーは撥性の内表面を有した。
【０３７０】
塗料撥性評価の試験方法３：
上記の撥性内表面を有するライナー及び撥性内表面のない同じライナーである比較ライナー（ＣＥ．Ｆ）をそれぞれ秤量した。７０ｇのＰＰＧ  Ｅｎｖｉｒｏｎｂａｓｅ自動車用塗料を、撥性内表面を有するライナー及び撥性内表面のない同じライナーである比較ライナー（ＣＥ．Ｆ）内に注いだ。ライナーを手で振盪及び回転し、塗料が容器の側壁の全てに確実に触れるようにした。次いで、塗料をライナーから注ぎ出し、ライナーを逆さまにして５分間（撥性内面を有するライナー）又は約３時間（ＣＥ．Ｆ）置き、更に多くの塗料を排出させた。ライナーをそれぞれ再秤量し、残留塗料の質量を計算した。試験結果は以下のとおりであった。
【０３７１】
【表７】
0006616395.tif 000015
【０３７２】
撥液性表面の追加実施例
材料
下記の実施例で使用した全てのフルオロケミカル化合物、非フッ素化バインダー及びフルオロポリマーは、２５℃及び４０°Ｆ（４．４４℃）〜１３０°Ｆ（５４．４℃）の範囲の温度で固体である。
【０３７３】
【表８】
0006616395.tif 000016
【０３７４】
フルオロケミカル化合物１（ＦＣ−１）の合成
ＭＥＦＢＳＥ（Ｃ４Ｆ９ＳＯ２Ｎ（ＣＨ３）Ｃ２Ｈ４ＯＨ）（３５７当量を有するフルオロケミカルアルコール）は、本質的に米国特許第２，８０３，６５６号（Ａｈｌｂｒｅｃｈｔ，ｅｔ  ａｌ．）の実施例１に記載の手順を用いて、ペルフルオロブタンスルホニルフルオリド（ＰＢＳＦ）をメチルアミンと反応させてＭＥＦＢＳＡ（Ｃ４Ｆ９ＳＯ２Ｎ（ＣＨ３）Ｈ）を生成した後、エチレンクロロヒドリンと反応させることによって２段階で生成した。
【０３７５】
次いで、フルオロケミカル１を、米国特許第７，３９６，８６６号（Ｊａｒｉｗａｌａ  ｅｔ  ａｌ．）に記載のプロトコルを用いて、次のようにＭＥＦＢＳＥをオクタデカン二酸で２：１のモル比でエステル化することによって調製した：３つ口丸底フラスコに、２５ｇ（０．０７９３モル）のＥｍｅｒｏｘ  １１８（Ｃｏｇｎｉｓ  Ｃｏｒｐｏｒａｔｉｏｎ（Ｃｉｎｃｉｎｎａｔｉ，Ｏｈｉｏ））、５６．７ｇ（０．１５９モル）のＭＥＦＢＳＥ、１００ｇのトルエン及び１ｇ（０．００７モル）の７０重量％メタンスルホン酸溶液を加えた。フラスコの内容物を、ディーン−スタークトラップ及び凝縮器を用いて１１２℃で１２時間還流した。次いで、溶液を８０℃に冷却した。この溶液に、１．０８ｇ（０．００７モル）のトリエタノールアミンを添加し、溶液を８０℃で１時間撹拌した。次いで、このトルエン溶液を、７５ｇの温水（８０℃）で３回洗浄した。最後の洗浄の後、有機底層を蒸留してトルエンを除去した。フラスコに残った残留物は、ジエステル生成物であり、これをジャーに注ぎ入れ、室温まで冷却して結晶化させた。
【０３７６】
【化７】
0006616395.tif 000017
【０３７７】
フルオロケミカル化合物２（ＦＣ−２）の合成
フルオロケミカル２は、長鎖炭化水素酸（Ｕｎｉｃｉｄｅ  ３５０、Ｃ２５平均）、及びＭＥＦＢＳＥ（Ｃ４Ｆ９ＳＯ２Ｎ（ＣＨ３）Ｃ２Ｈ４ＯＨ）をフルオロケミカル１の合成と同じ方法でエステル化することによって生成した。
【０３７８】
【化８】
0006616395.tif 000018
【０３７９】
塗料撥性評価の試験方法４：
１滴の（例えば、ＰＰＧ  Ｅｎｖｉｒｏｂａｓｅ）塗料（約０．２ｍＬ）を、試料（７．５ｃｍ×５．０ｃｍのコーティングされたスライドガラス）の（例えば、撥性表面の）中央部分に２１℃で塗布した。試料（例えば、スライドガラス）を直ちに垂直に配向した。塗料の液滴がスライドガラスを滑り落ちた場合は「合格」、そうでない場合は「不合格」と表記した。
【０３８０】
塗料撥性評価の試験方法５：
試料の非撥性表面全体（すなわち、７．５ｃｍ×５．０ｃｍのスライドガラスのコーティングされていない側）を、３Ｍ  Ｃｏｍｐａｎｙから商品名「ＳＣＯＴＣＨ−ＢＬＵＥ  ＰＡＩＮＴＥＲＳ  ＴＡＰＥ」で入手したテープでマスキングした。次いで、試料（スライドガラス）を、２１℃にて、（例えば、ＰＰＧ  Ｅｎｖｉｒｏｂａｓｅ）塗料に３．５ｃｍの深さまで１０分間浸漬した（換言すれば、コーティングした表面の約半分を浸漬した）。試料（スライドガラス）を希釈塗料から取り出し、３０秒間垂直に配向し、マスキングテープを外した。次いで、浸漬したコーティングされた表面に残った塗料を目視で推測し、残留塗料被覆率の百分率で表した。
【０３８１】
塗料撥性評価の試験方法６：
十分なサイズ（２．８×３．２ｃｍ）の試料を秤量した。試料の非撥性表面（すなわち、コーティングされていない側）全体を、テープ「ＳＣＯＴＣＨ−ＢＬＵＥ  ＰＡＩＮＴＥＲＳ  ＴＡＰＥ」でマスキングした。試料の撥性表面を、（例えば、ＰＰＧ  Ｅｎｖｉｒｏｂａｓｅ）塗料に２１℃にて１０分間完全に浸漬した（例えば、３０ｇ）。次いで、試料を塗料から取り出し、マスキングテープを外し、試料をバインダークリップを用いて１分間垂直に配向した。試料の底縁をペーパータオルに接触させ、材料の底縁沿いに溜まっている可能性のある塗料を吸い取った。各試料の重量を再度測定し、面積当たりの残留塗料の量を計算した。コーティングされた表面に残った塗料を目視で推測し、残留塗料被覆率の百分率で表した。
【０３８２】
調製例３２〜５６（ＰＥ３２〜５６ＰＥ）
ポリマーバインダー及びフッ素化添加剤を含有するＰＥ３２〜ＰＥ５６コーティング溶液を調製し、下記の実施例（ＥＸ）及び比較例（ＣＥ）で使用した。
【０３８３】
ＰＥ３２〜ＰＥ５６コーティング溶液を調製するため、２ｇのＦＣ−２又はＦＣ−１粉末及び４８ｇのＭＥＫ又はＭＩＢＫ溶媒をジャーに添加した。この混合物に、固体粉末が溶解して見えなくなるまで、撹拌及び６０℃への加熱を行った。この高温のコーティング溶液を、適切な比で、６０℃のバインダーポリマーのＭＥＫ又はＭＩＢＫ溶液と混合した。次いで、このポリマーバインダー／フッ素化添加剤溶液を室温まで冷却した。コーティング溶液の組成物は、以下にまとめる：
【０３８４】
【表９】
0006616395.tif 000019
【０３８５】
実施例ＣＥ５７〜ＣＥ８１
スライドガラス（７．５×５．０ｃｍ、厚さ０．１ｃｍ、Ｆｉｓｈｅｒより入手）をアセトンで洗浄し、ＷＹＰＡＬＬペーパータオルで拭いて乾燥させた。洗浄したスライドガラスを平坦な表面上に置き、約０．５ｍＬの各コーティング組成物を、洗浄したスライドガラス上に、５２番マイヤーロッドを用いて均一にコーティングし、２１℃で約２時間乾燥した。これにより、最初は約１３３マイクロメートルで、溶媒蒸発後は５マイクロメートルのコーティングが得られる。
【０３８６】
ＣＥ８２は、コーティングなしで基材として使用したｅＰｌａｓｔｉｃｓ（Ｓａｎ  Ｄｉｅｇｏ，ＣＡ）から入手した裸のＰＴＦＥシートであった。
【０３８７】
試料を、上記の試験方法を用いて、７２時間後の塗料撥性について評価した。
【０３８８】
水接触角及び塗料撥性は次のように評価された：
【０３８９】
【表１０】
0006616395.tif 000020
【０３９０】
比較例８３〜８４（ＣＥ８３〜ＣＥ８４）及び実施例８５〜８６（ＥＸ８５〜ＥＸ８６）
ＣＥ８３は、その内壁にいかなるコーティング溶液も塗布せずに「そのまま」使用したＬＤＰＥ  ＰＰＳの４００ｍＬ容器であった。
【０３９１】
ＣＥ８４を調製するため、ＥＸ８５及びＥＸ８６コーティング溶液を、スプレーガン塗料容器の内壁にピペットを使用して次のように塗布した：最初にＬＤＰＥ  ＰＰＳ容器の底をコーティング溶液で湿潤し、周囲条件下で溶媒を自然蒸発させた。次いで、容器を９０°傾け、ピペットを使用して容器の内側壁のストリップをコーティングした。次に、容器を手で回転させて、内側壁全体をコーティング溶液で完全に湿潤した。容器を逆さまにひっくり返すことによって余分なコーティング溶液を排出し、溶媒を周囲条件下で少なくとも３０分間蒸発させた。塗料撥性は、試験方法３に従って次のように判定された：
【０３９２】
【表１１】
0006616395.tif 000021
【０３９３】
ＥＸ８５のライナーを、ＰＰＧ  Ｅｎｖｉｒｏｂａｓｅ塗料を噴霧するためのスプレー塗布装置と共に使用し、続いて、ＰＰＧ  Ｉｎｄｕｓｔｒｉｅｓ，Ｉｎｃ．から商品名ＨＩＧＨ  ＶＥＬＯＣＩＴＹ  ＣＬＥＡＲＣＬＯＡＴ  ＤＣ３０００として入手したクリアコートをコーティングした。塗料は、十分なフィルム厚で均一に塗布できた。塗料塗布中の「フィッシュアイ」若しくはその他の不適合性関連のコーティング不良並びに／又は不均一な光沢及び／若しくは色の証拠はなかった。
【０３９４】
比較例８７（ＣＥ８７）
ＣＥ８７は、「Ｅａｒｌｅｘ  Ｌ０１９０”１  ｑｕａｒｔ（９４６ｍＬ）ＰＴＦＥ  Ｃｏａｔｅｄ  Ｍｅｔａｌ  Ｐａｉｎｔ  Ｃｏｎｔａｉｎｅｒ」（Ｈｏｍｅ  Ｄｅｐｏｔ  ＵＳＡ  Ｉｎｃ．（Ａｔｌａｎｔａ，ＧＡ）から入手）の底から切り取った試料であった。この切り取り試料は、２．８ｃｍ×３．２ｃｍの寸法の矩形であった。塗料撥性及び水接触角は、次のように評価された：
【０３９５】
【表１２】
0006616395.tif 000022
【０３９６】
実施例８８
Ｎｏｒｔｏｎ（商標）ＦＥＰビーカーライナーは、Ｗｅｌｃｈ  Ｆｌｕｏｒｏｃａｒｂｏｎ，Ｉｎｃ．（Ｄｏｖｅｒ  ＮＨ）から入手した。塗料撥性及び水接触角は、次のように評価された：
【０３９７】
【表１３】
0006616395.tif 000023
【０３９８】
実施例９１（ＥＸ９１）
ＥＸ９１は、ピペットでＰＥ４１溶液をライナー内に移し、溶液が容器の内部全体を濡らすまでライナーを回転することによって表面のＰＰＳライナーをコーティングして調製した。次いで、コーティングした容器を回転して逆さまにし、余分なコーティング溶液を排出し、この逆さまの位置で室温にて２時間乾燥した。次いで、コーティングしたライナーの一部を側面から切り取り、塗料撥性試験に使用した。塗料撥性は、４種類の塗料で、試験方法６に従って評価した。
【０３９９】
ＰＰＧ  Ｅｎｖｉｒｏｂａｓｅ塗料は、上記と同じであった。その他の塗料は、以下のとおりであった。
Ｓｐｉｅｓ  Ｈｅｃｋｅｒ：７０体積％のＷＴ３８９  Ｐｌａｔｉｎｕｍ  Ｓｉｌｖｅｒ  Ｐｅｒｍａｈｙｄ  Ｈｉ−ＴＥＣ  Ｂａｓｅ  Ｃｏａｔ  ４８０と３０体積％のＨｉ−ＴＥＣ  ＷＴ  ６０５０
Ｇｌａｓｕｒｉｔ：５０体積％のＪｅｔ  Ｂｌａｃｋ  ９０−１２５０  Ｂａｓｅ  Ｃｏａｔと５０体積％の９０  Ａｄｊｕｓｔｉｎｇ  Ｂａｓｅ  ９３−Ｅ３
Ｓｉｋｋｅｎｓ：７０体積％のＪｅｔ  Ｂｌａｃｋ  Ａｕｔｏｗａｖｅ  ３９１０９６と３０体積％のＡｕｔｏｗａｖｅ  ＷＢ  ３９１１９６
【０４００】
試験結果は以下のとおりであった。
【０４０１】
【表１４】
0006616395.tif 000024
【０４０２】
比較例９２（ＣＥ９２）及び実施例９３〜９５（ＥＸ９３〜ＥＸ９５）
ＣＥ９２は、いかなる処理も行っていないＰＰＳライナーの側面からの切断片であった。切断試料の寸法は、５ｃｍ×５ｃｍであった。
【０４０３】
ＥＸ９３〜ＥＸ９５は、２６０℃〜２８０℃の範囲の温度でＦＣ１とＭａｒｆｌｅｘ  １１２２を所望の比（ＥＸ９３〜ＥＸ９５の場合、それぞれ０．１、０．５、５重量％のＦＣ１）で溶融混練した後、混合物をＣｌｏｅｒｅｎ  Ｉｎｃｏｒｐｏｒａｔｅｄ（Ｅａｕ  Ｃｌａｉｒｅ，ＷＩ）から入手した２０ｃｍ（８”）ダイを取り付けた同方向回転１８ＭＭ２軸押出機（Ｌｅｉｓｔｒｉｔｚ（ドイツ）から入手）を用いて、厚さ４０ｍｉｌ（約１ｍｍ）のフィルムに押し出しすることによって調製した。次いで、押し出したフィルムを１１０℃で５分間焼きなましし、５ｃｍ×５ｃｍの寸法に切断して、次のように水接触角及び塗料撥性試験を行った。
【０４０４】
【表１５】
0006616395.tif 000025
【０４０５】
焼きなましされたフィルムがない状態で、厚さ４０ｍｉｌ（約１ｍｍ）のフィルムを使い捨てライナーに熱成形した。ライナーは、ライナー材料の組成を除き、市販のＰＰＳ（商標）ライナーと実質的に同じであった。１０重量％の２−ｎ−ブトキシエタノールと９０重量％の脱イオン水とを含有する溶液を脱イオン水の代わりに使用した水との接触角試験用に、側面から試験片を切り取った。この結果は以下のとおりであった。
【０４０６】
【表１６】
0006616395.tif 000026
【０４０７】
上記のように調製した数例の実施例及び比較例を、１０重量％の２−ｎ−ブトキシエタノールと９０重量％の脱イオン水とを含有する溶液を脱イオン水の代わりに使用したことを除き、上記と同じ方法で、その接触角を試験した。
【０４０８】
【表１７】
0006616395.tif 000027
本発明の実施態様の一部を以下の項目［１］−［４０］に記載する。
［項目１］
水との後退接触角が９０°〜１３５°の範囲であるような撥液性表面を備える、スプレー塗布システムの構成要素。
［項目２］
前記撥液性表面がフルオロケミカル材料の表面層を含む、項目１に記載の構成要素。
［項目３］
前記撥液性表面層が非フッ素化有機ポリマーバインダーを更に含む、項目１又は２に記載の構成要素。
［項目４］
前記フルオロケミカル材料が次式を有する化合物であり、
（Ｒｆ−Ｌ−Ｐ）ｎＡ
Ｒｆは、フッ素化基であり、
Ｌは、独立して有機二価結合基であり、
Ｐは、カテナリーの二価ヘテロ原子含有カルボニル部分、例えば、−Ｃ（Ｏ）Ｏ−であり、
Ａは、炭化水素部分であり、
ｎは、典型的には、１〜３の範囲である、項目２又は３に記載の構成要素。
［項目５］
Ｌが４〜４０個の炭素原子を含む炭化水素部分である、項目４に記載の構成要素。
［項目６］
Ｌが−ＳＯ２Ｎ（ＣＨ３）（ＣＨ２）ｎ−であり、式中、ｎは１〜４の範囲である、項目４又は５に記載の構成要素。
［項目７］
前記フルオロケミカル材料の少なくとも５０重量％について、ＲｆがＣＦ３［ＣＦ２］３−である、項目４〜６のいずれか一項に記載の構成要素。
［項目８］
前記炭化水素部分が飽和アルキレン部分である、項目４〜７のいずれか一項に記載の構成要素。
［項目９］
前記フルオロケミカル材料が少なくとも２５重量％のフッ素含有量を有する、項目４〜８のいずれか一項に記載の構成要素。
［項目１０］
ｎが平均で少なくとも２である、項目４〜９のいずれか一項に記載の構成要素。
［項目１１］
前記炭化水素部分が平均で２５個以下の炭素原子を有する、項目４〜１０のいずれか一項に記載の構成要素。
［項目１２］
前記非フッ素化有機ポリマーバインダーが、ポリスチレン、アクリル、ポリエステル、ポリウレタン、ポリオレフィン、及びポリ塩化ビニルから選択される、項目１〜１１のいずれか一項に記載の構成要素。
［項目１３］
前記フルオロケミカル材料が、前記非フッ素化ポリマーバインダーとの共有結合を形成しない、項目１〜１２のいずれか一項に記載の構成要素。
［項目１４］
前記撥液性表面がフルオロポリマーを含む、項目１又は２に記載の構成要素。
［項目１５］
前記フルオロポリマーが、テトラフルオロエチレン（ＴＦＥ）のコポリマーである、項目１４に記載の構成要素。
［項目１６］
前記コポリマーが、２．１８ｇ／ｃｍ３未満の密度を有する、項目１５に記載の構成要素。
［項目１７］
前記フルオロポリマーが、複素環式フッ化炭素基の重合単位を含む、項目１５又は１６に記載の構成要素。
［項目１８］
前記複素環式フッ化炭素基が酸素原子を含む、項目１７に記載の構成要素。
［項目１９］
前記フルオロポリマーが、テトラフルオロエチレンとペルフルオロアルキルジオキソールとのコポリマーである、項目１５〜１８のいずれか一項に記載の構成要素。
［項目２０］
前記フルオロポリマーが、テトラフルオロエチレンとヘキサフルオロプロピレンとのコポリマーである、項目１５〜１９のいずれか一項に記載の構成要素。
［項目２１］
前記フルオロポリマーが、１９モル％未満のフッ化ビニリデンの重合単位を含む、項目１５〜１６及び２０のいずれか一項に記載の構成要素。
［項目２２］
前記構成要素の少なくとも前記撥液性表面が、熱加工可能なポリマーとフルオロケミカル材料溶融添加剤とを含む、項目１又は２に記載の構成要素。
［項目２３］
前記フルオロケミカル材料溶融添加剤が、項目４〜１１のいずれか一項又は組み合わせに従うことを特徴とする、項目２２に記載の構成要素。
［項目２４］
スプレー塗布システムの構成要素であって、前記構成要素は撥液性表面層を含み、前記撥液性表面層が多孔質層と前記多孔質層の孔に浸透した潤滑剤とを含む、構成要素。
［項目２５］
前記構成要素が、液体貯蔵器、液体貯蔵器ライナー、液体貯蔵器若しくはライナー用の蓋、又はこれらの組み合わせである、項目１〜２４のいずれか一項に記載の構成要素。
［項目２６］
前記構成要素が熱可塑性ポリマー材料を含む、項目２５に記載の構成要素。
［項目２７］
前記構成要素が取り外し可能な液体貯蔵器ライナーである、項目２５又は２６に記載の構成要素。
［項目２８］
前記構成要素が、圧潰可能な液体貯蔵器又はライナーである、項目２５〜２７のいずれか一項に記載の構成要素。
［項目２９］
前記スプレー塗布システムが、重力供給式スプレーガンを更に含む、項目２５〜２８のいずれか一項に記載の構成要素。
［項目３０］
前記撥液性表面層が、少なくとも５、１０、１５、２０、又は２５ｇ／リットルの揮発性有機溶媒を有する水性塗料を撥く、項目１〜２９のいずれか一項に記載の構成要素。
［項目３１］
前記揮発性有機溶媒が水溶性である、項目３０に記載の構成要素。
［項目３２］
前記有機溶媒が１種類以上のアルコールを含む、項目３０又は３１に記載の構成要素。
［項目３３］
前記有機溶媒がアルキレングリコールアルキルエーテルを含む、項目３０〜３２のいずれか一項に記載の構成要素。
［項目３４］
前記有機溶媒が２−ブトキシエタノール、ブトキシプロパン−２−オール、２−（２−ブトキシエトキシ）エタノール、及びこれらの混合物を含む、項目３３〜３３に記載の構成要素。
［項目３５］
残留塗料の質量が０．０１ｇ／ｃｍ２以下であるような撥液性表面を備える、スプレー塗布システムの構成要素。
［項目３６］
前記撥液性表面の水との前進接触角と後退接触角と間の差が１５又は１０未満であるような撥液性を備える、スプレー塗布システムの構成要素。
［項目３７］
１０重量％の２−ｎ−ブトキシエタノールと９０重量％の脱イオン水を含有する溶液との後退接触角が少なくとも４０°であるような撥液性表面を備える、スプレー塗布システムの構成要素。
［項目３８］
垂直に配向したときに塗料の液滴が表面から滑り落ちるような撥液性表面を備える、スプレー塗布システムの構成要素。
［項目３９］
前記構成要素が、項目１〜３７のいずれか一項又は組み合わせを更なる特徴とする、項目３５〜３８のいずれか一項に記載の構成要素。
［項目４０］
スプレーガンと、
前記スプレーガンに取り付けられた液体貯蔵器と、
任意に、前記液体貯蔵器用のライナーと、
前記液体貯蔵器及び／又はライナー用の蓋と、を備え、
少なくとも前記液体貯蔵器及び／又はライナーは、多孔質層及び該多孔質層の孔に浸透した潤滑剤を含む撥液性表面層又は項目１〜３７に従う撥液性表面を備える、スプレー塗布システム。
【図１】
0006616395.tif 000028
【図２】
0006616395.tif 000029
【図３】
0006616395.tif 000030
【図４】
0006616395.tif 000031
【図５】
0006616395.tif 000032
【図６Ａ】
0006616395.tif 000033
【図６Ｂ】
0006616395.tif 000034
【図７】
0006616395.tif 000035
【図８】
0006616395.tif 000036
【図９】
0006616395.tif 000037
【図１０】
0006616395.tif 000038
【図１１】
0006616395.tif 000039